(57)【特許請求の範囲】
【請求項１】
式（ＩＩ）の官能化化合物であって、前記官能化化合物が、ｎが３に等しいかまたはそれ以上の整数であることを特徴とする、同一であるかまたは異なるｎ個のカルベン前駆体基を含み：
【化１】
0005809986.tif 000183
式中ｘは１であり、Ｅはカルベン反応性中間基に変換されることが可能な基であり、Ｑは中核部分、ポリマーまたはデンドリマーであり、かつ同一であるかまたは異なる、［Ｒ］ｘ−Ｅ−Ｌ−基のそれぞれは、式（Ｉｅ）の基および式（Ｉａ）の基から独立的に選択され：
【化２】
0005809986.tif 000184
式中
Ｒはアリールまたはヘテロアリールであり、前記アリールは単環式又は二環式芳香族基であり、前記アリールまたはヘテロアリールは置換されないかまたは１つもしくは２つの基によって置換され、前記置換基は同一であるかまたは異なり、かつＣ１−２０アルキル、Ｃ２−２０アルケニル、Ｃ２−２０アルキニル、Ｃ１−２０ハロアルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化３】
0005809986.tif 000185
の基であって、式中：
Ａ１がアリーレンおよびへテロアリーレンから選択される基であって、Ｒに結合する炭素原子と結合し、前記アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ａ２は単結合、または、Ｃ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍ（ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点である）から選択される基であって、前記Ｃ１−２０アルキレン、アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；  前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合、または、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレン（Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点である）から選択される基であって、前記Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
Ｒ１は−Ｓ（Ｏ）２Ｒ２またはＨであり、Ｒ２がＣ１−６アルキル基またはアリール基であり、前記Ｃ１−６アルキル基またはアリール基は独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
前記中核部分、ポリマーまたはデンドリマーがそれぞれがＬと結合するｎ個の式Ａ４のリンカー基を含み、ｎが３と等しいかまたはそれ以上の整数であり、
各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
該Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され； 
前記ポリマーは以下のポリマーのいずれかを含むホモポリマーまたは以下のポリマーのうちいずれかの１つまたはそれ以上の単量体ユニットを含むコポリマー：多糖類、タンパク質、ポリエステル、ポリエーテル、ポリオレフィン、ポリアクリレート、ポリメタクリレート、ポリスチレン、熱可塑性エラストマー、ポリカーボネート、ポリエーテルエーテルケトン（ＰＥＥＫ）、ポリエーテルイミド、ポリイミド、ポリスルホン、ポリ塩化ビニル（ＰＶＣ）、ポリシラン、ポリシロキサン、ポリ尿素、ポリウレタン、ポリ酪酸、ポリ塩化ビニリデン、フルオロポリマー、及びポリエチレンイミン、又はそれらの塩であり；かつ
前記デンドリマーは(a)ポリ（アミドアミン）（ＰＡＭＡＭ）デンドリマー又は（ｂ）式Ａ４のリンカー基である５０〜５００個の表面基を含むデンドリマーであり；
［Ｒ］ｘ−Ｅ−Ｌ−基がいずれもＲ１が−Ｓ（Ｏ）２Ｒ２である式（Ｉｅ）の基でないときには：
−各Ｌは式（ＸＩＩ）の基であり；かつ
−Ｑは中核部分、デンドリマー、またはポリマーであって、
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記デンドリマーは(a)ポリ（アミドアミン）（ＰＡＭＡＭ）デンドリマー又は（ｂ）式Ａ４のリンカー基である５０〜５００個の表面基を含むデンドリマーであり；及び
前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含むことを条件とする、前記官能化化合物。
【請求項２】
式（ＸＸＸ）のヒドラゾン化合物である請求項１に記載の官能化化合物であって
【化４】
0005809986.tif 000186
式中：
ｎは３に等しいかまたはそれ以上の整数であり；
Ｒはアリールまたはヘテロアリールであり、前記アリールは単環式又は二環式芳香族基であり、前記アリールまたはヘテロアリールは置換されないかまたは１つもしくは２つの基によって置換され、前記置換基は同一であるかまたは異なり、かつＣ１−２０アルキル、Ｃ２−２０アルケニル、Ｃ２−２０アルキニル、Ｃ１−２０ハロアルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化５】
0005809986.tif 000187
の基であって、式中：
Ａ１がアリーレンおよびへテロアリーレンから選択される基であって、Ｒに結合する炭素原子と結合し、前記アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ａ２は単結合、または、Ｃ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍ（ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点である）から選択される基であって、前記Ｃ１−２０アルキレン、アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；  前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合、または、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレン（Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点である）から選択される基であって、前記Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ｒ１は−Ｓ（Ｏ）２Ｒ２またはＨであり、Ｒ２がＣ１−６アルキル基またはアリール基であり、前記Ｃ１−６アルキル基またはアリール基は独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
Ｑは中核部分、ポリマー、またはデンドリマーであって、前記中核部分、ポリマーまたはデンドリマーがそれぞれがＬと結合するｎ個の式Ａ４のリンカー基を含み、ｎが３と等しいかまたはそれ以上の整数であり、
各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
該Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記ポリマーは以下のポリマーのいずれかを含むホモポリマーまたは以下のポリマーのうちいずれかの１つまたはそれ以上の単量体ユニットを含むコポリマー：多糖類、タンパク質、ポリエステル、ポリエーテル、ポリオレフィン、ポリアクリレート、ポリメタクリレート、ポリスチレン、熱可塑性エラストマー、ポリカーボネート、ポリエーテルエーテルケトン（ＰＥＥＫ）、ポリエーテルイミド、ポリイミド、ポリスルホン、ポリ塩化ビニル（ＰＶＣ）、ポリシラン、ポリシロキサン、ポリ尿素、ポリウレタン、ポリ酪酸、ポリ塩化ビニリデン、フルオロポリマー、及びポリエチレンイミン、又はそれらの塩であり；かつ
前記デンドリマーは(a)ポリ（アミドアミン）（ＰＡＭＡＭ）デンドリマー又は（ｂ）式Ａ４のリンカー基である５０〜５００個の表面基を含むデンドリマーであり；
Ｒ１がＨであるときには：
−各Ｌは式（ＸＩＩ）の基であり；かつ
−Ｑは中核部分、デンドリマー、またはポリマーであって、
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記デンドリマーは(a)ポリ（アミドアミン）（ＰＡＭＡＭ）デンドリマー又は（ｂ）式Ａ４のリンカー基である５０〜５００個の表面基を含むデンドリマーであり；及び
前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含むことを条件とする、前記官能化化合物。
【請求項３】
式（ＸＸＸａ）のスルホニルヒドラゾン化合物である請求項１または請求項２に記載の官能化化合物であって
【化６】
0005809986.tif 000188
式中：
ｎは３に等しいかまたはそれ以上の整数であり；
Ｒはアリールまたはヘテロアリールであり、前記アリールは単環式又は二環式芳香族基であり、前記アリールまたはヘテロアリールは置換されないかまたは１つもしくは２つの基によって置換され、前記置換基は同一であるかまたは異なり、かつＣ１−２０アルキル、Ｃ２−２０アルケニル、Ｃ２−２０アルキニル、Ｃ１−２０ハロアルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化７】
0005809986.tif 000189
の基であって、式中：
Ａ１がアリーレンおよびへテロアリーレンから選択される基であって、Ｒに結合する炭素原子と結合し、前記アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ａ２は単結合、または、Ｃ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍ（ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点である）から選択される基であって、前記Ｃ１−２０アルキレン、アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；  前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合、または、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレン（Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点である）から選択される基であって、前記Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ｒ２はＣ１−６アルキル基またはアリール基であり、前記Ｃ１−６アルキル基またはアリール基は独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
Ｑは中核部分、ポリマー、またはデンドリマーであって、前記中核部分、ポリマーまたはデンドリマーがそれぞれがＬと結合するｎ個の式Ａ４のリンカー基を含み、ｎが３と等しいかまたはそれ以上の整数であり、
各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
該Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記ポリマーは以下のポリマーのいずれかを含むホモポリマーまたは以下のポリマーのうちいずれかの１つまたはそれ以上の単量体ユニットを含むコポリマー：多糖類、タンパク質、ポリエステル、ポリエーテル、ポリオレフィン、ポリアクリレート、ポリメタクリレート、ポリスチレン、熱可塑性エラストマー、ポリカーボネート、ポリエーテルエーテルケトン（ＰＥＥＫ）、ポリエーテルイミド、ポリイミド、ポリスルホン、ポリ塩化ビニル（ＰＶＣ）、ポリシラン、ポリシロキサン、ポリ尿素、ポリウレタン、ポリ酪酸、ポリ塩化ビニリデン、フルオロポリマー、及びポリエチレンイミン、又はそれらの塩であり；かつ
前記デンドリマーは(a)ポリ（アミドアミン）（ＰＡＭＡＭ）デンドリマー又は（ｂ）式Ａ４のリンカー基である５０〜５００個の表面基を含むデンドリマーである、前記官能化化合物。
【請求項４】
Ｑは中核部分またはポリマーである、請求項１から３のいずれか１項に記載の官能化化合物。
【請求項５】
Ｑはポリマーである、請求項１から３のいずれか１項に記載の官能化化合物。
【請求項６】
Ｑはポリマーである、請求項３記載の官能化化合物。
【請求項７】
請求項１項に記載の官能化化合物であって、Ｌが単結合であり、Ｑが少なくともｎ個のアリールまたはヘテロアリール環を含み、単結合である各Ｌが前記アリールまたはヘテロアリール環と直接結合し、これにより前記アリールまたはヘテロアリール環をＲに結合する炭素原子と直接結合させることを特徴とする前記官能化化合物。
【請求項８】
請求項１から３のいずれか１項又は請求項７に記載の官能化化合物であって、
（ａ）Ｑがポリスチレン、ポリスチレンを含むコポリマー、ポリブタジエン、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含むか；又は、
（ｂ）Ｑが式（ＸＩＶ）で示される中核部分であり：
【化８】
0005809986.tif 000190
式中、ｎが３から１０の整数であり、各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
かつＡはアリール環、ヘテロアリール環、Ｃ５−１０炭素環、Ｃ５−１０複素環、または融合二、三、または四環系の各環がアリール環、ヘテロアリール環、Ｃ５−１０炭素環およびＣ５−１０複素環より独立的に選択されることを特徴とする前記融合二、三または四環系であるか；または、
（ｃ）Ｑが式（ＸＶＩ）で示される中核部分であり：
【化９】
0005809986.tif 000191
式中、ｎが３から１０の整数であり各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
かつＡＨＣが直鎖または分岐鎖、飽和または不飽和Ｃ１−２０炭化水素基であって、置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換されることを特徴とする、前記官能化化合物。
【請求項９】
請求項８に記載の官能化化合物であって、ｎが３でありかつＱが式（ＸＩＶａ）
【化１０】
0005809986.tif 000192
で示される中核部分であって、式中各Ａ４は同一であるかまたは異なりかつ請求項８に定義する通りであり、かつＡはアリールまたはヘテロアリール環であるか；または
ｎは３でありかつＱは式（ＸＶＩａ）
【化１１】
0005809986.tif 000193
で示される中核部分であって、式中Ａ４は同一であるかまたは異なり、かつ請求項８に定義されているとおりであり、かつｑ、ｍおよびｐは同一であるかまたは異なりかつ０および１から２０の整数より独立的に選択されることを特徴とする、前記官能化化合物。
【請求項１０】
請求項１に記載の官能化化合物であって、式（ＸＸＩＶ）、（ＸＸＶ）、（ＸＸＩＶａ）または（ＸＸＶａ）：
【化１２】
0005809986.tif 000194
【化１３】
0005809986.tif 000195
式中ｎは５０に等しいかまたはそれ以上の整数であり、ＬＢＧはローカストビーンガムであり、Ｔｓはトシルであり、かつ式中ＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである化合物；
式（ＸＸＶＩＩ）、（ＸＸＶＩＩａ）または（ＸＸＶＩＩＩ）：
【化１４】
0005809986.tif 000196
の化合物；
式（ＸＸＶＩＩｂ）または（ＸＸＶＩＩｃ）： 
【化１５】
0005809986.tif 000197
式中Ｒ１はＨまたはトシルである化合物；又は、
式（ＸＸＶＩｂ）  ：
【化１６】
0005809986.tif 000198
式中ｎは５０に等しいかまたはそれ以上の整数であり、ＲおよびＲ２は請求項３に定義する通りであり、かつＱはポリスチレンまたはスチレン単量体ユニットを含むコポリマーである、前記官能化化合物。
【請求項１１】
基盤上または基盤内に化学的に結合した三次元ネットワークを生成するための薬剤、または架橋剤としての請求項１に記載の式（ＩＩ）の官能化化合物の使用。
【請求項１２】
式（ＩＩ）の官能化化合物が請求項２から１０のいずれか１項に定義された、請求項１１に記載の使用。
【請求項１３】
基盤上または基盤内に化学的に結合した三次元ネットワークを生成するためのプロセスであって、前記プロセスが：
（ａ）基盤を請求項１ないし１０のいずれか１項に記載する官能化化合物と接触させること；および
（ｂ）カルベン反応性中間基が前記基盤と反応して前記基盤の上またはその中に前記の化学的に結合した三次元ネットワークを生成するよう、前記カルベン前駆体基から前記カルベン反応性中間基を生成することを含む前記プロセス。
【請求項１４】
組成物を生成するためのプロセスであって：
（ｉ）基盤；および
（ｉｉ）前記基盤の上またはその中で化学的に結合した三次元ネットワークであって、前記の化学的に結合した三次元ネットワークが式（ＸＸＶＩＶａ）
【化２０】
0005809986.tif 000199
のものである化学的に結合した三次元ネットワークを含み、式中：
Ｃは炭素原子であり；
＊は前記炭素原子の前記基盤または前記組成物の他の分子または部分との結合点であり；かつ
ｎ、Ｒ、ＬおよびＱは請求項１から１０のいずれか１項に定義するとおりであり、
前記プロセスが：
（ａ）基盤を請求項１ないし１０のいずれか１項に記載する官能化化合物と接触させること；および
（ｂ）カルベン反応性中間基が前記基盤と反応して前記組成物を生成するよう、前記カルベン前駆体基から前記カルベン反応性中間基を生成することを含む前記プロセス。
【請求項１５】
第一の基盤と第二の基盤の間に化学的に結合した三次元ネットワークを生成するためのプロセスであって、前記プロセスが：
（ａ）第１の基盤および第２の基盤を請求項１ないし１０のいずれか１項に記載する官能化化合物と接触させること；および
（ｂ）カルベン反応性中間基が前記第１の基盤および前記第２の基盤と反応して前記の化学的に結合した三次元ネットワークを前記第１および第２の基盤の間に生成するよう、前記カルベン前駆体基から前記カルベン反応性中間基を生成することを含む前記プロセス。
【請求項１６】
組成物を生成するためのプロセスであって：
−第１の基盤；
−第２の基盤；および
−式（ＸＸＶＩＶａ）の三次元ネットワークを含み：
【化２１】
0005809986.tif 000200
式中
Ｃは炭素原子であり；
＊は前記炭素原子の前記第１または第２の基盤または前記組成物の他の分子または部分との結合点であり；かつ
ｎ、Ｒ、ＬおよびＱは請求項１ないし１０のいずれか１項に定義する通りであり；
前記プロセスが：
（ａ）第１の基盤および第２の基盤を請求項１ないし１０のいずれか１項に記載する官能化化合物と接触させること；および
（ｂ）カルベン反応性中間基が前記第１の基盤および前記第２の基盤と反応して前記組成物を生成するよう、前記カルベン前駆体基から前記カルベン反応性中間基を生成することを含む前記プロセス。
【請求項１７】
フィルムまたはコーティングを生成するためのプロセスであって、前記プロセスが：
（ａ）フィルム配合物またはコーティング配合物が請求項１ないし１０のいずれか１項に記載する官能化化合物を含む、前記フィルムまたはコーティング配合物を基板の表面に配置すること；および
（ｂ）前記カルベン前駆体基よりカルベン反応性中間基を生成し、これにより前記基盤上にフィルムまたはコーティングを形成することを含む前記プロセス。
【請求項１８】
コーティングされた基盤を生成するためのプロセスであって：
−基盤；および
−前記基盤の表面上のコーティングであって、前記コーティングが式（ＸＸＶＩＶａ）の三次元ネットワークを含み：
【化２２】
0005809986.tif 000201
式中
Ｃは炭素原子であり；
＊は前記炭素原子の前記基盤または前記コーティングにおける他の分子または部分との結合点であり；かつ
ｎ、Ｒ、ＬおよびＱは請求項１ないし１０のいずれか１項に定義する通りであり；
前記プロセスが：
（ａ）コーティング配合物が請求項１ないし１０のいずれか１項に記載する官能化化合物を含む、前記コーティング配合物を基板の表面に配置すること；および
（ｂ）前記カルベン前駆体基からカルベン反応性中間基を生成し、これにより前記基盤上にコーティングを形成することを含む前記プロセス。
【請求項１９】
生成物を生成するためのプロセスであって：
−第１の基盤；
−第２の基盤；および
−前記第１と第２の基盤の接続部にある組成物であって、前記組成物が（ｉ）第３の材料および（ｉｉ）式（ＸＸＶＩＶａ）の三次元ネットワークを含む組成物を含む生成物を生成するためのプロセスであり：
【化２３】
0005809986.tif 000202
式中
Ｃは炭素原子であり；
＊は前記炭素原子の前記第１の基盤、前記第２の基盤、前記第３の材料、または前記組成物の他の分子または部分との結合点であり；かつ
ｎ、Ｒ、ＬおよびＱは請求項１ないし１０のいずれか１項に定義する通りであり；
前記プロセスが：
（ａ）第１の基盤と第２の基盤の接続部にある組成物であって、前記組成物が（ｉ）第３の材料および（ｉｉ）請求項１ないし１０のいずれか１項に記載する官能化化合物を含む組成物を提供すること；および
（ｂ）カルベン反応性中間基が前記の第１の基盤、前記の第２の基盤、および前記の第３の材料と反応して前記生成物を生成するよう、前記カルベン前駆体基から前記カルベン反応性中間基を生成することを含む前記プロセス。
【請求項２０】
処理された粒子を生成するためのプロセスであって、前記プロセスが：
（ａ）官能化架橋化合物が請求項１ないし１０のいずれか１項に記載する化合物であることを特徴とする、前記官能化架橋化合物を基盤粒子と接触させること；および
（ｂ）カルベン反応性中間基が前記基盤粒子と反応して前記粒子を前記化合物と結合させ、これにより前記の処理された粒子を得るよう、前記カルベン前駆体基からカルベン反応性中間基を生成することを含む前記プロセス。
【請求項２１】
第１の基盤を第２の基盤に架橋するためのプロセスであって、前記第１および第２の基盤が同一であるかまたは異なり、前記プロセスが
（ａ）官能化架橋化合物が請求項１ないし１０のいずれか１項に記載する化合物であることを特徴とする、前記第１および第２の基盤を前記官能化架橋化合物と接触させること；および
（ｂ）少なくとも１つのカルベン反応性中間基が前記第１の基盤と反応しかつ少なくとも１つの他の反応性中間基が前記第２の基盤と反応し、これにより前記第１および第２の基盤を架橋するよう、前記カルベン前駆体基からカルベン反応性中間基を生成することを含む前記プロセス。
【請求項２２】
式（ＩＩ）の官能化化合物を生成するためのプロセスであって、
前記官能化化合物が、ｎが３に等しいかまたはそれ以上の整数であることを特徴とする、同一であるかまたは異なるｎ個のカルベン前駆体基を含み：
【化２４】
0005809986.tif 000203
式中ｘは１であり、Ｅはカルベン反応性中間基に変換されることが可能な基であり、Ｑは中核部分、ポリマーまたはデンドリマーであり、かつ同一であるかまたは異なる、［Ｒ］ｘ−Ｅ−Ｌ−基のそれぞれは、式（Ｉｅ）の基および式（Ｉａ）の基から独立的に選択され：
【化２５】
0005809986.tif 000204
式中
Ｒはアリールまたはヘテロアリールであり、前記アリールは単環式又は二環式芳香族基であり、前記アリールまたはヘテロアリールは置換されないかまたは１つもしくは２つの基によって置換され、前記置換基は同一であるかまたは異なりかつＣ１−２０アルキル、Ｃ２−２０アルケニル、Ｃ２−２０アルキニル、Ｃ１−２０ハロアルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化２６】
0005809986.tif 000205
の基であって、式中：
Ａ１がアリーレンおよびへテロアリーレンから選択される基であって、Ｒに結合する炭素原子と結合し、前記アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ａ２は単結合、または、Ｃ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍ（ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点である）から選択される基であって、前記Ｃ１−２０アルキレン、アリーレンおよびへテロアリーレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；  前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合、または、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレン（Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点である）から選択される基であって、前記Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
Ｒ１は−Ｓ（Ｏ）２Ｒ２またはＨであり、Ｒ２がＣ１−６アルキル基またはアリール基であり、前記Ｃ１−６アルキル基またはアリール基は独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；かつ
前記中核部分、ポリマーまたはデンドリマーがそれぞれがＬと結合するｎ個の式Ａ４のリンカー基を含み、ｎが３と等しいかまたはそれ以上の整数であり、
各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
該Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され； 
前記ポリマーは以下のポリマーのいずれかを含むホモポリマーまたは以下のポリマーのうちいずれかの１つまたはそれ以上の単量体ユニットを含むコポリマー：多糖類、タンパク質、ポリエステル、ポリエーテル、ポリオレフィン、ポリアクリレート、ポリメタクリレート、ポリスチレン、熱可塑性エラストマー、ポリカーボネート、ポリエーテルエーテルケトン（ＰＥＥＫ）、ポリエーテルイミド、ポリイミド、ポリスルホン、ポリ塩化ビニル（ＰＶＣ）、ポリシラン、ポリシロキサン、ポリ尿素、ポリウレタン、ポリ酪酸、ポリ塩化ビニリデン、フルオロポリマー、及びポリエチレンイミン、又はそれらの塩であり；かつ
前記デンドリマーは(a)ポリ（アミドアミン）（ＰＡＭＡＭ）デンドリマー又は（ｂ）式Ａ４のリンカー基である５０〜５００個の表面基を含むデンドリマーであり；
［Ｒ］ｘ−Ｅ−Ｌ−基がいずれもＲ１が−Ｓ（Ｏ）２Ｒ２である式（Ｉｅ）の基でないときには：
−各Ｌは式（ＸＩＩ）の基であり；かつ
−Ｑは中核部分、デンドリマー、またはポリマーであって、
前記中核部分が直鎖または分岐鎖、飽和または不飽和Ｃ１−２０炭化水素基；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系であり；
前記炭化水素基、アリール環、ヘテロアリール環、炭素環、複素環または融合二、三、または四環系が置換されないか、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記デンドリマーは(a)ポリ（アミドアミン）（ＰＡＭＡＭ）デンドリマー又は（ｂ）式Ａ４のリンカー基である５０〜５００個の表面基を含むデンドリマーであり；及び
前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含むことを条件とする、前記官能化化合物であり；
前記プロセスが、
（ａ）前記Ｑと同じ中核部分、ポリマーまたはデンドリマーであってかつｎ個の官能基を担持する第１の化合物Ｑ’を、少なくとも１つの式（ＶＩａ）
【化２７】
0005809986.tif 000206
の第２の化合物で処理し、式中：
Ｌ’は、Ｌ’が前記官能基と反応性を示して前記第２の化合物を前記第１の化合物とカップリングさせることを特徴とする、脱離基または前記式（ＸＩＩ）の基の反応性前駆体であり；
Ｒはアリールまたはヘテロアリールであり、前記アリールは単環式又は二環式芳香族基であり、前記アリールまたはヘテロアリールは置換されないかまたは１つもしくは２つの基によって置換され、前記置換基は同一であるかまたは異なり、かつＣ１−２０アルキル、Ｃ２−２０アルケニル、Ｃ２−２０アルキニル、Ｃ１−２０ハロアルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、２チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；かつ
ＹはＮ＝Ｎ、ＯまたはＮ−ＮＨＲ１であり、ここで、Ｒ１はＨまたは−Ｓ（Ｏ）２Ｒ２であり、Ｒ２はＣ１−６アルキル基またはアリール基であり、前記Ｃ１−６アルキル基またはアリール基は独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
前記第１の化合物Ｑ’のｎ個の官能基が式−Ａ４−Ｘ２の基であり、各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＸ２との接続点であり；
該Ｃ１−２０アルキレン、アリーレン、へテロアリーレン、Ｃ１−２０アルケニレンおよびＣ１−２０アルキニレンは独立して、非置換、または、Ｃ１−２０アルキル；Ｃ２−２０アルケニル；Ｃ２−２０アルキニル；アリール；アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから独立的に選択される１個またはそれ以上の基で置換され；
Ｘ２がＨ，ハロ基または脱離基であり；
Ａ４が単結合、アリーレン、ヘテロアリーレン、Ｃ１−２０アルキレン、−Ｚ３−アリーレン−＊、−Ｚ３−ヘテロアリーレン−＊、−Ｚ３−Ｃ１−２０アルキレン−＊、又は、Ｓ（Ｏ）２のときにＸ２はＨ以外であり、Ａ４がＯ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、またはＣ１−２０アルキレン−Ｏ−＊のときにＸ２はハロ基以外であることを条件とし；かつ
生成する前記の式（ＩＩ）の官能化化合物における［Ｒ］ｘ−Ｅ−Ｌ−基のいずれもがＲ１が‐Ｓ（Ｏ）２Ｒ２である式（Ｉｅ）の基でないときには、各Ｌ’は前記式（ＸＩＩ）の基の反応性前駆体であり、
これにより式（ＩＸａ）の第３の化合物を生成することであって：
【化２８】
0005809986.tif 000207
式中Ｑ、Ｌ、Ｒ、Ｙおよびｎは上記の定義の通りであることを含み；
−ＹがＯであるとき、前記プロセスがさらに：
（ｂ）Ｒ１が上記に定義する通りであることを特徴とする、Ｈ２Ｎ−ＮＨＲ１によって第３の化合物を熱の存在下で処理し、これにより第４の式（Ｘ）の化合物を生成することであって：
【化２９】
0005809986.tif 000208
式中Ｑ、Ｌ、Ｒ、Ｒ１およびｎは上記の定義の通りであること；および任意に
（ｃ）前記第４の化合物の前記Ｎ−ＮＨＲ１基の一部または全てをジアゾ基、Ｎ＝Ｎに変換することを含み；
かつ：
−ＹがＮ−ＮＨＲ１であるとき、前記プロセスがさらに任意に：
（ｄ）前記第３の化合物の前記Ｙ基の一部または全てをジアゾ基に変換し；
これにより前記の式（ＩＩ）の官能化化合物を生成することを含む前記プロセス。
【発明の詳細な説明】
【技術分野】
【０００１】
本発明は、複数の材料、コーティングまたは基盤間に拡張三次元ネットワークを形成することのできる化合物（化学薬品）およびこのような化合物を生成するプロセスに関する。さらに本発明は材料の物理的および化学的性質を変化させること、流体力学的、熱的、粘着的および接着的性質に変化をもたらすこと、および材料の分子量を変更することを目的とした化合物の使用に関する。さらに本発明は、粒子送達化合物を生成すること、２つまたはそれ以上の基盤またはコーティングが接着する生成物を生成すること、および材料の流体力学的性質を変換することを目的とした化合物の使用に関する。
【背景技術】
【０００２】
現代の技術および製品は、所望の特定の用途に注意深く個別に適合された性質を有する巨視的材料、顕微鏡的材料、およびナノ材料を含む先進的材料の使用に決定的に依存している。これらの性質が１つの均一な材料または化合物によって達成できることはまれであるが、１つの材料または化合物を他の材料と結合し、その性質が各構成成分の所望の性質を組み合わせた複合材料をもたらすことによって容易に入手することができる。特に重要であるのは、熱的、流体力学的、粘着的および接着的性質、さらには材料の溶媒抵抗性の制御である。このような性質により材料の最終用途が規定され、困難な環境における材料の使用が制限される。２ヶ所で材料と相互作用する能力を有するカップリング剤を添加することにより、これらの性質にある程度の影響を与えることが可能である；この例は日本国特許第５９２１２８３２号または国際公開第ＷＯ０１５８２３０号において確認することができる。しかし、この手法を用いたこのような薬剤からの相互作用は二次元に限定されているため、性質の変化の強度は限られる。また実施例は、サンプルの安定性のため、照射の容易性またはフィルムの厚さ／組成のいずれかによって紫外線の適用が妨げられる多くの用途においてその使用を妨害する光活性化に限られる。
【０００３】
強力な（物理的または化学的）相互作用を形成することのできる第２の化学薬品の添加を経て材料上またはその内部に三次元ネットワークを作成することにより、ハイブリッド性および／または促進された機能を有する複合材料を製造することが可能である。そのような材料は、たとえば医学、化学、衛生、航空機、自動車、コンピュータ、および消費財業界などの多種多様な業種において、たとえば接着剤、複合マトリクス材料（カーボンファイバー、ケブラーなど）およびコーティングなどとしての用途を見いだすことができる。それらはしばしば特定の化学製品または機器の機能が成功するために重要である成分として、または特定の目的に対する効果が向上した効果を有する化学薬品として用いられる。
【０００４】
したがって、このような三次元ネットワークを形成するために用いることができ、多種多様な基盤および材料と共に用いることができ、製造環境において安全な取り扱いを提供し、かつ市場に適用できる重合条件を有する改善された薬剤を開発する継続的ニーズがある。
【発明の概要】
【発明が解決しようとする課題】
【０００５】
発明者らは、複数の官能基を含む一連の化合物を提供している。官能基は、続いて個々の化合物、ナノ粒子、マイクロ粒子およびバルク材料を含む多種多様な基盤と反応することのできる反応性中間カルベン基に容易に変換することが可能である。このような官能化化合物は、たとえば２つまたはそれ以上の基盤が接着された生成物を生成するため、コーティングの熱的性質を高めるため、材料の流体力学的性質を変化させるため、または粒子送達化合物の生成におけるように生成物の化学的性質を変更するためなど、多種多様な用途のために材料の内部または材料間に三次元ネットワークを形成するための薬剤として用いることができる。ネットワーク形成を実施するためのプロセスは、典型的にはプラスチックまたはポリマー基盤上でプロセスを実施することができるほどに十分に低い温度での熱重合を包含する。さらに、本発明の一部の実施形態においては、反応性中間物の保護前駆体を用いることで、輸送時または保存時などにおける、材料の望ましくない分解をより高いレベルで抑制することが可能となる。
【課題を解決するための手段】
【０００６】
したがって、本発明は式（ＩＩ）の官能化化合物であって、該官能化化合物が、ｎが３に等しいかまたはそれ以上の整数であることを特徴とする同一であるかまたは異なるｎ個のカルベン前駆体基を含む化合物を提供し：
【０００７】
【化１】
0005809986.tif 000002
【０００８】
式中ｘは１であり、Ｅはカルベン反応性中間基に変換されることが可能な基であり、Ｑは中核部分、ポリマーまたはデンドリマーであり、かつ同一であるかまたは異なる［Ｒ］ｘ−Ｅ−Ｌ−基のそれぞれは式（Ｉｅ）の基および式（Ｉａ）の基から独立的に選択され：
【０００９】
【化２】
0005809986.tif 000003
【００１０】
式中
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００１１】
【化３】
0005809986.tif 000004
【００１２】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１は、Ｒ２が非置換または置換Ｃ１−６アルキル基または非置換または置換アリール基であることを特徴とする−Ｓ（Ｏ）２Ｒ２またはＨであり、；
［Ｒ］ｘ−Ｅ−Ｌ−がいずれもＲ１が−Ｓ（Ｏ）２Ｒ２である式（Ｉｅ）の基でないときということを条件とすればそのとき：
−各Ｌは式（ＸＩＩ）の基であり；かつ
−Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
他の態様においては、本発明は基盤上または基盤内に化学的に結合した三次元ネットワークを生成するためのプロセスであって、該プロセスが：
（ａ）基盤を、本明細書に定義するところの本発明の式（ＩＩ）の官能化化合物と接触させること；および
（ｂ）カルベン反応性中間基が基盤と反応して基盤上または基盤内に前記の化学的に結合した三次元ネットワークを生成するよう、前記カルベン前駆体基から前記カルベン反応性中間基を生成することを含むプロセスを提供する。
【００１３】
他の態様においては、本発明は基盤上または基盤内に化学的に結合した三次元ネットワークを含む組成物であって、組成物が
（ｉ）基盤、および
（ｉｉ）基盤上または基盤内に化学的に結合した三次元ネットワークであって、該化学的に結合した三次元ネットワークが式（ＸＸＶＩＶａ）
【００１４】
【化４】
0005809986.tif 000005
【００１５】
のものである化学的に結合した三次元ネットワークを含む組成物を提供し、式中
ｎは３に等しいかまたはこれより大きい整数であり；
Ｃは炭素原子であり、
＊は炭素原子の基盤または組成物中の他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００１６】
【化５】
0005809986.tif 000006
【００１７】
の基であって、式中：
Ａ１がアリーレンおよびへテロアリーレンから選択される非置換または置換基であることを特徴とするＡ１はＲに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
【００１８】
他の態様においては、本発明は：
（ｉ）基盤、および
（ｉｉ）基盤上または基盤内に化学的に結合した三次元ネットワークであって、該化学的に結合した三次元ネットワークが式（ＸＸＶＩＶａ）
【００１９】
【化６】
0005809986.tif 000007
【００２０】
のものである化学的に結合した三次元ネットワークを含む組成物を生成するためのプロセスであって、式中：
ｎは３に等しいかまたはこれより大きい整数であり；
Ｃは炭素原子であり、
＊は炭素原子の基盤または組成物中の他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００２１】
【化７】
0005809986.tif 000008
【００２２】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーであり、
該プロセスが：
（ａ）基盤を、本明細書に定義するところの本発明の式（ＩＩ）の官能化化合物と接触させること；および
（ｂ）カルベン反応性中間基が基盤と反応して前記組成物を生成するよう、前記カルベン前駆体基から前記カルベン反応性中間基を生成することを含むプロセスを提供する。
【００２３】
他の態様において、本発明は第一の基盤と第二の基盤の間に化学的に結合した三次元ネットワークを生成するためのプロセスであって、該プロセスが：
（ａ）第１の基盤と第２の基盤を本明細書に定義するところの本発明の式（ＩＩ）の官能化化合物と接触させること；および
（ｂ）カルベン反応性中間基が第１の基盤および第２の基盤と反応して前記の化学的に結合した三次元ネットワークを前記第１および第２の基盤の間に生成するよう、前記カルベン前駆体基から前記カルベン反応性中間基を生成することを含むプロセスを提供する。
【００２４】
他の態様において、本発明は：
−第１の基盤；
−第２の基盤；および
−式（ＸＸＶＩＶａ）の三次元ネットワークであって、前記第１および第２の基盤と結合する三次元ネットワークを含む組成物を提供し：
【００２５】
【化８】
0005809986.tif 000009
【００２６】
式中、
ｎは３に等しいかまたはこれより大きい整数であり；
Ｃは炭素原子であり、
＊は炭素原子の第１または第２の基盤または前記組成物中の他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００２７】
【化９】
0005809986.tif 000010
【００２８】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
【００２９】
他の態様においては、本発明は、組成物を生成するためのプロセスであって：
−第１の基盤；
−第２の基盤；および
−式（ＸＸＶＩＶａ）の三次元ネットワークを含み：
【００３０】
【化１０】
0005809986.tif 000011
【００３１】
式中、
ｎは３に等しいかまたはこれより大きい整数であり；
Ｃは炭素原子であり、
＊は炭素原子の第１または第２の基盤または前記組成物中の他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００３２】
【化１１】
0005809986.tif 000012
【００３３】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーであり、
該プロセスが：
（ａ）第１の基盤と第２の基盤を本明細書に定義するところの本発明の式（ＩＩ）の官能化化合物と接触させること；および
（ｂ）カルベン反応性中間基が第１の基盤および第２の基盤と反応して前記組成物を生成するよう、前記カルベン前駆体基から前記カルベン反応性中間基を生成することを含むプロセスを提供する。
【００３４】
他の態様において、本発明はフィルムまたはコーティングを生成するためのプロセスであって、該プロセスが：
（ａ）フィルムまたはコーティング配合物が本明細書に定義するところの本発明の式（ＩＩ）の官能化化合物を含むことを特徴とする、該フィルムまたはコーティング配合物を基盤の表面に配置すること；および
（ｂ）前記カルベン前駆体基よりカルベン反応性中間基を生成し、これにより前記基盤上にフィルムまたはコーティングを形成することを含む方法を提供する。
【００３５】
１つの実施形態においては、プロセスはフィルムを生成することを目的とし、かつプロセスは（ｃ）前記基盤より前記フィルムを除去することをさらに含む。
【００３６】
他の態様において、本発明は、コーティングされた基盤であって：
−基盤；および
−基盤の表面上のコーティングであって、該コーティングが式（ＸＸＶＩＶａ）の三次元ネットワークを含むコーティングを含む基盤を提供し：
【００３７】
【化１２】
0005809986.tif 000013
【００３８】
式中
ｎは３に等しいかまたはこれより大きい整数であり；
Ｃは炭素原子であり、
＊は炭素原子の基盤またはコーティングの他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００３９】
【化１３】
0005809986.tif 000014
【００４０】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
【００４１】
他の態様においては、本発明は上記に定義するところの本発明のコーティングされた基盤を生成するためのプロセスを提供し：
（ａ）コーティング配合物が本明細書に定義するところの本発明の式（ＩＩ）の官能化化合物を含むことを特徴とする、該コーティング配合物を基盤の表面に配置すること；および
（ｂ）前記カルベン前駆体基からカルベン反応性中間基を生成し、これにより前記基盤上にコーティングを形成することを含む。
【００４２】
他の態様において、本発明は、生成物であって：
−第１の基盤；
−第２の基盤；および
−第一の基盤と第２の基盤の接続部にある組成物であって、該組成物が（ｉ）第３の材料および（ｉｉ）式（ＸＸＶＩＶａ）の三次元ネットワークを含む組成物を含む生成物を提供し：
【００４３】
【化１４】
0005809986.tif 000015
【００４４】
式中、
ｎは３に等しいかまたはこれより大きい整数であり；
Ｃは炭素原子であり、
＊は炭素原子の第１の基盤、第２の基盤、第３の材料または第１および第２の基盤の前記接続部にある前記組成物の他の分子または部分との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００４５】
【化１５】
0005809986.tif 000016
【００４６】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
【００４７】
他の態様において、本発明は上記に定義するところの本発明の生成物を生成するためのプロセスであって、該プロセスが：
（ａ）組成物が（ｉ）第３の材料および（ｉｉ）本明細書に定義するところの本発明の式（ＩＩ）の官能化化合物を含むことを特徴とする、第１の基盤と第２の基盤の接続部に該組成物を提供すること；および
（ｂ）カルベン反応性中間基が第１の基盤、第２の基盤、および第３の材料と反応して前記生成物を生成するよう、前記カルベン前駆体基から前記カルベン反応性中間基を生成することを含むプロセスを提供する。
【００４８】
他の態様において、本発明は処理された粒子を生成するためのプロセスであって、該プロセスが：
（ａ）官能化架橋化合物が本明細書に定義するところの本発明の式（ＩＩ）の化合物であることを特徴とする、官能化架橋化合物と基盤粒子を接触させること；および
（ｂ）カルベン反応性中間基が基盤粒子と反応して粒子を化合物と結合させ、これにより前記粒子送達化合物を得るよう、カルベン前駆体基からカルベン反応性中間基を生成することを含むプロセスを提供する。
【００４９】
本発明は処理された粒子であって、該処理された粒子が式（ＸＸＶＩＶａ）の架橋部分と結合した基盤粒子を含む処理された粒子も提供し：
【００５０】
【化１６】
0005809986.tif 000017
【００５１】
式中、
ｎは３に等しいかまたはこれより大きい整数であり；
Ｃは炭素原子であり、
＊は炭素原子の基盤粒子または他の部分または分子との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００５２】
【化１７】
0005809986.tif 000018
【００５３】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
【００５４】
本発明の処理された粒子は粒子送達化合物として使用してもよい。したがって、処理された粒子は粒子送達化合物と命名してもよい。
【００５５】
他の態様において、本発明は第１の基盤を第２の基盤に架橋するためのプロセスであって、該第１および第２の基盤が同一であるかまたは異なり、該プロセスが
（ａ）官能化架橋化合物が本明細書に定義するところの本発明の式（ＩＩ）の化合物であることを特徴とする、第１および第２の基盤を官能化架橋化合物と接触させること；および
（ｂ）少なくとも１つの反応性中間基が第１の基盤と反応しかつ少なくとも１つの他の反応性中間基が第２の基盤と反応し、これにより第１および第２の基盤を架橋するよう、前記カルベン前駆体基からカルベン反応性中間基を生成することを含むプロセスを提供する。
【００５６】
他の態様において、本発明は、架橋生成物であって：
（ａ）第１の基盤；
（ｂ）第２の基盤；および
（ｃ）式（ＸＸＶＩＶａ）の架橋部分を含む架橋生成物を提供し：
【００５７】
【化１８】
0005809986.tif 000019
【００５８】
式中、
ｎは３に等しいかまたはこれより大きい整数であり；
Ｃは炭素原子であり、
＊は炭素原子の第１の基盤、第２の基盤または他の部分または分子との結合点であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００５９】
【化１９】
0005809986.tif 000020
【００６０】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、ポリマー、またはデンドリマーである。
他の態様において、本発明は式（ＩＩ）の官能化化合物を生成するためのプロセスであって、該官能化化合物が、ｎが３に等しいかまたはそれ以上の整数であることを特徴とする、同一であるかまたは異なるｎ個のカルベン前駆体基を含む官能化化合物であって
【００６１】
【化２０】
0005809986.tif 000021
【００６２】
式中ｘは１であり、Ｅはカルベン反応性中間基に変換されることが可能な基であり、Ｑは中核部分、ポリマーまたはデンドリマーであり、かつ同一であるかまたは異なる［Ｒ］ｘ−Ｅ−Ｌ−基のそれぞれが式（Ｉｅ）の基および式（Ｉａ）の基から独立的に選択され：
【００６３】
【化２１】
0005809986.tif 000022
【００６４】
式中
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【００６５】
【化２２】
0005809986.tif 000023
【００６６】
の基であって、式中：
Ａ１がアリーレンおよびへテロアリーレンから選択される非置換または置換基であることを特徴とするＡ１はＲに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１は、Ｒ２が非置換または置換Ｃ１−６アルキル基または非置換または置換アリール基であることを特徴とする−Ｓ（Ｏ）２Ｒ２またはＨであり；
［Ｒ］ｘ−Ｅ−Ｌ−がいずれもＲ１が−Ｓ（Ｏ）２Ｒ２である式（Ｉｅ）の基でないときということを条件とすればそのとき：
−各Ｌは式（ＸＩＩ）の基であり；かつ
−Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
該プロセスが：
（ａ）中核部分、ポリマーまたはデンドリマーであってかつｎ個の官能基を担持する第１の化合物Ｑ’を、少なくとも１つの式（ＶＩａ）
【００６７】
【化２３】
0005809986.tif 000024
【００６８】
の第２の化合物で処理し、式中：
Ｌ’は、Ｌ’が前記官能基と反応性を示して第２の化合物を第１の化合物とカップリングさせることを特徴とする、脱離基または前記式（ＸＩＩ）の基の反応性前駆体であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され、かつ
ＹはＮ＝Ｎ、ＯまたはＲ１がＨまたは−Ｓ（Ｏ）２Ｒ２でありかつＲ２が非置換または置換Ｃ１−６アルキル基または非置換または置換アリール基であることを特徴とするＮ−ＮＨＲ１であり、
生成する式（ＩＩ）の官能化化合物における［Ｒ］ｘ−Ｅ−Ｌ−基のいずれもが、Ｒ１が‐Ｓ（Ｏ）２Ｒ２である式（Ｉｅ）の基でないときの場合、各Ｌ’は前記式（ＸＩＩ）の基の反応性前駆体でありかつＱ’は中核部分、デンドリマーまたはポリマーであって該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
これにより式（ＩＸａ）の第３の化合物を生成することであって：
【００６９】
【化２４】
0005809986.tif 000025
【００７０】
式中Ｑ、Ｌ、Ｒ、Ｙおよびｎは上記に定義する通りであることを含み；
−ＹがＯであるときの場合プロセスが：
（ｂ）Ｒ１が上記に定義する通りであることを特徴とする、Ｈ２Ｎ−ＮＨＲ１によって、第３の化合物を熱の存在下で処理し、これにより式（Ｘ）の第４の化合物を生成することであって：
【００７１】
【化２５】
0005809986.tif 000026
【００７２】
式中Ｑ、Ｌ、Ｒ、Ｒ１およびｎは上記に定義する通りであること；および任意に
（ｃ）前記第４の化合物のＮ−ＮＨＲ１基の一部または全てをジアゾ基Ｎ＝Ｎに変換することをさらに含み；
かつ：
−ＹがＮ−ＮＨＲ１であるときの場合プロセスが任意に：
（ｂ）前記第３の化合物のＹ基の一部または全てをジアゾ基に変換し；
これにより前記の式（ＩＩ）の官能化化合物を生成することをさらに含むプロセスを提供する。
【図面の簡単な説明】
【００７３】
【図１】トリアジン結合ジアゾメタンローカストビーンガムの合成の模式図である。
【図２】エーテル結合ジアゾメタンローカストビーンガムの合成の模式図である。
【図３】トリアジン−およびエーテル−結合ジアゾメタンローカストビーンガム化合物と香料封入体の結合の模式図である。
【図４】トリス（４−メチルジアリールジアゾメタン）１，３，５−ベンゼントリエステルの合成の模式図である。
【図５】１，２，３−トリ−Ｏ−（４−ヒドロキシメチルジアリールジアゾメタン−Ｄ，Ｌ−グリセリルエーテルの合成の模式図である。
【図６】トシルヒドラゾン基官能化ポリスチレンポリマーおよびコポリマーの合成の模式図である。
【図７】本発明の官能化化合物を用いた封入体の木綿上への沈着の増大を、対照実験（Control）と比較して示す蛍光画像である。
【発明を実施するための形態】
【００７４】
本明細書で用いるところのＣ１−２０アルキル基は、１から２０個の炭素原子を有する非置換または置換、直鎖または分岐鎖飽和炭化水素ラジカルである。典型的には、たとえばメチル、エチル、プロピル、ブチル、ペンチル、ヘキシル、ヘプチル、オクチル、ノニルまたはデシルなどのＣ１−１０アルキル、またはたとえばメチル、エチル、プロピル、ブチル、ペンチル、またはヘキシルなどのＣ１−６アルキル、またはたとえばメチル、エチル、ｉ−プロピル、ｎ−プロピル、ｔ−ブチル、ｓ−ブチルまたはｎ−ブチルなどのＣ１−４アルキルである。１つの実施形態において、Ｃ２−２０アルキル基または、たとえばＣ３−１０アルキルまたはＣ４−２０アルキル基などである。アルキル基が置換されるとき、典型的には、置換または非置換Ｃ１−２０アルキル；置換または非置換Ｃ２−２０アルケニル；置換または非置換Ｃ２−２０アルキニル；置換または非置換アリール；置換または非置換アラルキル；ハロ；シアノ；ケト；アミノ；Ｃ１−１０アルキルアミノ；ジ（Ｃ１−１０）アルキルアミノ；アリールアミノ；ジアリールアミノ；アリールアルキルアミノ；アミド；アシルアミド；Ｃ１−２０ハロアルキル（例：−ＣＦ３）；エステル；アシル；アシルオキシ；Ｃ１−１０アルコキシ；アリールオキシ；ニトロ；ヒドロキシル、カルボキシ；スルホン酸；スルホニル；スルホンアミド；スルフヒドリル（すなわちチオール、−ＳＨ）；Ｃ１−１０アルキルチオ；アリールチオ；トリ（Ｃ１−２０アルキル）シリル；アリールジ（Ｃ１−２０アルキル）シリル；ジアリール（Ｃ１−２０アルキル）シリル；およびトリアシルシリルから選択される１個またはそれ以上（例：１個、２個、３個または４個）の置換基を担持する。
【００７５】
置換アルキル基の例はＣ１−２０ハロアルキル、アルコキシアルキルおよびアルカリル基を含む。本明細書で用いるところの用語アルカリルは、少なくとも１個の水素原子（例：１個、２個、３個）が１個のアリール基によって置換されるＣ１−２０アルキル基に属する。そのような基の例はベンジル（フェニルメチル、ＰｈＣＨ２−）、ベンズヒドリル（Ｐｈ２ＣＨ−）、トリチル（トリフェニルメチル、Ｐｈ３Ｃ−）、フェネチル（フェニルエチル、Ｐｈ−ＣＨ２ＣＨ２−）、スチリル（Ｐｈ−ＣＨ＝ＣＨ−）、シナミル（Ｐｈ−ＣＨ＝ＣＨ−ＣＨ２−）が含まれるが、これに限定されない。
【００７６】
典型的には、Ｃ１−２０アルキル基は１個、２個または３個、たとえば１個または２個などの置換基を担持する。
【００７７】
Ｃ１−２０ハロアルキル基は、少なくとも１個の水素原子がハロゲン原子、典型的にはＦ、ＣｌまたはＢｒによって置換される直鎖または分岐鎖飽和Ｃ１−２０アルキル基である。ｎが１から２０であるＣｎハロアルキル基においては、ハロゲン原子で置換された水素原子の個数はｎから（２ｎ＋１）であってよい。ハロゲン原子は同一であっても異なってもよい。Ｃ１−２０ハロアルキル基は、Ｃ１−２０フルオロアルキル基および下記に定義するところのＣ１−２０過フッ化アルキル基を含む。Ｃ１−２０ハロアルキル基は少なくとも２個のハロゲン原子を有しても、またはたとえば少なくとも３個のハロゲン原子を有してもよい。
【００７８】
Ｃ１−２０フルオロアルキル基は、少なくとも１個の水素原子がフッ素原子によって置換される直鎖または分岐鎖飽和Ｃ１−２０アルキル基である。ｎが１から２０であるＣｎフルオロアルキル基においては、フッ素原子で置換された水素原子の個数はｎから（２ｎ＋１）であってよい。したがって、Ｃ１−２０フルオロアルキル基は置換されなければ存在したであろう全ての水素原子がフッ素原子によって置換されるＣ１−２０過フッ化アルキル基を含む。典型的には、Ｃ１−２０フルオロアルキル基は少なくとも２個のフッ素原子を有しても、より典型的には少なくとも３個のフッ素原子を有してもよい。典型的には、Ｃ１−２０フルオロアルキル基はＣ２−２０フルオロアルキル基、またはたとえばＣ３−２０フルオロアルキル基などである。典型的には、Ｃ２−２０フルオロアルキル基は少なくとも３個のフッ素原子、より典型的には少なくとも４個のフッ素原子を有する。典型的には、Ｃ３−２０フルオロアルキル基は少なくとも３個のフッ素原子、より典型的には少なくとも４個のフッ素原子、または、たとえば少なくとも６個のフッ素原子などを有する。
【００７９】
Ｃ１−２０過フッ化アルキル基は、１から２０個の炭素原子を有する直鎖または分岐鎖飽和過フッ化炭化水素ラジカルである。この文脈における「過フッ化」は、フッ素で置換することができる炭素結合水素原子がないよう完全にフッ化されることを意味する。典型的には、たとえばトリフルオロメチル（Ｃ１）、ペンタフルオロエチル（Ｃ２）、過フッ化プロピル（Ｃ３）、（過フッ化−ｎ−プロピルおよび過フッ化−ｉｓｏ−プロピルを含む）、過フッ化ブチル（Ｃ４）（過フッ化−ｎ−ブチル、過フッ化−ｉｓｏ−ブチル、過フッ化−ｓｅｃ−ブチルおよび過フッ化−ｔｅｒｔ−ブチルを含む）、過フッ化ペンチル（Ｃ５）、過フッ化ヘキシル（Ｃ６）、過フッ化ヘプチル（Ｃ７）、過フッ化オクチル（Ｃ８）、過フッ化ノニル（Ｃ９）、過フッ化デシル（Ｃ１０）、過フッ化ウンデシル（Ｃ１１）および過フッ化ドデシル（Ｃ１２）などの、その直鎖および分岐異性体を含むＣ１−１２過フッ化アルキルである。
【００８０】
Ｃ１−２０炭化水素部分は、１から２０個の炭素原子を有する直鎖または分岐鎖、飽和または不飽和炭化水素部分である。Ｃ１−２０炭化水素部分は置換されなくとも置換されていてもよく、置換基は、特に指定がない限り、Ｃ１−２０アルキル基について上記に列挙されるものから選択される。典型的には、Ｃ１−２０炭化水素部分が置換されるとき、１個から４個（例：１個、２個、３個または４個）の置換基により置換される。
【００８１】
トリ（Ｃ１−２０アルキル）シリル基は、同一であるかまたは異なるＲ’、Ｒ”およびＲ”’が上記に定義するところの非置換または置換、直鎖または分岐鎖Ｃ１−２０アルキル基であることを特徴とする式：−Ｓｉ（Ｒ’）（Ｒ”）（Ｒ”’）の基を表す。
【００８２】
アリールジ（Ｃ１−２０アルキル）シリル基は、同一であるかまたは異なるＲ’およびＲ”が、上記に定義するところの非置換または置換、直鎖または分岐鎖Ｃ１−２０アルキル基であり、かつＲ”’が非置換または置換アリール基であることを特徴とする式：−Ｓｉ（Ｒ’）（Ｒ”）（Ｒ”’）の基を表す。
【００８３】
ジアリール（Ｃ１−２０アルキル）シリル基は、Ｒ’が上記に定義するところの非置換または置換、直鎖または分岐鎖Ｃ１−２０アルキル基であり、かつ同一であるかまたは異なるＲ”およびＲ”’が非置換または置換アリール基であることを特徴とする式：−Ｓｉ（Ｒ’）（Ｒ”）（Ｒ”’）の基を表す。
【００８４】
トリアリールシリル基は、同一であるかまたは異なるＲ’、Ｒ”およびＲ”’が非置換または置換アリール基である：−Ｓｉ（Ｒ’）（Ｒ”）（Ｒ”’）の基を表す。
【００８５】
Ｃ２−２０アルケニル基は、２個から２０個の炭素原子を含有する直鎖または分岐鎖基である。アルケニル基には１つまたはそれ以上の二重結合、典型的には１つの二重結合が存在しうる。Ｃ２−２０アルケニル基は、典型的にはエテニルまたはＣ３−１０アルケニル基、すなわちＣ２−１０アルケニル基であり、より典型的にはＣ２−６アルケニル基である。Ｃ３−１０アルケニル基は、典型的にはＣ３−６アルケニル基、たとえばアリル、プロペニル、ブテニル、ペンテニルまたはヘキセニルなどである。Ｃ２−４アルケニル基はエテニル、プロペニルまたはブテニルである。アルケニル基は置換されなくとも、または１個から４個（例：１個、２個、３個または４個など）の置換基によって置換されてもよく、置換基は、特に指定がなければ、Ｃ１−２０アルキル基について上記に列挙されるものから選択される。２個またはそれ以上の置換基が存在する場合、これらは同一であっても異なってもよい。
【００８６】
Ｃ２−２０アルキニル基は、特に指定がない場合、２個から２０個の炭素原子を含有する直鎖または分岐鎖基である。アルキニル基には１つまたはそれ以上の三重結合、および任意に１つまたはそれ以上の二重結合、典型的には１つの三重結合が存在してよい。Ｃ２−２０アルキニル基は、典型的にはエチニルまたはＣ３−１０アルキニル基、すなわちＣ２−１０アルキニル基であり、より典型的にはＣ２−６アルキニル基である。Ｃ３−１０アルキニル基は、典型的にはＣ３−６アルキニル基であり、たとえばプロピニル、ブチニル、ペンチニルまたはヘキシニルなどである。Ｃ２−４アルキニル基はエチニル、プロピニルまたはブチニルである。アルキニル基は置換されなくとも、または１個から４個（例：１個、２個、３個または４個）の置換基によって置換されてもよく、置換基は、特に指定がなければ、Ｃ１−２０アルキル基について上記に列挙されるものから選択される。２個またはそれ以上の置換基が存在する場合、これらは同一であっても異なってもよい。
【００８７】
アリール環は、共有結合炭素原子の非置換または置換芳香族環である。典型的には、アリール環は５または６員アリール環であり、その例はシクロペンタジエニル（Ｃｐ）およびフェニルを含む。アリール環は置換されていなくとも、または１個から５個（例：１個、２個、３個、４個または５個）の置換基によって置換されてもよく、置換基は、特に指定がなければ、Ｃ１−２０アルキル基について上記に列挙されるものから選択される。２個またはそれ以上の置換基が存在する場合、これらは同一であっても異なってもよい。
【００８８】
ヘテロアリール環は、１個またはそれ以上のヘテロ原子を含む共有結合原子の非置換または置換芳香族複素環である。１個またはそれ以上のヘテロ原子は、典型的には窒素、リン、ケイ素、酸素およびイオウから（より一般的には窒素、酸素またはイオウから）選択される。ヘテロアリール環は、典型的には窒素、リン、ケイ素、酸素およびイオウから（より一般的には窒素、酸素またはイオウから）選択される少なくとも１個またはそれ以上のヘテロ原子を含有する５または６員へテロアリール環である。たとえば１、２、または３個のヘテロ原子を含んでもよい。ヘテロアリール環の例は、ピリジン、ピラジン、ピリミジン、ピリダジン、フラン、チオフラン、ピラゾール、ピロール、オキサゾール、オキサジアゾール、イソキサゾール、チアジアゾール、チアゾール、イソチアゾール、イミダゾール、およびピラゾールを含む。ヘテロアリール環は置換されなくとも、または典型的には１個から４個（例：１個、２個、３個または４個）の置換基によって置換されてもよく、置換基は、特に指定がなければ、Ｃ１−２０アルキル基について上記に列挙されるものから選択される。２個またはそれ以上の置換基が存在する場合、これらは同一であっても異なってもよい。
【００８９】
Ｃ５−１０炭素環は５個から１０個の共有結合炭素原子の非置換または置換閉鎖環であって、該環は飽和または不飽和である。典型的には、Ｃ５−１０炭素環は芳香族環でない。典型的には、Ｃ５−１０炭素環はＣ５−６炭素環である。炭素環は飽和であってもあるいは不飽和であってもよい。したがって、用語Ｃ５−１０炭素環はサブクラスＣ５−１０シクロアルキル環、Ｃ５−１０シクロアルケニル環およびＣ５−１０シクロアルキニル環を含む。Ｃ５−１０炭素環が置換されるとき、典型的にはＣ１−２０アルキル基について上記に列挙されるものから選択される１つまたはそれ以上の置換基を担持する。Ｃ５−１０炭素環の例は：
シクロペンタン（Ｃ５）、シクロヘキサン（Ｃ６）、シクロヘプタン（Ｃ７）、メチルシクロプロパン（Ｃ４）、ジメチルシクロプロパン（Ｃ５）、メチルシクロブタン（Ｃ５）、ジメチルシクロブタン（Ｃ６）、メチルシクロペンタン（Ｃ６）、ジメチルシクロペンタン（Ｃ７）、メチルシクロヘキサン（Ｃ７）、ジメチルシクロヘキサン（Ｃ８）、メンタン（Ｃ１０）、シクロペンテン（Ｃ５）、シクロペンタジエン（Ｃ５）、シクロヘキセン（Ｃ６）、シクロヘキサジエン（Ｃ６）、メチルシクロプロペン（Ｃ４）、ジメチルシクロプロペン（Ｃ５）、メチルシクロブテン（Ｃ５）、ジメチルシクロブテン（Ｃ６）、メチルシクロペンテン（Ｃ６）、ジメチルシクロペンテン（Ｃ７）、メチルシクロヘキセン（Ｃ７）、ジメチルシクロヘキセン（Ｃ８）を含むが、これに限定されない。
【００９０】
Ｃ５−１０複素環は、少なくとも１個の環原子が多価環ヘテロ原子、たとえば窒素、リン、ケイ素、酸素またはイオウなどの（ただしより一般的には窒素、酸素またはイオウ）などであることを特徴とする、５個から１０個の共有結合原子の非置換または置換閉鎖環であって、該環は飽和または不飽和である。典型的には、Ｃ５−１０複素環は芳香族環でない。典型的には、Ｃ５−１０複素環は１個から４個のヘテロ原子を有し、残りの環原子は炭素である。典型的には、Ｃ５−１０複素環は１から４個の環原子が環ヘテロ原子であり、残りの環原子が炭素原子であるＣ５−６複素環である。この文脈においては、接頭語Ｃ５−１０およびＣ５−６は環原子の個数、または環原子の個数の範囲を指す。Ｃ５−１０複素環が置換されるとき、典型的にはＣ１−２０アルキル基について上記に列挙されるものから選択される１個またはそれ以上の置換基を担持する。
【００９１】
単環Ｃ５−１０複素環の例は：
Ｎ１：ピロリジン（テトラヒドロピロール）（Ｃ５）、ピロリン（例：３−ピロリン、２，５−ジヒドロピロール）（Ｃ５）、２Ｈ−ピロールまたは３Ｈ−ピロール（イソピロール、イソアゾール）（Ｃ５）、ピペリジン（Ｃ６）、ジヒドロピリジン（Ｃ６）、テトラヒドロピリジン（Ｃ６），アゼピン（Ｃ７）；
Ｏ１：オキソラン（テトラヒドロフラン）（Ｃ５）、オキソール（ジヒドロフラン）（Ｃ５）、オキサン（テトラヒドロピラン）（Ｃ６）、ジヒドロピラン（Ｃ６）、ピラン（Ｃ６）、オキセピン（Ｃ７）；
Ｓ１：チオラン（テトラヒドロチオフェン）（Ｃ５）、チアン（テトラヒドロチオピラン）（Ｃ６）、チエパン（Ｃ７）；
Ｏ２：ジオキソラン（Ｃ５）、ジオキサン（Ｃ６）およびジオキセパン（Ｃ７）；
Ｏ３：トリオキサン（Ｃ６）；
Ｎ２：イミダゾリジン（Ｃ５）、ピラゾリジン（ジアゾリジン）（Ｃ５）、イミダゾリン（Ｃ５）、ピラゾリン（ジヒドロピラゾール）（Ｃ５）、ピペラジン（Ｃ６）；
Ｎ１Ｏ１：テトラヒドロオキサゾール（Ｃ５）、ジヒドロオキサゾール（Ｃ５）テトラヒドロイソキサゾール（Ｃ５）、ジヒドロイソキサゾール（Ｃ５）、モルホリン（Ｃ６）、テトラヒドロオキサジン（Ｃ６）、ジヒドロオキサジン（Ｃ６）、オキサジン（Ｃ６）；
Ｎ１Ｓ１：チアゾリン（Ｃ５）、チアゾリジン（Ｃ５）、チオモルホリン（Ｃ６）；
Ｎ２Ｏ１：オキサジアジン（Ｃ６）；
Ｏ１Ｓ１：オキサチオール（Ｃ５）およびオキサチアン（チオキサン）（Ｃ６）；および
Ｎ１Ｏ１Ｓ１：オキサチアジン（Ｃ６）
を含むが、これに限定されない。
【００９２】
Ｃ３−２０カルボシクリル基は、炭素環化合物の炭素環の脂環環原子の１個の水素原子を除去することによって得られる非置換または置換１価部分であり、該部分は（特に指定しない場合）３個から２０個の環原子を含む３個から２０個の炭素原子を有する。カルボシクリル環は飽和であっても不飽和であってもよい。したがって、用語「カルボシクリル」はサブクラスシクロアルキル、シクロアルケニルおよびシクロアルキニルを含む。好ましくは、各環は５個から７個の原子を有する。Ｃ３−２０カルボシクリル基の基の例は、Ｃ３−１０カルボシクリル、Ｃ５−７カルボシクリルおよびＣ５−６カルボシクリルを含む。Ｃ３−２０カルボシクリル基が置換されるとき、典型的にはＣ１−２０アルキル基について上記に列挙されるものから選択される１個またはそれ以上の置換基（典型的には１個、２個、３個または４個の置換基）を担持する。
【００９３】
Ｃ３−２０炭素環の例は以下の飽和単環式炭化水素化合物：
シクロプロパン（Ｃ３）、シクロブタン（Ｃ４）、シクロペンタン（Ｃ５）、シクロヘキサン（Ｃ６）、シクロヘプタン（Ｃ７）、メチルシクロプロパン（Ｃ４）、ジメチルシクロプロパン（Ｃ５）、メチルシクロブタン（Ｃ５）、ジメチルシクロブタン（Ｃ６）、メチルシクロペンタン（Ｃ６）、ジメチルシクロペンタン（Ｃ７）、メチルシクロヘキサン（Ｃ７）、ジメチルシクロヘキサン（Ｃ８）、メンタン（Ｃ１０）；
不飽和単環式炭化水素化合物：
シクロプロペン（Ｃ３）、シクロブテン（Ｃ４）、シクロペンテン（Ｃ５）、シクロペンタジエン（Ｃ５）、シクロヘキセン（Ｃ６）、シクロヘキサジエン（Ｃ６）、メチルシクロプロペン（Ｃ４）、ジメチルシクロプロペン（Ｃ５）、メチルシクロブテン（Ｃ５）、ジメチルシクロブテン（Ｃ６）、メチルシクロペンテン（Ｃ６）、ジメチルシクロペンテン（Ｃ７）、メチルシクロヘキセン（Ｃ７）、ジメチルシクロヘキセン（Ｃ８）；
飽和多環式炭化水素化合物：
ツジャン（Ｃ１０）、カラン（Ｃ１０）、ピナン（Ｃ１０）、ボルナン（Ｃ１０）、ノルカラン（Ｃ７）、ノルピナン（Ｃ７）、ノルボルナン（Ｃ７）、アダマンタン（Ｃ１０）、デカリン（デカヒドロナフタレン）（Ｃ１０）；不飽和多環式炭化水素化合物：カンフェン（Ｃ１０）、リモネン（Ｃ１０）、ピネン（Ｃ１０）；
芳香環を有する多環式炭化水素化合物：
インデン（Ｃ９）、インダン（例：２，３−ジヒドロ−１Ｈ−インデン）（Ｃ９）、テトラリン（１，２，３，４−テトラヒドロナフタレン）（Ｃ１０）、アセナフテン（Ｃ１２）、フルオレン（Ｃ１３）、フェナレン（Ｃ１３）、５，５，８，８−テトラメチルテトラリン（Ｃ１４）、アセフェナントレン（Ｃ１５）、アセアントレン（Ｃ１６）、コラントレン（Ｃ２０）から誘導されるものを含むが、これに限定されない。
【００９４】
Ｃ３−２０カルボシクリル基のさらなる例はＣ３−２０ハロカルボシクリル基、Ｃ３−２０フルオロカルボシクリル基、Ｃ３−２０過フッ化カルボシクリル基およびＣ３−１０シクロアルキル基を含む。
【００９５】
Ｃ３−２０カルボシクリル基は、少なくとも１つの水素原子がハロゲン原子、典型的にはＦ、ＣｌまたはＢｒによって置換されているＣ３−２０カルボシクリル基である。ハロゲン原子は同一であってもまたは異なってもよい。Ｃ３−２０ハロカルボシクリル基は、Ｃ３−２０フルオロカルボシクリル基および下記に定義するところのＣ３−２０過フッ化カルボシクリル基を含む。Ｃ３−２０ハロカルボシクリル基は少なくとも２個のハロゲン原子、またはたとえば少なくとも３個または少なくとも４個、少なくとも５個または少なくとも６個のハロゲン原子を有してもよい。
【００９６】
Ｃ３−２０フルオロカルボシクリル基は、少なくとも１個の水素原子がフッ素原子によって置換されるＣ３−２０カルボシクリル基である。Ｃ３−２０フルオロカルボシクリル基は下記に定義するところのＣ３−２０過フッ化カルボシクリル基を含む。Ｃ３−２０フルオロカルボシクリル基は少なくとも２個のフッ素原子、またはたとえば少なくとも３個または少なくとも４個、少なくとも５個または少なくとも６個などのフッ素原子を有してもよい。
【００９７】
Ｃ３−２０過フッ化カルボシクリル基は過フッ化されたＣ３−２０カルボシクリル基。この文脈における「過フッ化される」は、フッ素で置換することができる炭素結合水素原子がないよう完全にフッ化されることを意味する。
【００９８】
Ｃ３−１０シクロアルキル基または部分は３から１０員環非置換または置換基または部分であり、典型的には３から６員環基または部分であり、単環であっても、または２個またはそれ以上の融合環より構成されてもよい。Ｃ３−１０シクロアルキル基または部分の例はシクロプロパン（Ｃ３）、シクロブタン（Ｃ４）、シクロペンタン（Ｃ５）、シクロヘキサン（Ｃ６）、シクロヘプタン（Ｃ７）、メチルシクロプロパン（Ｃ４）、ジメチルシクロプロパン（Ｃ５）、メチルシクロブタン（Ｃ５）、ジメチルシクロブタン（Ｃ６）、メチルシクロペンタン（Ｃ６）、ジメチルシクロペンタン（Ｃ７）、メチルシクロヘキサン（Ｃ７）、ジメチルシクロヘキサン（Ｃ８）、メンタン（Ｃ１０）、ツジャン（Ｃ１０）、カラン（Ｃ１０）、ピナン（Ｃ１０）、ボルナン（Ｃ１０）、ノルカラン（Ｃ７）、ノルピナン（Ｃ７）、ノルボルナン（Ｃ７）、アダマンタン（Ｃ１０）およびデカリン（デカヒドロナフタレン）（Ｃ１０）を含む。
【００９９】
Ｃ３−２０複素環基は、複素環化合物の１個の環原子の１個の水素原子を除去することによって得られる非置換または置換１価、単環式、二環式または三環式部分であり、該部分は（特に指定しない場合）３個から２０個の環原子を有し、そのうち１個から１０個は環ヘテロ原子である。好ましくは、各環は３個から７個の環原子を有し、そのうち１個から４個は環ヘテロ原子である。Ｃ３−２０複素環基が置換されるとき、典型的にはＣ１−２０アルキル基について上記に列挙されるものから選択される１個またはそれ以上の置換基を担持する。典型的には、置換Ｃ１−２０複素環基は１個、２個または３個、たとえば１個または２個などの置換基を担持する。
【０１００】
複素環基の例はＣ３−２０複素環、Ｃ５−２０複素環、Ｃ３−１５複素環、Ｃ５−１５複素環、Ｃ３−１２複素環、Ｃ５−１２複素環、Ｃ３−１０複素環、Ｃ５−１０複素環、Ｃ３−７複素環、Ｃ５−７複素環およびＣ５−６複素環を含む。
【０１０１】
単環式Ｃ３−２０複素環の例は：
Ｎ１：アジリジン（Ｃ３）、アゼチジン（Ｃ４）、ピロリジン（テトラヒドロピロール）（Ｃ５）、ピロリン（例：３−ピロリン、５−ジヒドロピロール）（Ｃ５）、２Ｈ−ピロールまたは３Ｈ−ピロール（イソピロール、イソアゾール）（Ｃ５）、ピペリジン（Ｃ６）、ジヒドロピリジン（Ｃ６）、テトラヒドロピリジン（Ｃ６）、アゼピン（Ｃ７）；
Ｏ１：オキシラン（Ｃ３）、オキセタン（Ｃ４）、オキソラン（テトラヒドロフラン）（Ｃ５）、オキソール（ジヒドロフラン）（Ｃ５）、オキサン（テトラヒドロピラン）（Ｃ６）、ジヒドロピラン（Ｃ６）、ピラン（Ｃ６）、オキセピン（Ｃ７）；
Ｓ１：チイラン（Ｃ３）、チエタン（Ｃ４）、チオラン（テトラヒドロチオフェン）（Ｃ５）、チアン（テトラヒドロチオピラン）（Ｃ６）、チエパン（Ｃ７）；
Ｏ２：ジオキソラン（Ｃ５）、ジオキサン（Ｃ６）およびジオキセパン（Ｃ７）；
Ｏ３：トリオキサン（Ｃ６）；
Ｎ２：イミダゾリジン（Ｃ５）、ピラゾリジン（ジアゾリジン）（Ｃ５）、イミダゾリン（Ｃ５）、ピラゾリン（ジヒドロピラゾール）（Ｃ５）、ピペラジン（Ｃ６）；
Ｎ１Ｏ１：テトラヒドロオキサゾール（Ｃ５）、ジヒドロオキサゾール（Ｃ５）テトラヒドロイソキサゾール（Ｃ５）、ジヒドロイソキサゾール（Ｃ５）、モルホリン（Ｃ６）、テトラヒドロオキサジン（Ｃ６）、ジヒドロオキサジン（Ｃ６）、オキサジン（Ｃ６）；
Ｎ１Ｓ１：チアゾリン（Ｃ５）、チアゾリジン（Ｃ５）、チオモルホリン（Ｃ６）；
Ｎ２Ｏ１：オキサジアジン（Ｃ６）；
Ｏ１Ｓ１：オキサチオール（Ｃ５）およびオキサチアン（チオキサン）（Ｃ６）；および
Ｎ１Ｏ１Ｓ１：オキサチアジン（Ｃ６）
から誘導されるものを含むが、これに限定されない。
【０１０２】
アリール基でもあるＣ３−２０複素環基の例は複素環基として下記に記載される。
【０１０３】
アリール基は、環部分に典型的には６から１４個の炭素原子、好ましくは６から１０個の炭素原子を含有する置換または非置換単環式または二環式芳香族基である。例はフェニル、ナフチル、インデニルおよびインダニル基を含む。アリール基は置換されないかまたは置換される。上記に定義するところのアリール基が置換されるとき、典型的にはＣ１−２０アルキル基について上記に列挙されるものから選択される１個またはそれ以上の置換基（たとえば１個、２個、３個、４個または５個の置換基）を担持する。置換アリール基は、単一の非置換または置換Ｃ１−６アルキレン基によって、またはＸがＯ、ＳおよびＮＲより選択され、かつＲがＨ、アリールまたはＣ１−６アルキルから選択されることを特徴とする式−Ｘ−Ｃ１−６アルキレンまたは−Ｘ−Ｃ１−６アルキレン−Ｘ−によって表される二座基によって、２ヶ所が置換されてもよい。したがって、置換アリール基はシクロアルキル基または複素環基と融合したアリール基であってもよい。置換アリール基のさらなる例はＣ６−１０過フッ化アリール基である。
【０１０４】
Ｃ６−１０過フッ化アリール基は、環部分に６個から１０個の炭素原子を含有する過フッ化されたアリール基である。この文脈における「過フッ化される」は、フッ素で置換することができる炭素結合水素原子がないよう完全にフッ化されることを意味する。典型的にはペンタフルオロフェニルである。
【０１０５】
本明細書で用いるところの用語アラルキルは、少なくとも１個の水素原子（例：１個、２個、３個）がＣ１−２０アルキル基によって置換されるアリール基に属する。このような基の例はトリル（トルエン由来）、キシリル（キシレン由来）、メシチル（メシチレン由来）およびクメニル（またはクミル、クメン由来）、およびデュリル（デュレン由来）を含むが、これに限定されない。
【０１０６】
アリール基の環原子は、ヘテロアリール基におけると同様に１個またはそれ以上のヘテロ原子を含んでもよい。このようなアリール基（ヘテロアリール基）は、典型的には１つまたはそれ以上のヘテロ原子を含む環部分に６個から１０個の原子を含有する置換または非置換単環式または二環式芳香族複素環基である。一般的には５または６員環、またはそれぞれが同一であるかまたは異なり、かつ典型的には、Ｏ，Ｓ、Ｎ、Ｐ、ＳｅおよびＳｉより選択される少なくとも１個のヘテロ原子を含有する５員環または６員環より独立的に選択される２環融合環である。たとえば１、２、または３個のヘテロ原子を含んでもよい。複素環基の例はピリジル、ピラジニル、ピリミジニル、ピリダジニル、フラニル、チエニル、ピラゾリジニル、ピロリル、オキサゾリル、オキサジアゾリル、イソキサゾリル、チアジアゾリル、チアゾリル、イソチアゾリル、イミダゾリル、ピラゾリル、キノリルおよびイソキノリルを含む。複素環基は、上記でアリールについて指定されているように置換されなくとも、または置換されてもよい。典型的には０，１，２または３個の置換基を担持する。
【０１０７】
Ｃ１−２０アルキレン基は、（特に指定されていない場合）１から２０個の炭素原子を有する炭化水素化合物より２個の水素原子を、いずれも同一の炭素原子から、または異なる２個の炭素原子から１個ずつ取り除くことで得られる、非置換または置換二座部分であって、脂肪族であっても脂環式であってもよく、かつ飽和であっても、部分的に不飽和であっても、あるいは完全に不飽和であってもよい。したがって、用語「アルキレン」はアルケニレン（Ｃ１−２０アルケニレン）、アルキニレン（Ｃ１−２０アルキニレン）、シクロアルキレンなどのサブクラスを含む。典型的には、Ｃ１−１０アルキレンまたはＣ１−６アルキレンである。典型的にはＣ１−４アルキレン、たとえばメチレン、エチレン、ｉ−プロピレン、ｎ−プロピレン、ｔ−ブチレン、ｓ−ブチレンまたはｎ−ブチレンなどである。ペンチレン、ヘキシレン、ヘプチレン、オクチレンおよびその多様な分岐鎖異性体であってもよい。アルキレン基は、たとえば上記でアルキルについて指定されているように、置換されなくともまたは置換されてもよい。典型的には、置換アルキレン基は１個、２個または３個、たとえば１個または２個などの置換基を担持する。
【０１０８】
この文脈においては、接頭語（例：Ｃ１−４、Ｃ１−７、Ｃ１−１０、Ｃ２−７、Ｃ３−７など）は環原子の個数、または環原子の個数の範囲を指す。たとえば本明細書で用いるところの用語「Ｃ１−４アルキレン」は１個から４個の炭素原子を有するアルキレン基に属する。アルキレン基の基の例はＣ１−４アルキレン（「低分子アルキレン」）、Ｃ１−７アルキレンおよびＣ１−１０アルキレンを含む。
【０１０９】
線形飽和Ｃ１−７アルキレン基の例はｎが１から７の整数である−（ＣＨ２）ｎ−、たとえば−ＣＨ２−（メチレン）、−ＣＨ２ＣＨ２−（エチレン）、−ＣＨ２ＣＨ２ＣＨ２−（プロピレン）、および−ＣＨ２ＣＨ２ＣＨ２ＣＨ２−（ブチレン）などを含むが、これに限定されない。
【０１１０】
分岐飽和Ｃ１−７アルキレン基の例は−ＣＨ（ＣＨ３）−、−ＣＨ（ＣＨ３）ＣＨ２−、−ＣＨ（ＣＨ３）ＣＨ２ＣＨ２−、−ＣＨ（ＣＨ３）ＣＨ２ＣＨ２ＣＨ２−、−ＣＨ２ＣＨ（ＣＨ３）ＣＨ２−、−ＣＨ２ＣＨ（ＣＨ３）ＣＨ２ＣＨ２−、−ＣＨ（ＣＨ２ＣＨ３）−、−ＣＨ（ＣＨ２ＣＨ３）ＣＨ２−、および−ＣＨ２ＣＨ（ＣＨ２ＣＨ３）ＣＨ２−を含むが、これに限定されない。
【０１１１】
線形部分不飽和Ｃ１−７アルキレン基は−ＣＨ＝ＣＨ−（ビニレン）、−ＣＨ＝ＣＨ−ＣＨ２−、−ＣＨ２−ＣＨ＝ＣＨ２−、−ＣＨ＝ＣＨ−ＣＨ２−ＣＨ２−、−ＣＨ＝ＣＨ−ＣＨ２−ＣＨ２−ＣＨ２−、−ＣＨ＝ＣＨ−ＣＨ＝ＣＨ−、−ＣＨ＝ＣＨ−ＣＨ＝ＣＨ−ＣＨ２−、−ＣＨ＝ＣＨ−ＣＨ＝ＣＨ−ＣＨ２−ＣＨ２−、−ＣＨ＝ＣＨ−ＣＨ２−ＣＨ＝ＣＨ−、および−ＣＨ＝ＣＨ−ＣＨ２−ＣＨ２−ＣＨ＝ＣＨ−を含むが、これに限定されない。
【０１１２】
分岐部分不飽和Ｃ１−７アルキレン基は−Ｃ（ＣＨ３）＝ＣＨ−、−Ｃ（ＣＨ３）＝ＣＨ−ＣＨ２−、および−ＣＨ＝ＣＨ−ＣＨ（ＣＨ３）−を含むが、これに限定されない。
【０１１３】
脂環式飽和Ｃ１−７アルキレン基の例はシクロペンチレン（例：シクロペント−１，３−イレン）、およびシクロヘキシレン（例：シクロヘックス−１，４−イレン）を含むが、これに限定されない。
【０１１４】
脂環式部分不飽和Ｃ１−７アルキレン基の例はシクロペンテニレン（例：４−シクロペンテン−１，３−イレン）、シクロヘキセニレン（例：２−シクロヘキセン−１，４−イレン；３−シクロヘキセン−１，２−イレン；２，５−シクロヘキサジエン−１，４−イレン）を含むが、これに限定されない。これらはＣ５−６シクロアルキレン基の例である。
【０１１５】
置換Ｃ１−２０アルキレン基の例はＣ１−２０過フッ化アルキレン基である。Ｃ１−２０過フッ化アルキレン基は過フッ化Ｃ１−２０アルキレン基である。この文脈における「過フッ化」は、フッ素で置換することができる炭素結合水素原子がないよう完全にフッ化されることを意味する。
【０１１６】
本明細書に定義するところのＣ１−２０アルキレン、Ｃ１−２０過フッ化アルキレン、Ｃ１−２０アルキル、Ｃ１−２０ハロアルキル、Ｃ１−２０フルオロアルキルおよびＣ１−２０過フッ化アルキル基は中断されなくとも、またはＳ、Ｏ、またはＲ”がＨ、Ｃ１−６アルキルまたはアリール（典型的にはフェニル）であることを特徴とするＮ（Ｒ”）などの１個またはそれ以上のヘテロ原子またはヘテロ基、または１個またはそれ以上のアリーレン基によって中断されてもよい。アリーレン基は、典型的にはフェニレンであるが、過フッ化アリーレン基、たとえばテトラフルオロフェニレンなどであってもよい。したがって、本明細書で用いるところの語句「任意に中断される」は、中断されないか、または隣接する炭素原子の間が酸素またはイオウなどのヘテロ原子、Ｒ”がＨ、アリールまたはＣ１−６アルキルであることを特徴とするＮ（Ｒ”）などのヘテロ基、またはアリーレン基によって中断される、上記に定義するところのＣ１−２０アルキレン、Ｃ１−２０過フッ化アルキレン、Ｃ１−２０アルキル、Ｃ１−２０ハロアルキル、Ｃ１−２０フルオロアルキルおよびＣ１−２０過フルオロアルキル基を指す。たとえば、ｎ−ブチルなどのＣ１−２０アルキル基は以下のようにヘテロ基Ｎ（Ｒ”）によって中断されてもよい：−ＣＨ２Ｎ（Ｒ”）ＣＨ２ＣＨ２ＣＨ３、−ＣＨ２ＣＨ２Ｎ（Ｒ”）ＣＨ２ＣＨ３、または−ＣＨ２ＣＨ２ＣＨ２Ｎ（Ｒ”）ＣＨ３。同様に、ｎ−ブチレンなどのＣ１−２０アルキレン基は以下のようにヘテロ基Ｎ（Ｒ”）によって中断されてもよい：−ＣＨ２Ｎ（Ｒ”）ＣＨ２ＣＨ２ＣＨ２−、−ＣＨ２ＣＨ２Ｎ（Ｒ”）ＣＨ２ＣＨ２−、または−ＣＨ２ＣＨ２ＣＨ２Ｎ（Ｒ”）ＣＨ２−。典型的には中断された基、たとえば中断されたＣ１−１０アルキレンまたはＣ１−２０アルキル基などは、１個、２個または３個のヘテロ原子またはヘテロ基、または１個、２個または３個のアリーレン（典型的にはフェニレン）基によって中断される。より典型的には、中断された基、たとえば中断されたＣ１−１０アルキレンまたはＣ１−２０アルキル基などは、１個または２個のヘテロ原子またはヘテロ基、または１個または２個のアリーレン（典型的にはフェニレン）基によって中断される。たとえば、ｎ−ブチルなどのＣ１−２０アルキル基は以下のように２個のヘテロ基Ｎ（Ｒ”）によって中断されてもよい：ＣＨ２Ｎ（Ｒ”）ＣＨ２Ｎ（Ｒ”）ＣＨ２ＣＨ３。
【０１１７】
アリーレン基は２個の水素原子、芳香族化合物の２つの異なる芳香族環原子からそれぞれ１個の水素を取り除くことによって得られる非置換または置換二座部分であり、（特に指定されていない限り）該部分は５個から１４個の環原子を有する。典型的には、各環は５個から７個または５個から６個の環原子を有する。アリーレン基は、たとえば上記でアリールについて指定されているように、置換されなくとも置換されてもよい。典型的には、置換ヘテロアリーレン基は１個、２個または３個、たとえば１個または２個などの置換基を担持する。
【０１１８】
この文脈においては、接頭語（例：Ｃ５−２０、Ｃ６−２０、Ｃ５−１４、Ｃ５−７、Ｃ５−６など）は環原子の個数、または環原子の個数の範囲を指す。たとえば、本明細書で用いるところの用語「Ｃ５−６アリーレン」は５個または６個の環原子を有するアリーレン基に属する。アリーレン基の基の例はＣ５−２０アリーレン、Ｃ６−２０アリーレン、Ｃ５−１４アリーレン、Ｃ６−１４アリーレン、Ｃ６−１０アリーレン、Ｃ５−１２アリーレン、Ｃ５−１０アリーレン、Ｃ５−７アリーレン、Ｃ５−６アリーレン、Ｃ５アリーレンおよびＣ６アリーレンを含む。
【０１１９】
環原子は、「カルボアリーレン基」におけるように全て炭素原子であってもよい（例：Ｃ６−２０カルボアリーレン、Ｃ６−１４カルボアリーレンまたはＣ６−１０カルボアリーレンなど）。
【０１２０】
環へテロ原子を有さないＣ６−２０アリーレン基（すなわちＣ６−２０カルボアリーレン基）の例は、アリール基について上記で論じた化合物より誘導されるもの、たとえばフェニレンなどを含み、また共に結合したアリール基より誘導されるもの、たとえばフェニレン−フェニレン（ジフェニレン）およびフェニレン−フェニレン−フェニレン（トリフェニレン）などを含むが、これに限定されない。
【０１２１】
代替的に、環原子は、「ヘテロアリーレン基」におけるように１個またはそれ以上のヘテロ原子を含んでもよい（例：Ｃ５−１０へテロアリーレン）。ヘテロアリーレン基は、たとえば上記でアリールについて指定されているように、置換されなくとも置換されてもよい。典型的には、置換ヘテロアリーレン基は１個、２個または３個、たとえば１個または２個などの置換基を担持する。
【０１２２】
ヘテロアリーレン基の例は上記でヘテロアリール基について論じられている化合物に由来するものを含むが、これに限定されない。ヘテロアリーレン基の例は、ピリジン、ピラジン、ピリミジン、ピリダジン、フラン、チオフラン、ピラゾール、ピロール、オキサゾール、オキサジアゾール、イソキサゾール、チアジアゾール、チアゾール、イソチアゾール、イミダゾール、およびピラゾールから誘導される二座基を含む。
【０１２３】
過フッ化アリーレン基は過フッ化されたアリーレン基である。この文脈における「過フッ化される」は、フッ素で置換することができる炭素結合水素原子がないよう完全にフッ化されることを意味する。典型的にはテトラフルオロフェニレンである。
【０１２４】
本明細書で用いるところの用語ハロは−Ｆ、−Ｃｌ、−Ｂｒ、および−Ｉより選択される基である。
【０１２５】
本明細書で用いるところの用語ケトは式：＝Ｏの基を表す。
【０１２６】
本明細書で用いるところの用語ニトロは式：−ＮＯ２の基を表す。
【０１２７】
本明細書で用いるところの用語シアノは式：−ＣＮの基を表す。
【０１２８】
本明細書で用いるところの用語ヒドロキシルは式：−ＯＨの基を表す。
【０１２９】
本明細書で用いるところの用語チオールは式：−ＳＨの基を表す。
【０１３０】
本明細書で用いるところの用語スルホニルは、上記に定義するようにＲ’がＣ１−１０アルキル基、好ましくはＣ１−６アルキル基であることを特徴とする式：−Ｓ（Ｏ）２Ｒ’の基を表す。
【０１３１】
本明細書で用いるところの用語アシルは、Ｒがたとえば置換または非置換Ｃ１−２０アルキル基、置換または非置換Ｃ３−２０複素環基、または置換または非置換アリール基などのアシル置換基であることを特徴とする式：−Ｃ（＝Ｏ）Ｒの基を表す。アシル基の例は−Ｃ（＝Ｏ）ＣＨ３（アセチル）、−Ｃ（＝Ｏ）ＣＨ２ＣＨ３（プロピオニル）、−Ｃ（＝Ｏ）Ｃ（ＣＨ３）３（ｔ−ブチリル）、および−Ｃ（＝Ｏ）Ｐｈ（ベンゾイル、フェノン）を含むが、これに限定されない。
【０１３２】
本明細書で用いるところの用語アシルオキシ（または逆エステル）は、Ｒがアシルオキシ置換基、たとえば置換または非置換Ｃ１−２０アルキル基、置換または非置換Ｃ３−２０複素環基、または置換または非置換アリール基など、典型的にはＣ１−６アルキル基であることを特徴とする式：−ＯＣ（＝Ｏ）Ｒの基を表す。アシルオキシ基の例は−ＯＣ（＝Ｏ）ＣＨ３（アセトキシ）、−ＯＣ（＝Ｏ）ＣＨ２ＣＨ３、ＯＣ（＝Ｏ）Ｃ（ＣＨ３）３、−ＯＣ（＝Ｏ）Ｐｈ、および−ＯＣ（＝Ｏ）ＣＨ２Ｐｈを含むが、これに限定されない。
【０１３３】
本明細書で用いるところの用語エステル（またはカルボキシレート、カルボン酸エステルまたはオキシカルボニル）は、Ｒがエステル置換基、たとえば置換または非置換Ｃ１−２０アルキル基、置換または非置換Ｃ３−２０複素環基、または置換または非置換アリール基（典型的にはフェニル基）などであることを特徴とする式：−Ｃ（＝Ｏ）ＯＲの基を表す。そのような基の例は−Ｃ（＝Ｏ）ＯＣＨ３、−Ｃ（＝Ｏ）ＯＣＨ２ＣＨ３、−Ｃ（＝Ｏ）ＯＣ（ＣＨ３）３、および−Ｃ（＝Ｏ）ＯＰｈを含むが、これに限定されない。
【０１３４】
本明細書で用いるところの用語アミノは式−ＮＨ２の基を表す。用語Ｃ１−Ｃ１０アルキルアミノは、前記に定義するようにＲ’がＣ１−１０アルキル基、好ましくはＣ１−６アルキル基であることを特徴とする式−ＮＨＲ’の基を表す。用語ジ（Ｃ１−１０）アルキルアミノは、Ｒ’およびＲ”が同一であるかまたは異なり、かつ前記に定義するようにＣ１−１０アルキル基、好ましくはＣ１−６アルキル基を表すことを特徴とする式−ＮＲ’Ｒ”の基を表す。用語アリールアミノは、Ｒ’が前記に定義するようにアリール基、好ましくはフェニル基であることを特徴とする式−ＮＨＲ’の基を表す。用語ジアリールアミノは、Ｒ’およびＲ”が同一であるかまたは異なり、かつ前記に定義するようにアリール基、好ましくはフェニル基を表すことを特徴とする式−ＮＲ’Ｒ”の基を表す。用語アリールアルキルアミノは、Ｒ’がＣ１−１０アルキル基、好ましくはＣ１−６アルキル基であり、かつＲ”がアリール基、好ましくはフェニル基であることを特徴とする式−ＮＲ’Ｒ”の基を表す。
【０１３５】
本明細書で用いるところの用語アミドは、Ｒ’およびＲ”が独立的にＨ、またはジ（Ｃ１−１０）アルキルアミノ基について定義するところのアミノ置換基であることを特徴とする式：−Ｃ（＝Ｏ）ＮＲ’Ｒ”の基を表す。アミド基の例は−Ｃ（＝Ｏ）ＮＨ２、−Ｃ（＝Ｏ）ＮＨＣＨ３、−Ｃ（＝Ｏ）Ｎ（ＣＨ３）２、−Ｃ（＝Ｏ）ＮＨＣＨ２ＣＨ３、および−Ｃ（＝Ｏ）Ｎ（ＣＨ２ＣＨ３）２、さらには、たとえばピペリジノカルボニル、モルホリノカルボニル、チオモリホリノカルボニル、およびピペラジノカルボニルなどにおけるように、Ｒ’およびＲ”が、それらが結合する窒素原子と共に複素環構造を形成するアミド基を含むが、これに限定されない。
【０１３６】
本明細書に用いるところの用語「カルボキシ」「カルボキシル」および「カルボン酸」はそれぞれ式：−Ｃ（＝Ｏ）ＯＨ、または−ＣＯＯＨの基を表す。当業者が理解すると思われるように、カルボン酸基は（たとえば本発明に用いられるときに）プロトン化型および脱プロトン化型（たとえば−Ｃ（＝Ｏ）ＯＨおよび−Ｃ（＝Ｏ）Ｏ−）、および塩型（たとえばＸ＋が一価の陽イオンであることを特徴とする−Ｃ（＝Ｏ）Ｏ−Ｘ＋）として存在することができる。
【０１３７】
本明細書で用いるところの用語アシルアミドは、Ｒｘがアミド置換基、たとえば水素、Ｃ１−２０アルキル基、Ｃ３−２０複素環基、アリール基など、好ましくは水素またはＣ１−２０アルキル基であり、かつＲｙがアシル置換基、たとえばＣ１−２０アルキル基、Ｃ３−２０複素環基、またはアリール基など、好ましくは水素またはＣ１−２０アルキル基であることを特徴とする式：−ＮＲｘＣ（＝Ｏ）Ｒｙの基を表す。アシルアミド基の例は−ＮＨＣ（＝Ｏ）ＣＨ３、−ＮＨＣ（＝Ｏ）ＣＨ２ＣＨ３、−ＮＨＣ（＝Ｏ）Ｐｈ、−ＮＨＣ（＝Ｏ）Ｃ１５Ｈ３１および−ＮＨＣ（＝Ｏ）Ｃ９Ｈ１９を含むが、これに限定されない。したがって、置換Ｃ１−２０アルキル基は−ＮＨＣ（＝Ｏ）Ｃ１５Ｈ３１または−ＮＨＣ（＝Ｏ）Ｃ９Ｈ１９などの式−ＮＨＣ（＝Ｏ）−Ｃ１−２０アルキルで定義されるアシルアミド置換基を含んでもよい。ＲｘおよびＲｙは、たとえばサクシンイミジル、マレイミジル、およびフタルイミジルにおけるように共に環状構造を形成してもよい：
【０１３８】
【化２６】
0005809986.tif 000027
【０１３９】
Ｃ１−１０アルキルチオ基はチオ基と結合した前記Ｃ１−１０アルキル基、好ましくはＣ１−６アルキル基である。アリールチオ基はチオ基と結合したアリール基、好ましくはフェニル基である。
【０１４０】
Ｃ１−２０アルコキシ基は、酸素原子と結合した前記置換または非置換Ｃ１−２０アルキル基である。Ｃ１−１０アルコキシ基は、酸素原子と結合した前記置換または非置換Ｃ１−１０アルキル基である。Ｃ１−６アルコキシ基は、酸素原子と結合した前記置換または非置換Ｃ１−６アルキル基である。Ｃ１−４アルコキシ基は、酸素原子と結合した置換または非置換Ｃ１−４アルキル基である。前記Ｃ１−２０、Ｃ１−１０、Ｃ１−６およびＣ１−４アルキル基は本明細書に定義するように任意に中断される。Ｃ１−４アルコキシ基の例は−ＯＭｅ（メトキシ），−ＯＥｔ（エトキシ）、−Ｏ（ｎＰｒ）（ｎ−プロポキシ）、−Ｏ（ｉＰｒ）（イソプロポキシ）、−Ｏ（ｎＢｕ）（ｎ−ブトキシ）、−Ｏ（ｓＢｕ）（ｓｅｃ−ブトキシ）、−Ｏ（ｉＢｕ）（イソブトキシ）、およびＯ（ｔＢｕ）（ｔｅｒｔ−ブトキシ）を含む。Ｃ１−２０アルコキシ基のさらなる例は−Ｏ（アダマンチル）、−Ｏ−ＣＨ２−アダマンチルおよび−Ｏ−ＣＨ２−ＣＨ２−アダマンチルである。アリールオキシ基は、酸素原子と結合した、本明細書に定義するところの置換または非置換アリール基である。アリールオキシ基の例は−ＯＰｈ（フェノキシ）である。
【０１４１】
本明細書で用いるところの用語「スルホン酸」は式：Ｓ（＝Ｏ）２ＯＨの基を表す。当業者が理解すると思われるように、スルホン酸基はプロトン化型および脱プロトン化型（たとえばＳ（＝Ｏ）２ＯＨおよび−Ｓ（＝Ｏ）２Ｏ−）、および塩型（たとえば式中Ｘ＋が一価の陽イオンであることを特徴とする−Ｓ（＝Ｏ）２Ｏ−Ｘ＋）の形態で存在することができる。
【０１４２】
本明細書で用いるところの用語「スルホンアミド」は式：−Ｓ（Ｏ）２ＮＨ２の基を表す。
【０１４３】
本発明は、上記に定義するところの式（ＩＩ）の官能化化合物であって、ｎ個の以下の式のカルベン前駆体基を含み：
【０１４４】
【化２７】
0005809986.tif 000028
【０１４５】
同一であるかまたは異なる官能化化合物を提供し、式中ｎは３に等しいかまたはそれ以上の整数、Ｅはカルベン反応性中間基に変換することのできる基、ｘは１，かつＲおよびＬは上記に定義する通りである。
【０１４６】
本明細書で用いるところの用語「カルベン前駆体基」は、化学的プロセスまたはエネルギーの適用によってカルベン反応性中間基に変換することのできる潜在反応性基であって、カルベン反応性中間基がさらに反応することのできることを特徴とする潜在反応性基を意味する。「エネルギーの適用」は、あらゆる適切なエネルギー源を用いることができるものの、たとえば熱エネルギーの適用（すなわち加熱）または照射であってもよい。
【０１４７】
カルベン反応性中間基に変換することのできるカルベン前駆体基Ｅの例は、以下に示すようなジアゾ基である：
【０１４８】
【化２８】
0005809986.tif 000029
【０１４９】
したがって、Ｅはジアゾ基であってもよい。
【０１５０】
カルベン反応性中間基に変換することのできるカルベン前駆体基Ｅのさらなる例は、式（１ｅ”）のヒドラゾン基であり：
【０１５１】
【化２９】
0005809986.tif 000030
【０１５２】
式中Ｒ１はＨまたは−Ｓ（Ｏ）２Ｒ２であり、Ｒ２は非置換または置換Ｃ１−６アルキル基または非置換または置換アリール基である。
【０１５３】
典型的には、Ｒ２はＣ１−６アルキル、フェニルまたはナフチルであって、該フェニルまたはナフチルは置換されないかまたはＣ１−６アルキル、ジ（Ｃ１−６アルキル）アミノ、ヒドロキシル、ニトロ、シアノまたはメトキシによって置換される。
【０１５４】
より典型的には、Ｒ２はＣ１−６アルキル、フェニルまたはナフチルであり、該フェニルまたはナフチルは置換されないかまたはＣ１−６アルキル、ジ（Ｃ１−６アルキル）アミノによって置換される。
【０１５５】
典型的には、Ｒ１はＲ２がＣ１−６アルキルによって置換されたフェニルであることを特徴とする−Ｓ（Ｏ）２Ｒ２である。より典型的には、Ｒ１はＲ２がメチルによって置換されたフェニル（すなわちトリル）であることを特徴とする−Ｓ（Ｏ）２Ｒ２である。したがって、１つの実施形態においてＲ１はトシル基である。他の実施形態において、Ｒ１はＨである。
【０１５６】
このようなヒドラゾン基はカルベン反応性中間基への変換が可能であるので、「カルベン前駆体基」である。Ｒ１がＨであるとき、この変換はヒドラゾンをジアゾメタンに酸化した後、エネルギーの適用、典型的には加熱または照射によって達成される。Ｒ１が−Ｓ（Ｏ）２Ｒ２であるとき、Ｎ−スルホニルヒドラゾン基のカルベン反応性中間体への変換は、塩基で処理した後、エネルギーの適用、典型的には加熱または照射によって達成される。トリアルキルアミン（例：トリエチルアミンなど）または１，８−ジアザビシクロ［５．４．０］ウンデク−７−エン（ＤＢＵ）などの有機塩基などの、あらゆる適切な塩基を用いてよい。代替的にアルカリ金属水酸化物などの無機塩基、たとえば水酸化ナトリウム、リチウムまたはカリウムなどを用いてもよい。スルホニルヒドラゾンのカルベンへの分解は、Ｒ１が脱離してジアゾ中間体を形成し、続いて２窒素が脱離して反応性中間体を形成することによって発生すると考えられている。したがって、Ｅは上記に定義するところの式（１ｅ”）のヒドラゾン基であってもよい。
【０１５７】
本発明の官能化化合物におけるｎ個のカルベン前駆体基はそれぞれ式
【０１５８】
【化３０】
0005809986.tif 000031
【０１５９】
の範囲内にあるものの、官能化化合物においてカルベン反応性中間基に変換することのできる基Ｅ、リンカー基（または単結合）Ｌ、および／または末端基Ｒが、ある［Ｒ］ｘ−Ｅ−Ｌ−基と隣の基まで異なることもある。たとえば官能化化合物は、カルベン反応性中間基に変換することのできる基Ｅ、リンカー基（または単結合）Ｌ、および／または末端基Ｒが、式［Ｒ］ｘ−Ｅ−Ｌ−の第１のカルベン前駆体基および式［Ｒ］ｘ−Ｅ−Ｌ−の第２のカルベン前駆体基で異なることを特徴とする、第１および第２のカルベン前駆体基［Ｒ］ｘ−Ｅ−Ｌ−を含むこともある。
【０１６０】
したがって、式（ＩＩ）の化合物における式：
【０１６１】
【化３１】
0005809986.tif 000032
【０１６２】
のｎ個のカルベン前駆体基は同一であるか、または異なり、かつ以下の式（Ｉａ）および（Ｉｅ）の基から独立的に選択され：
【０１６３】
【化３２】
0005809986.tif 000033
【０１６４】
式中ＲおよびＬは上記に定義する通りでありかつ式（Ｉｅ）においてＲ１は上記に定義する通りである。
【０１６５】
しかし、典型的には、Ｅは官能化化合物における全ての前駆体基において同一の基である。同様にＬは、典型的には官能化化合物における全ての前駆体基において同一である。同様にＲは、典型的には化合物における全ての前駆体基において同一の末端基である。
【０１６６】
官能化化合物における反応性中間前駆体基の個数ｎは、３に等しいかまたはそれ以上の整数である。他の実施形態においては、ｎは４に等しいかまたはそれ以上である。
【０１６７】
１つの実施形態においては、ｎは３から５０の整数、たとえば４から５０である。より典型的には、ｎは３から２０、３から１０、４から２０、または４から１０の整数、または３、４または５の整数である。
【０１６８】
しかし他の実施形態においては、ｎは３から５００、またはたとえば４から５００の整数であり、より典型的には３から２００、またはたとえば４から２００、３から１００、４から１００，または１０から１００、たとえば１０から５０の整数である。
【０１６９】
さらに他の実施形態においては、ｎは５０に等しいかまたはそれ以上、たとえば１００に等しいかまたはそれ以上の整数である。したがって、ｎは５０から１，０００，０００、５０から１００，０００、５０から１０，０００、または５０から５，０００、または５０から１，０００の整数であってもよい。より典型的には、この実施形態において、ｎは５０から１０００の整数である。
【０１７０】
本発明の官能化化合物は式（ＩＩ）
【０１７１】
【化３３】
0005809986.tif 000034
【０１７２】
の化合物であり、式中ｎ、ｘ、Ｌ、Ｒ、ＥおよびＱは本明細書に定義する通りである。
【０１７３】
官能化化合物においてカルベン反応性中間基に変換することのできるカルベン前駆体基、Ｅ、リンカー基（または単結合）Ｌ、および末端基Ｒは、ある［Ｒ］ｘ−Ｅ−Ｌ−基から隣の基まで異なることもあるが、典型的には同一である。
【０１７４】
したがって、同一であるかまたは異なる式（ＩＩ）の本発明の官能化化合物における各［Ｒ］ｘ−Ｅ−Ｌ−基は、式（Ｉｅ）の基および式（Ｉａ）の基から独立的に選択され：
【０１７５】
【化３４】
0005809986.tif 000035
【０１７６】
式中Ｒ、ＬおよびＲ１は上記に定義する通りである。
【０１７７】
１つの実施形態においては、本発明の式（ＩＩ）の官能化化合物における［Ｒ］ｘ−Ｅ−Ｌ−基は式（Ｉｅ）のヒドラゾン基である。
【０１７８】
したがって、１つの実施形態において、本発明は式（ＸＸＸ）
【０１７９】
【化３５】
0005809986.tif 000036
【０１８０】
のヒドラゾン化合物である官能化化合物を提供し、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【０１８１】
【化３６】
0005809986.tif 000037
【０１８２】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１はＨ、またはＲ２が非置換または置換Ｃ１−６アルキル基または非置換または置換アリール基であることを特徴とする−Ｓ（Ｏ）２Ｒ２であり；かつ
Ｑは中核部分、ポリマー、またはデンドリマーであり；
Ｒ１がＨであるときということを条件とすれば、そのとき：
−各Ｌは式（ＸＩＩ）の基であり；かつ
−Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０１８３】
リンカー基Ｌ、および末端基Ｒは、ヒドラゾン化合物においてあるカルベン前駆体基から隣の基まで異なってもよいが、典型的には同一である。
【０１８４】
典型的には、Ｒ２は非置換または置換Ｃ１−６アルキル基、非置換または置換フェニル基、または非置換または置換ナフチル基である。より典型的には、Ｒ２はＣ１−６アルキル、フェニルまたはナフチルであって、該フェニルまたはナフチルが置換されないかかまたはＣ１−６アルキル、ジ（Ｃ１−６アルキル）アミノ、ヒドロキシル、ニトロ、シアノまたはメトキシによって置換されるＣ１−６アルキル、フェニルまたはナフチルである。たとえば、Ｒ２はＣ１−６アルキル、フェニルまたはナフチルであって、該フェニルまたはナフチルが置換されないかまたはＣ１−６アルキルまたはジ（Ｃ１−６アルキル）アミノによって置換されるＣ１−６アルキル、フェニルまたはナフチルであってもよい。
【０１８５】
好ましい実施形態において、式（ＩＩ）の本発明の官能化化合物における［Ｒ］ｘ−Ｅ−Ｌ−基はスルホニルヒドラゾン基、すなわち、Ｒ２が上記に定義する通りであることを特徴とする、Ｒ１が‐Ｓ（Ｏ）２Ｒ２基である式（Ｉｅ）の基である。
【０１８６】
ジアゾ基中間体を分離することなくスルホニルヒドラゾン基よりカルベンを生成する能力は、数多くの利点を提供する。このようなスルホニルヒドラゾン基はカルベン反応性中間基に変換することが可能であり、さらに式（Ｉａ）のジアゾ基よりも安定であるので、特に有利である。特に、それらはカルベン反応性中間体の保護前駆体として機能するので、輸送時または保存時などにおいて、本発明の官能化化合物の望ましくない分解をより高いレベルで抑制することが可能となる。特に重要であるのは、スルホニルヒドラゾン基の毒性がジアゾ基よりも低くなることである。スルホニルヒドラゾン基は、ジアゾエステル、ジアゾケトンおよびアルキルまたはアリールジアゾなどのジアゾ基と異なり、カルボン酸によって分解しないので、製剤化に関してより大きな柔軟性も提供する。
【０１８７】
したがって、他の実施形態において本発明の官能化化合物は式（ＸＸＸａ）
【０１８８】
【化３７】
0005809986.tif 000038
【０１８９】
のスルホニルヒドラゾン化合物であって、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【０１９０】
【化３８】
0005809986.tif 000039
【０１９１】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ２は非置換または置換Ｃ１−６アルキル基または非置換または置換アリール基であり；かつ
Ｑは中核部分、ポリマー、またはデンドリマーである。
【０１９２】
リンカー基Ｌ、および末端基Ｒは、スルホニルヒドラゾン化合物においてあるカルベン前駆体基から隣の基まで異なってもよいが、典型的には同一である。
【０１９３】
典型的には、本発明の官能化化合物において、Ｒ２は非置換または置換Ｃ１−６アルキル基、非置換または置換フェニル基、または非置換または置換ナフチル基である。より典型的には、Ｒ２はＣ１−６アルキル、フェニルまたはナフチルであって、該フェニルまたはナフチルが置換されないかかまたはＣ１−６アルキル、ジ（Ｃ１−６アルキル）アミノ、ヒドロキシル、ニトロ、シアノまたはメトキシによって置換されるＣ１−６アルキル、フェニルまたはナフチルである。たとえば、Ｒ２はＣ１−６アルキル、フェニルまたはナフチルであって、該フェニルまたはナフチルが置換されないかまたはＣ１−６アルキルまたはジ（Ｃ１−６アルキル）アミノによって置換されるＣ１−６アルキル、フェニルまたはナフチルであってもよい。
【０１９４】
１つの実施形態において、Ｒ２はトリルである。通常、Ｒ２はｐａｒａ−トリルである（この場合−Ｓ（Ｏ）２Ｒ２基はトシル基である）。
【０１９５】
１つの実施形態において、式（ＩＩ）の本発明の官能化化合物における［Ｒ］ｘ−Ｅ−Ｌ−基は式（Ｉａ）のジアゾ基である。
【０１９６】
したがって、他の実施形態において、本発明の官能化化合物は式（ＩＩａ）
【０１９７】
【化３９】
0005809986.tif 000040
【０１９８】
のジアゾ官能化化合物であり、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であってもまたは異なってもよい各Ｌは、式（ＸＩＩ）
【０１９９】
【化４０】
0005809986.tif 000041
【０２００】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０２０１】
リンカー基Ｌ、および末端基Ｒは、ジアゾ官能化化合物においてあるカルベン前駆体基から隣の基まで異なってもよいが、典型的には同一である。
【０２０２】
他の実施形態において、式（ＩＩ）の本発明の官能化化合物における［Ｒ］ｘ−Ｅ−Ｌ−基は、Ｒ１がＨであることを特徴とする式（Ｉｅ）のヒドラゾン基である。
【０２０３】
したがって、他の実施形態において、本発明の官能化化合物は式（ＸＸＸｂ）
【０２０４】
【化４１】
0005809986.tif 000042
【０２０５】
のヒドラゾン化合物であって、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であってもまたは異なってもよい各Ｌは、式（ＸＩＩ）
【０２０６】
【化４２】
0005809986.tif 000043
【０２０７】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０２０８】
リンカー基Ｌ、および末端基Ｒは、ヒドラゾン化合物においてあるカルベン前駆体基から隣の基まで異なってもよいが、典型的には同一である。
【０２０９】
本発明の官能化化合物およびその誘導カルベン反応性中間体の反応性は、電子放出性または電子吸引性基を末端基Ｒの芳香族アリールまたへテロアリール環上に含めることによって変更することができる。さらに、官能化化合物およびその誘導カルベン反応性中間体の溶解度は、芳香族環上に所与の親水性または親油性の基を含めることによって変更することができる。したがって、本発明の官能化化合物において、各Ｒ基はアリールおよびヘテロアリールより選択され、該アリールまたはヘテロアリールは置換されないかまたは１つ、２つ、３つ、４つまたは５つの基によって置換され、該基は同一であるかまたは異なり、かつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択される。
【０２１０】
より典型的には、Ｒは置換されないかまたは１つ、２つ、３つ、４つまたは５つの基によって置換されたフェニルであって、該基が同一であるかまたは異なり、かつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択されるフェニルである。
【０２１１】
本発明の官能化化合物においては、同一であるかまたは異なる各Ｌは単結合または式（ＸＩＩ）
【０２１２】
【化４３】
0005809986.tif 000044
【０２１３】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基である。
【０２１４】
典型的には、Ａ１は非置換または置換アリーレン基である。より典型的には、Ａ１は非置換または置換フェニレン基であり、より典型的には非置換フェニレン基である。
【０２１５】
通常、Ａ２はＣ１−２０アルキレン、Ｃ１−２０過フッ化アルキレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊はＡ２のＡ１との結合点であり、前記Ｃ１−２０アルキレンおよびＣ１−２０過フッ化アルキレン基がそれぞれＮ（Ｒ”）、Ｏ、Ｓまたはアリーレンによって任意に中断され、かつ各Ｒ”がＨ、Ｃ１−６アルキルおよびアリールから独立的に選択されることを特徴とする置換基である。より典型的には、Ａ２はｍが１から２０でありかつ＊がＡ２のＡ１との接続点であることを特徴とするＣ１−１０アルキレンまたは＊−Ｃ１−６アルキレン−（Ｏ−Ｃ２−４アルキレン−）ｍである。
【０２１６】
１つの実施形態において、Ａ１はフェニレン基、典型的には非置換フェニレン基であり、かつＡ２はｍが１から２０でありかつ＊がＡ２のＡ１との接続点であることを特徴とするＣ１−１０アルキレンまたは＊−Ｃ１−６アルキレン−（Ｏ−Ｃ２−４アルキレン−）ｍである。
【０２１７】
典型的には、Ａ３は単結合、Ｏ、Ｃ（Ｏ）、＊−ＯＣ（Ｏ）、または＊−Ｚ２−アリーレン、＊−Ｚ２−ヘテロアリーレン、アリーレン、ヘテロアリーレン、＊−Ｚ２−アリーレン−Ｏ、＊−Ｚ２−ヘテロアリーレン−Ｏ、＊−アリーレン−Ｏおよび＊−ヘテロアリーレン−Ｏから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基である。
【０２１８】
より典型的には、Ａ３は、単結合、Ｏ、Ｃ（Ｏ）、＊−ＯＣ（Ｏ）、または＊−Ｏ−アリーレン、＊−Ｏ−ヘテロアリーレン、＊−Ｏ−アリーレン−Ｏおよび＊−Ｏ−ヘテロアリーレン−Ｏから選択される非置換または置換基であって、＊がＡ３のＡ２との接続点であることを特徴とする非置換または置換基である。さらにより典型的には、Ａ３は単結合、Ｏ、または＊−Ｏ−アリーレン、＊−Ｏ−ヘテロアリーレン、＊−Ｏ−アリーレン−Ｏおよび＊−Ｏ−ヘテロアリーレン−Ｏから選択される非置換または置換基である＊がＡ３とＡ２との接続点であることを特徴とする非置換または置換基である。さらにより典型的には、Ａ３は単結合、Ｏ、または＊がＡ３とＡ２との接続点であることを特徴とする＊−Ｏ−ヘテロアリーレンおよび＊−Ｏ−ヘテロアリーレン−Ｏから選択される非置換または置換基である。
【０２１９】
１つの実施形態において、本発明の官能化化合物内の各Ｌは以下の基より独立的に選択され：
【０２２０】
【化４４】
0005809986.tif 000045
【０２２１】
式中＊はＬのＲに結合する炭素原子との結合点であり、かつＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。
【０２２２】
典型的には、ＸＬはハロまたはヒドロキシルである。より典型的には、ＸＬはハロ、たとえばクロロなどである。
【０２２３】
本発明の官能化化合物が、Ｒ１が−Ｓ（Ｏ）２Ｒ２である式（Ｉｅ）のヒドラゾン基（すなわちスルホニルヒドラゾン基）を含むことを特徴とする一部の実施形態において、Ｌは単結合であってもよい。このような実施形態においては、カルベン前駆体基の炭素原子（該炭素原子がＲと結合する）はＱと直接結合する。
【０２２４】
Ｑは中核部分、ポリマー、またはデンドリマーである。中核部分、ポリマーまたはデンドリマーは、前記の式（ＩＩ）の化合物における前記のｎ個のカルベン前駆体基［Ｒ］ｘ−Ｅ−Ｌ−によって官能化される。式（ＩＩ）に示すように、ｎ個の反応性カルベン前駆体基のそれぞれは、リンキング基であってもまたは単結合であってもよいカルベン前駆体基の基Ｌを介して中核部分、ポリマーまたはデンドリマーＱと結合する。Ｌが上記に定義するところの式（ＸＩＩ）の基であるとき、ｎ個の反応性中間前駆体基のそれぞれは、典型的には前記式（ＸＩＩ）の基Ａ３を介して中核部分、ポリマーまたはデンドリマーＱと結合する。
【０２２５】
以下にさらに詳細に記載するように、式（ＩＩ）の官能化化合物は、カルベン前駆体基のリンカー部分上（またはカルボニル前駆体基上）での官能基と、中核部分、ポリマーまたはデンドリマーＱ’上の−Ａ４−Ｘ２の反応により、カルベン前駆体基（またはそのカルボニル前駆体基）をＱ’とカップリングすることにより合成してもよい。したがって、式（ＩＩ）の化合物の中核部分、ポリマー、またはデンドリマーＱは、典型的には、式Ａ４のｎ個のリンカー基を介してｎ個のカルベン前駆体基の基Ｌと結合する。
【０２２６】
したがって、本発明の官能化化合物におけるＱは、典型的には、ｎが３に等しいかまたはそれ以上の整数であることを特徴とする、それぞれが基Ｌと結合するｎ個の式Ａ４のリンカー基を含む中核部分、ポリマーまたはデンドリマーである。各個別のＡ４は他と同一であるかまたは異なり、かつＺ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であることを特徴とする、単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、−Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ２−Ｃ１−２０アルキニレン−＊から独立的に選択される。
【０２２７】
１つの実施形態において、各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの結合点であることを特徴とする、Ｏ、アリーレン−Ｏ−＊、ヘテロアリーレン−Ｏ−＊、Ｃ１−２０アルキレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択される。より典型的には、この実施形態において、Ａ４はＯである。
【０２２８】
他の実施形態において、各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから選択され、かつ＊がＡ４のＬとの結合点であることを特徴とする単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｃ（Ｏ）−、Ｓ（Ｏ）２、−ＯＣ（Ｏ）−＊、−Ｎ（Ｒ”）Ｃ（Ｏ）−＊、Ｃ１−２０アルケニレン、Ｃ１−２０アルキニレン、−Ｚ３−Ｃ１−２０アルケニレン−＊および−Ｚ３−Ｃ１−２０アルケニレン−＊から独立的に選択される。
【０２２９】
さらなる実施形態において、Ａ４は−Ｃ（Ｏ）−である。
【０２３０】
他の実施形態において、Ａ４は、＊がＡ４のＬとの結合点であることを特徴とする−Ｚ３−ヘテロアリーレン−＊である。典型的には、Ｚ３はＯである。典型的には、この実施形態において、Ａ４は式（ＸＩＸ）
【０２３１】
【化４５】
0005809986.tif 000046
【０２３２】
の基であり、式中＊はＬとの結合点であり、かつＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。
【０２３３】
典型的には、ＸＬはハロまたはヒドロキシルである。より典型的には、ＸＬはハロ、たとえばクロロなどである。
【０２３４】
１つの実施形態において、Ｑはデンドリマーであって、該デンドリマーは上記に定義するところの式Ａ４のリンカー基であるｎ個の表面基を含むデンドリマーである。ｎ個のリンカー基Ａ４は互いに同一であるかまたは異なり、かつ前記の式（ＩＩ）の化合物におけるｎ個のカルベン前駆体基［Ｒ］ｘ−Ｅ−Ｌ−のｎ個のＬ基と結合する。あらゆる適切なデンドリマー構造を使用してよい。Ｑがデンドリマーであるとき、典型的にはｎは３から５００、または４から５００の整数であり、かつより典型的には３から２００、または４から２００、３から１００、または４から１００，または１０から１００、たとえば１０から５０の整数である。
【０２３５】
あらゆる適切なデンドリマーを使用してよい。たとえばＰＡＭＡＭデンドリマーなどが適切である。
【０２３６】
Ｑがポリマーを含む時、ポリマーは線形ポリマーであっても、分岐ポリマーであってもまたは多分岐ポリマーであってもよい。ポリマーはたとえばホモポリマーであってもまたはコポリマーであってもよい。コポリマーはターポリマーであってもまたは他のあらゆる複合ポリマーであってもよい。適切なコポリマーは、たとえばポリメタクリル酸メチル−コ−ポリ−２−メタクリル酸ジメチルアミノエチルを含む。
【０２３７】
また、分岐コポリマー；ブロックコポリマー、たとえばＳＢＳゴム（Ｋｒａｔｏｎ）、またはＥＯ−ＰＯ−ＥＯ（Ｐｌｕｒｏｎｉｃ）など；スターポリマー（Ｔｅｔｒｏｎｉｃ）；または多分岐ポリマー（ＰＥＩ）を含むがこれに限定されない複数の異なるコポリマーアーキテクチャーも対象となる。
【０２３８】
二量体の反復ユニット長を有する小分子マクロマーから、分子量数百万のポリマーまでの分子量の範囲の異なるポリマーも対象となっている。ポリマーの重合度Ｄｐ（すなわち反復ユニットの分子量でポリマー分子量を割ったもの）は２から１００，０００，０００であってよい。
【０２３９】
典型的には、使用されるポリマーは可溶性であるかまたは分散性である。
【０２４０】
Ｑがポリマーを含むとき、ポリマーはホモポリマーであってもまたはコポリマーであってもよい。
【０２４１】
１つの実施形態においては、Ｑがポリマーを含むとき、ポリマーは以下の段落に列挙するポリマーおよびそのコポリマーのいずれかより選択される。したがって、ポリマーは以下のポリマーのいずれかを含むホモポリマーであっても、または以下のポリマーのうちいずれかの１つまたはそれ以上の単量体ユニットを含むコポリマーであってもよい：
【０２４２】
縮合ポリマーおよび付加ポリマー。キチン、ガーゴム、アラビアゴム、たとえばローカストビーンガム（ＬＢＧ）などのガラクトマンナンを含むがこれに限定されない多糖類。ケラチンを含むがこれに限定されないタンパク質。ナイロン、ポリエチレンテレフタラート（ＰＥＴ）およびポリオキシエチレンテレフタラート（ＰＯＥＴ）を含むがこれに限定されないポリエステル。ポリプロピレングリコール（ＰＰＧ）、ポリエチレングリコール（ＰＥＧ）、ポリエチレンオキシド（ＰＥＯ）を含むがこれに限定されないポリエーテル。ポリエチレン（ＰＥ）、ポリプロピレン（ＰＰ）、およびそのコポリマーを含むがこれに限定されないポリオレフィン。ポリオレフィンコポリマー。ポリアクリル酸（ＰＡＡ）、ポリメタクリル酸（ＰＭＡＡ）、ポリ２−ジメチルアミノメタクリレート（ＰＤＭＡＥＭＡ）、ポリ２−ヒドロキシエチルメタクリレート（ＰＨＥＭＡ）、アクリロニトリルを含むが、これに限定されないポリアクリレートおよびポリメタクリレート。ポリスチレン。ポリブタジエン、ポリイソプレン、ＳＢＳゴムおよびＳＩＳゴムを含むがこれに限定されない熱可塑性エラストマー。ポリカーボネート。ポリエーテルエーテルケトン（ＰＥＥＫ）。ポリエーテルイミド。ポリイミド。ポリスルホン。ポリ塩化ビニル（ＰＶＣ）。ポリシラン。ポリシロキサン。ポリ尿素。ポリウレタン。ポリ酪酸。ポリ塩化ビニリデン。ポリエチレンイミン。
【０２４３】
Ｑがポリマーを含むとき、ポリマーは本明細書に記載のポリマーのいずれかの塩であってもよい。
【０２４４】
一部の実施形態において、Ｑがポリマーを含むとき、ポリマーは多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０２４５】
典型的には、ポリマーは式（Ｉ）の反応性中間前駆体基をポリマー上に導入するための１段階変換を可能とする本明細書に定義するところの官能基−Ａ４−Ｘ２、たとえばＯＨ、ＮＨ、ＳＨまたはアリール（典型的にはフェニル）官能基を有するものである。
【０２４６】
しかし、代替的に、あらゆるポリマーは２段階プロセスを用いて反応性中間前駆体基を修飾して含めることができる。このようなプロセスにおいては、−Ａ４−Ｘ２官能基、たとえば−ＯＨ、ＮＨ、ＳＨまたはアリール（典型的にはフェニル）官能基を最初に所望のポリマー上で反応させる。続いて、ポリマー上に新たに導入されたその−Ａ４−Ｘ２官能基を、式（Ｉ）の反応性中間前駆体基を含むさらなる化合物とカップリングし、その反応性中間前駆体基をポリマー上に導入する。
【０２４７】
したがって、Ｑがポリマー、たとえば上記に定義するところのポリマーのいずれかなどを含むとき、ポリマーは、典型的には、ｎが２に等しいかまたはそれ以上の整数であることを特徴とする、同一であるかまたは異なりかつ上記に定義する通りであり、それぞれが式（Ｉ）の反応性中間前駆体基の基Ｌと結合するｎ個の式Ａ４のリンカー基を含む。
【０２４８】
１つの実施形態において、Ａ４は、＊がＡ４のＬとの結合点であることを特徴とするＯまたは−Ｚ３−ヘテロアリーレン−＊である。典型的には、Ｚ３はＯである。より典型的には、この実施形態において、Ａ４はＯまたは上記に定義するところの式（ＸＩＸ）の基である
【０２４９】
１つの実施形態において、Ｑは多糖類、ポリエステルまたはポリスチレンを含む。
【０２５０】
１つの実施形態において、Ｑが多糖類を含むとき、多糖類はキチン、ガーゴム、アラビアゴム、またはガラクトマンナン、たとえばローカストビーンガム（ＬＢＧ）などを含む。
【０２５１】
１つの実施形態において、Ｑがポリエステルを含むとき、ポリエステルはナイロン、ポリエチレンテレフタラート（ＰＥＴ）またはポリオキシエチレンテレフタラート（ＰＯＥＴ）である。
【０２５２】
上記に言及するように、本発明の官能化化合物の一部の実施形態において、Ｌは単結合であってもよい。
【０２５３】
典型的には、Ｌが単結合であるとき、Ｑは、単結合である各ＬがＱの前記アリールまたはヘテロアリール環と直接結合することを特徴とする、少なくともｎ個のアリールまたはヘテロアリール環を含む。単結合Ｌは、これによりアリールまたはヘテロアリール環をカルベン前駆体基の炭素原子（すなわち本発明の官能化化合物においてＲとも直接結合する炭素原子）と直接結合させる。この実施形態において、Ｑは前記のｎ個のアリールまたはヘテロアリール環を含む中核部分、ポリマーまたはデンドリマーである。典型的には、前記アリールまたはヘテロアリール環はアリール環である。通常は、前記アリール環はフェニル環である。アリール環を含むポリマーの例は、たとえば、ポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）などを含む。
【０２５４】
より典型的には、Ｌが単結合であるとき、Ｑは、単結合である各Ｌが前記アリールまたはヘテロアリール環と直接結合し、これによりアリールまたはヘテロアリール環をＲと結合する炭素原子に直接結合させることを特徴とする、少なくともｎ個のアリールまたはヘテロアリール環を含むポリマーである。典型的には、前記アリールまたはヘテロアリール環はアリール環である。典型的には、前記アリール環はフェニル環である。
【０２５５】
したがって、本発明の官能化化合物の一部の実施形態において、Ｌは単結合でありかつＱは、単結合である各Ｌが前記アリールまたはヘテロアリール環と直接結合し、これによりアリールまたはヘテロアリール環をＲと結合する炭素原子に直接結合させることを特徴とする、少なくともｎ個のアリールまたはヘテロアリール環を含むポリマーである。典型的には、前記アリールまたはヘテロアリール環はアリール環である。典型的には、前記アリール環はフェニル環である。通常、このような実施形態においては、Ｑはポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含む。
【０２５６】
典型的には、Ｑがポリマーを含むとき、ｎは５０に等しいかまたはそれ以上、たとえば１００に等しいかまたはそれ以上の整数である。したがって、ｎは５０から１，０００，０００、５０から１００，０００、５０から１０，０００、または５０から５，０００、または５０から１，０００の整数であってもよい。より典型的には、この実施形態において、ｎは５０から１０００の整数である。
【０２５７】
１つの実施形態においては、Ｑは直鎖または分岐鎖、飽和または不飽和Ｃ１−２０炭化水素部分；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三または四環系である中核部分であって；
前記炭化水素部分、アリール環、ヘテロアリール環、炭素環、複素環または融合二、三、または四環系が、前記のｎ個のリンカー基Ａ４によって置換され、かつさもなければ置換されないか置換され、Ａ４が同一であるかまたは異なりかつ前記に定義する通りであり、かつＡ４がＬと結合することを特徴とする中核部分である。
【０２５８】
典型的には、Ｑが中核部分であるとき、ｎは３から５０、または４から５０の整数であり、より典型的には３から２０、または４から２０、または３から１０、または４から１０の整数，または３、４または５の整数である。
【０２５９】
典型的には、ｎは３から１０の整数でありかつＱは式（ＸＩＶ）の中核部分であって：
【０２６０】
【化４６】
0005809986.tif 000047
【０２６１】
式中、各Ａ４は同一であるかまたは異なりかつ上記に定義する通りであり、かつＡはアリール環、ヘテロアリール環、Ｃ５−１０炭素環、Ｃ５−１０複素環、または融合二、三、または四環系の各環がアリール環、ヘテロアリール環、Ｃ５−１０炭素環およびＣ５−１０複素環より独立的に選択されることを特徴とする前記融合二、三または四環系である中核部分である。
【０２６２】
典型的には、この実施形態において、Ａはアリール環またはヘテロアリール環である。
【０２６３】
典型的には、ｎは３から６の整数である。
【０２６４】
他の実施形態においては、ｎは３から１０の整数でありかつＱは式（ＸＶＩ）の中核部分であって：
【０２６５】
【化４７】
0005809986.tif 000048
【０２６６】
式中、各Ａ４は同一であるかまたは異なり、かつ上記に定義する通りであり、かつＡＨＣは他の様式で置換されないかまたは置換される直鎖または分岐鎖、飽和または不飽和Ｃ１−２０炭化水素部分である。
【０２６７】
典型的には、この実施形態において、ｎは３から６の整数である。
【０２６８】
典型的には、Ｃ１−２０炭化水素部分は、前記のｎ個のＡ４リンカーによって置換されかつ他の様式で置換されないかまたは置換される直鎖または分岐鎖Ｃ１−１０炭化水素部分である。たとえば、前記のｎ個のＡ４リンカーによって置換されかつ他の様式で置換されないかまたは置換されるメタン、エタン、プロパン、ブタン、ペンタン、ヘキサン、ヘプタン、オクタン、ノナン、またはデカン部分であってもよい。炭化水素は直鎖であってもまたは分岐鎖であってもよい。したがって、たとえば、プロパン炭化水素部分はｉ−プロパンであってもまたはｎ−プロパンであってもよく、かつブタン部分はｔ−ブタン、ｓ−ブタン、ｉ−ブタンまたはｎ−ブタンであってもよい。
【０２６９】
１つの実施形態において、ｎは３である。
【０２７０】
１つの実施形態においては、ｎは３でありかつＱは式（ＸＩＶａ）  
【０２７１】
【化４８】
0005809986.tif 000049
【０２７２】
の中核部分であって、式中各Ａ４は同一であるかまたは異なりかつ前記に定義する通りであり、かつＡはアリールまたはヘテロアリール環である。典型的には、この実施形態においては、各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、＊がＡ４のＬとの結合点であることを特徴とする、Ｃ（Ｏ）、Ｏ、アリーレン−Ｏ−＊、ヘテロアリーレン−Ｏ−＊、Ｃ１−２０アルキレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択される。より典型的には、この実施形態において、各Ａ４はＣ（Ｏ）およびＯから独立的に選択される。さらにより典型的には、この実施形態において、Ａ４はＣ（Ｏ）である。
【０２７３】
他の実施形態においては、ｎは３でありかつＱは式（ＸＶＩａ）
【０２７４】
【化４９】
0005809986.tif 000050
【０２７５】
の中核部分であって、式中Ａ４は同一であるかまたは異なり、かつ前記に定義する通りであり、かつ式中ｑ、ｍおよびｐは同一であるかまたは異なりかつ０および１から２０の整数より独立的に選択される。典型的には、この実施形態において、各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、＊がＡ４のＬとの結合点であることを特徴とする、Ｃ（Ｏ）、Ｏ、アリーレン−Ｏ−＊、ヘテロアリーレン−Ｏ−＊、Ｃ１−２０アルキレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択される。より典型的には、この実施形態において、各Ａ４はＣ（Ｏ）およびＯから独立的に選択される。さらにより典型的には、この実施形態においてＡ４はＯである。
【０２７６】
他の実施形態において、ｎは３でありかつＱは以下の中核部分のうちいずれか１つである：
【０２７７】
【化５０】
0005809986.tif 000051
【０２７８】
本発明の官能化化合物の１つの実施形態において、Ｌは上記に定義するところの式（ＸＩＩ）の基であって、Ａ３は単結合、または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、Ｃ（Ｏ）、Ｓ（Ｏ）２、＊−ＯＣ（Ｏ）および＊−Ｎ（Ｒ”）Ｃ（Ｏ）から独立的に選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との結合点であることを特徴とする非置換または置換基である。
【０２７９】
典型的には、この実施形態において、Ａ３は単結合である。
【０２８０】
代替的には、Ａ３は、＊がＡ３のＡ２との接続点であることを特徴とする＊−Ｏ−アリーレンおよび＊−Ｏ−ヘテロアリーレンから選択される非置換または置換基であってもよい。たとえば、Ａ３は式（ＸＶＩＩ）
【０２８１】
【化５１】
0005809986.tif 000052
【０２８２】
の基であってもよく、式中＊はＡ３のＡ２との結合点であり、かつＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。
【０２８３】
典型的には、ＸＬはハロまたはヒドロキシルである。より典型的には、ＸＬはハロ、たとえばクロロなどである。
【０２８４】
典型的には、Ａ３が＊−Ｏ−アリーレンおよび＊−Ｏ−ヘテロアリーレンから選択される非置換または置換基であるとき、Ａ１は非置換または置換フェニレンでありかつＡ２はＣ１−２０アルキレン、Ｃ１−２０過フッ化アルキレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基である。より典型的には、この実施形態において、Ａ１は非置換または置換フェニレンであり、かつＡ２は、ｍが１から２０でありかつ＊がＡ２のＡ１との接続点であることを特徴とするＣ１−１０アルキレン、または＊−Ｃ１−２０アルキレン−（Ｏ−Ｃ１−２０アルキレン−）ｍである。さらにより典型的には、Ａ２は、ｍが１から２０でありかつ＊がＡ２のＡ１との接続点であることを特徴とする＊−Ｃ１−６アルキレン−（Ｏ−Ｃ２−４アルキレン−）ｍである。通常、これらの実施形態において、Ａ３は式（ＸＶＩＩ）
【０２８５】
【化５２】
0005809986.tif 000053
【０２８６】
の基であって、式中＊はＡ３のＡ２との結合点でありかつＸＬは上記に定義する通りである。したがって、Ｌはたとえば以下の基であってもよく：
【０２８７】
【化５３】
0005809986.tif 000054
【０２８８】
式中＊はＬのＲに結合する炭素原子との結合点でありかつ式中ＸＬは上記に定義する通りである。
【０２８９】
Ａ３が単結合であるとき、Ａ１は典型的には非置換または置換フェニレンであり、かつＡ２は典型的には非置換または置換Ｃ１−２０アルキレン、たとえば非置換または置換Ｃ１−１０アルキレン、非置換または置換Ｃ１−４アルキレンまたはＣＨ２などである。したがって、Ｌはたとえば以下の基であってもよく：
【０２９０】
【化５４】
0005809986.tif 000055
【０２９１】
式中＊はＬのＲに結合する炭素原子との結合点である。
【０２９２】
他の実施形態において、Ａ３が単結合であるとき、Ａ１およびＡ２も単結合でありかつしたがってＬ自体が単結合である。典型的には、この実施形態において、各ＬはＱのフェニル基と結合する。典型的には、この実施形態において、Ｑはフェニル基を担持する中核部分、ポリマーまたはデンドリマーであり、より典型的にはフェニル基を担持するポリマー、たとえばポリスチレンなどである。
【０２９３】
典型的には、Ｌは上記に定義するところの式（ＸＩＩ）の基であって、Ａ３は単結合、または上記に定義するところの＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、Ｃ（Ｏ）、Ｓ（Ｏ）２、＊−ＯＣ（Ｏ）および＊−Ｎ（Ｒ”）Ｃ（Ｏ）から選択される非置換または置換基であるか、またはＡ３は前の段落にさらに定義する通りであり、Ｑは、酸素原子であるｎ個のリンカー原子を含む中核部分、ポリマーまたはデンドリマーであって、前記酸素原子がそれぞれ基Ｌと結合することを特徴とする中核部分、ポリマーまたはデンドリマーである。
【０２９４】
典型的には、この実施形態において、Ｑは多糖類である。たとえばＱはキチン、ガーゴム、アラビアゴム、またはたとえばローカストビーンガム（ＬＢＧ）などのガラクトマンナンであってもよい。このような多糖類は、酸素原子である前記のｎ個のリンカー原子に変換することのできる末端ＯＨ基を担持する。
【０２９５】
代替的に、Ｑは式（ＸＩＶ）または式（ＸＶＩ）の中核部分であってもよく：
【０２９６】
【化５５】
0005809986.tif 000056
【０２９７】
式中ｎは３から１０の整数であり、ＡおよびＡＨＣは上記に定義する通りであり、かつ同一であるかまたは異なる各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの結合点であることを特徴とするＯ、アリーレン−Ｏ−＊、ヘテロアリーレン−Ｏ−＊、Ｃ１−２０アルキレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択される。
【０２９８】
代替的に、Ｑは式（ＸＩＶａ）または式（ＸＶＩａ）
【０２９９】
【化５６】
0005809986.tif 000057
【０３００】
の中核部分であってもよく、式中
Ａはアリールまたはヘテロアリール環であり；
ｑ、ｍおよびｐは同一であるかまたは異なっておりかつ０および１から２０の整数より独立的に選択され；かつ
同一であるかまたは異なる各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの結合点であることを特徴とするＯ、アリーレン−Ｏ−＊、ヘテロアリーレン−Ｏ−＊、Ｃ１−２０アルケニレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択される。
【０３０１】
Ｑは、たとえば以下の中核部分のうちいずれか１つであってもよい：
【０３０２】
【化５７】
0005809986.tif 000058
【０３０３】
本発明の官能化化合物の他の実施形態において、Ｌは上記に定義するところの式（ＸＩＩ）の基であって、Ａ３は、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との結合点であることを特徴とするＯ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルキレン、Ｃ１−２０アルキニレン、＊−Ｚ２−Ｃ１−２０アルケニレンまたは＊−Ｚ２−Ｃ１−２０アルキニレンである。典型的には、この実施形態において、Ａ３はＯである。典型的には、この実施形態において、Ａ１は非置換または置換フェニレンである。Ａ２は、典型的には前記に定義するところのあらゆるＡ２基である。しかし、Ａ２はより典型的にはＣ１−２０アルキレンである。したがって、典型的にはＡ１は非置換または置換フェニレンであり、Ａ２はＣ１−２０アルキレンであり、かつＡ３はＯである。したがって、Ｌはたとえば以下の基
【０３０４】
【化５８】
0005809986.tif 000059
【０３０５】
であってもよく、式中＊はＬのＲに結合する炭素原子との結合点である。
【０３０６】
典型的には、前の段落において定義される実施形態において、Ｑはそれぞれが基Ｌと結合するｎ個のリンカー基を担持する中核部分、ポリマーまたはデンドリマーであって、該リンカー基が式（ＸＩＸ）
【０３０７】
【化５９】
0005809986.tif 000060
【０３０８】
の基であり、式中＊はＬとの結合点であり、かつＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。典型的には、ＸＬはハロまたはヒドロキシルである。より典型的には、ＸＬはハロ、たとえばクロロなどである。したがって、Ｑは前記のｎ個の式（ＸＩＸ）のリンカー基を担持する多糖類またはポリエステルであってもよい。典型的には、Ｑは前記のｎ個のリンカー基を担持するポリエステルである。ポリエステルは、たとえばナイロン、ポリエチレンテレフタラート（ＰＥＴ）またはポリオキシエチレンテレフタラート（ＰＯＥＴ）などであってもよい。
【０３０９】
代替的に、Ｑは式（ＸＩＶ）または式（ＸＶＩ）の中心部分であってもよく：
【０３１０】
【化６０】
0005809986.tif 000061
【０３１１】
式中ｎは３から１０の整数であり、ＡおよびＡＨＣは上記に定義する通りであり、かつ同一であるかまたは異なる各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの結合点であることを特徴とする、単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｃ（Ｏ）−＊、Ｓ（Ｏ）２、−ＯＣ（Ｏ）−＊、−Ｎ（Ｒ”）Ｃ（Ｏ）−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から選択される。
【０３１２】
代替的に、Ｑは式（ＸＩＶａ）または式（ＸＶＩａ）
【０３１３】
【化６１】
0005809986.tif 000062
【０３１４】
の中核部分であってもよく、式中
Ａはアリールまたはヘテロアリール環であり；
ｑ、ｍおよびｐは同一であるかまたは異なっておりかつ０および１から２０の整数より独立的に選択され；かつ
同一であるかまたは異なる各Ａ４は、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの結合点であることを特徴とする、単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｃ（Ｏ）−＊、Ｓ（Ｏ）２、−ＯＣ（Ｏ）−＊、−Ｎ（Ｒ”）Ｃ（Ｏ）−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択される。
【０３１５】
１つの実施形態において、Ａ４はＣ（Ｏ）である。したがって、Ｌはたとえば以下の中核部分であってもよい：
【０３１６】
【化６２】
0005809986.tif 000063
【０３１７】
１つの実施形態において、官能化化合物は式（ＸＸ）、式（ＸＸａ）、または式（ＸＸｂ）
【０３１８】
【化６３】
0005809986.tif 000064
【０３１９】
のものであって、式中ｎ、ＱおよびＸＬは前記に定義する通りでありかつＲ３はＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルまたはトリアリールシリルである。より典型的には、Ｒ３はＨまたはＮＯ２である。さらにより典型的には、Ｒ３はＮＯ２である。典型的には、ＸＬはハロまたはヒドロキシルである。より典型的には、ＸＬはハロ、たとえばクロロなどである。典型的には、Ｑはポリマーを含みかつｎは５０に等しいかまたはこれより大きい整数である。典型的には、ポリマーはたとえばローカストビーンガムなどのガラクトマンナンなどの多糖類である。代替的に、ポリマーはポリエステル、たとえばナイロン、ポリエチレンテレフタラート（ＰＥＴ）、またはポリオキシエチレンテレフタラート（ＰＯＥＴ）などであってもよい。
【０３２０】
典型的には、官能化化合物は式（ＸＸａ）のものである。
【０３２１】
他の実施形態において、官能化化合物は式（ＸＸＩ）、式（ＸＸＩａ）、または式（ＸＸＩｂ）
【０３２２】
【化６４】
0005809986.tif 000065
【０３２３】
のものであって、式中ｎ、Ｑ、Ｒ３およびＸＬは上記に定義する通りである。典型的には、Ｒ３はＨまたはＮＯ２である。さらにより典型的には、Ｒ３はＮＯ２である。典型的には、ＸＬはハロまたはヒドロキシルである。より典型的には、ＸＬはハロ、たとえばクロロなどである。典型的には、Ｑはポリマーを含みかつｎは５０に等しいかまたはこれより大きい整数である。典型的には、ポリマーはたとえばローカストビーンガムなどのガラクトマンナンなどの多糖類である。代替的に、ポリマーはポリエステル、たとえばナイロン、ポリエチレンテレフタラート（ＰＥＴ）、またはポリオキシエチレンテレフタラート（ＰＯＥＴ）などであってもよい。
【０３２４】
典型的には、官能化化合物は式（ＸＸＩａ）のものである。
【０３２５】
他の実施形態においては、官能化化合物は式（ＸＸＩＩ）、式（ＸＸＩＩａ）、または式（ＸＸＩＩｂ）
【０３２６】
【化６５】
0005809986.tif 000066
【０３２７】
のものであって、式中ｎ、ＱおよびＲ３は上記に定義する通りである。典型的には、Ｒ３はＨまたはＮＯ２である。１つの実施形態において、Ｑはポリマーを含みかつｎは５０に等しいかまたはこれより大きい整数である。ポリマーは、たとえばローカストビーンガムなどのガラクトマンナンなどの多糖類であってもよい。代替的に、Ｑは前記に定義するところのｎ個の式（ＸＩＸ）のリンカー基を担持するポリエステルであってもよい。他の実施形態においては、Ｑは前記に定義するところの中核部分である。典型的には、Ｑが中核部分であるときｎは３から５０、または３から１０の整数である。より典型的には、Ｑが中核部分である時ｎは３である。Ｑは、たとえばｎが３であることを特徴とする以下の中核部分であってもよい：
【０３２８】
【化６６】
0005809986.tif 000067
【０３２９】
他の実施形態において、官能化化合物は式（ＸＸＩＩＩ）、式（ＸＸＩＩＩｙ）、または式（ＸＸＩＩＩｚ）
【０３３０】
【化６７】
0005809986.tif 000068
【０３３１】
のものであって、式中ｒは１から４までの整数でありかつ各ｒは同一であるか異なり、かつｎ、ＱおよびＲ３は上記に定義する通りである。典型的には、Ｒ３はＨまたはＮＯ２である。１つの実施形態において、Ｑはポリマーを含みかつｎは５０に等しいかまたはこれより大きい整数である。ポリマーは、たとえばローカストビーンガムなどのガラクトマンナンなどの多糖類であってもよい。他の実施形態においては、Ｑは前記に定義するところの中核部分である。典型的には、Ｑが中核部分であるときｎは３から５０の整数である。より典型的には、Ｑが中核部分であるときｎは３から１０の整数である。より典型的には、Ｑが中核部分であるときｎは３である。Ｑは、たとえばｎが３であることを特徴とする以下の中核部分のうちいずれか１つであってもよい：
【０３３２】
【化６８】
0005809986.tif 000069
【０３３３】
他の実施形態においては、官能化化合物は式（ＸＸＩＶ）または式（ＸＸＶ）
【０３３４】
【化６９】
0005809986.tif 000070
【０３３５】
の化合物であって、式中ｎは５０に等しいかまたはそれ以上の整数でありかつ式中ＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。典型的には、ＸＬはハロまたはヒドロキシルである。より典型的には、ＸＬはハロ、たとえばクロロなどである。
【０３３６】
他の実施形態においては、官能化化合物は式（ＸＸＩＶａ）または式（ＸＸＶａ）
【０３３７】
【化７０】
0005809986.tif 000071
【０３３８】
の化合物であって、式中ｎは５０に等しいかまたはそれ以上の整数でありかつ式中ＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオである。典型的には、ＸＬはハロまたはヒドロキシルである。より典型的には、ＸＬはハロ、たとえばクロロなどである。
【０３３９】
他の実施形態においては、官能化化合物は式（ＸＸＶＩＩ）、（ＸＸＶＩＩａ）または（ＸＸＶＩＩＩ）の化合物である。
【０３４０】
【化７１】
0005809986.tif 000072
【０３４１】
他の実施形態においては、官能化化合物は式（ＸＸＶＩＩｂ）または（ＸＸＶＩＩｃ）の化合物であって、式中Ｒ１はＨまたはトシルである。
【０３４２】
【化７２】
0005809986.tif 000073
【０３４３】
他の実施形態においては、官能化化合物は式（ＸＸＶＩｂ）  の化合物であって、式中ｎは５０に等しいかまたはそれ以上の整数であり、Ｒは前記に定義する通りであり、Ｒ２は前記に定義する通りであり、かつＱはポリスチレンまたはスチレン単量体ユニットを含むコポリマー（スチレンコポリマー）である。式（ＸＸＶＩｂ）の化合物における各スルホニルヒドラゾン基は、典型的には前記ポリスチレンまたは前記のポリスチレンを含むコポリマーのフェニル基と結合する。
【０３４４】
【化７３】
0005809986.tif 000074
【０３４５】
典型的には、化合物は式（ＸＸＶＩｃ）のものであって、式中、ｎは５０に等しいかまたはそれ以上の整数でありかつＱはポリスチレンまたはスチレン単量体ユニットを含むコポリマー（スチレンコポリマー）である。式（ＸＸＶＩｃ）の化合物における各スルホニルヒドラゾン基は、典型的には前記ポリスチレンまたは前記のポリスチレンを含むコポリマーのフェニル基と結合する。スチレン単量体ユニットを含むコポリマーは、たとえばポリ（スチレン）−ポリ（エチレン／ブチレン）−ポリ（スチレン）（ＳＥＢＳ）であってもよい。
【０３４６】
【化７４】
0005809986.tif 000075
【０３４７】
本発明の官能化化合物の複数の反応性中間前駆体基は容易にカルベン反応性中間基に変換することができ、さらには個々の分子およびバルク材料を含む多種多様な基盤と反応させかつ結合させることができる。
【０３４８】
カルベン反応性中間基は、典型的には熱的プロセスによって生成されるが、化学的にまたは照射によって生成することができる。典型的には、カルベン反応性中間基は加熱によって生成される。本発明の官能化化合物は、前記カルベン反応性中間基を生成するために、通常は約１００℃から約１８０℃、より典型的には約１１０℃から１６０℃の温度に加熱される。熱は官能化化合物に対して外部から適用してもよいが、たとえば押出し成形などの他のプロセスの結果として適用してもよい。
【０３４９】
したがって、本明細書に定義するところの、本発明の官能化化合物は、三次元ネットワークを形成するための薬剤として用いることができる。本明細書の官能化化合物は、反応性中間基に変換することのできる反応性中間前駆体基を少なくとも３個担持しているので、官能化化合物の１個の分子は３ヶ所またはそれ以上の箇所において３次元で反応することができる。したがって、化合物の分子は単一の化合物内、または２個またはそれ以上の異なる化合物、たとえば化合物ＡとＢなどの間でネットワークを形成することができる。官能化化合物はそれ自体と分子間で、すなわち該官能化化合物の他の分子と反応することもできる。したがって、官能化化合物のバルクサンプルはそれ自体とも、または接触させられた他のあらゆる１つまたは複数の材料とも反応して、材料同士を結合させる共有結合ネットワークを形成することができる。
【０３５０】
たとえば、化学薬品を１つまたはそれ以上の材料を含むコーティングと配合することが可能であり、かつ次に官能化化合物の反応性中間前駆体基を反応性中間基に変換し、これにより官能化化合物にそれ自体との分子間反応を引き起こし、かつ配合物の成分との反応を引き起こしてもよい。このようなコーティングはあらゆる適切な物理的形態、たとえば溶液（溶媒ベースの水）、高温溶融物または材料の懸濁物の形態などをとる材料、単量体またはポリマーを含有することができる。
【０３５１】
たとえば、本発明の官能化化合物のバルク層を２つの基盤ＣとＤの間に適用してもよく、かつ次に官能化化合物の反応性中間前駆体基を反応性中間基に変換し、これにより官能化化合物にそれ自体との分子間反応を引き起こし、かつ２つの基板の表面との反応を引き起こし、これによりＥとＦの間に２つの基盤を共に結合するネットワークを形成してもよい。このような基盤はあらゆる適切な物理的形態、たとえば基盤の溶液または懸濁物の形態、または固形フィルム、層、シートまたはボードの形態をとってもよい。代替的に、基盤は粉末形態、またはペレット、ビーズ、粒子、ナノ粒子またはマイクロ粒子の形態であってもよい。ペレット、ビーズまたは粒子は巨視的粒子、すなわち肉眼で見ることのできる粒子であっても、または顕微鏡的な粒子であってもよい。したがって、粒子はマイクロ粒子またはナノ粒子であることも可能である。
【０３５２】
したがって、本発明は、本明細書に定義するところの本発明の官能化化合物の、基盤上または基盤内に化学的に結合した三次元ネットワークを生成するための薬剤としての使用を提供する。
【０３５３】
さらに、本明細書に定義するところの本発明の官能化化合物の架橋剤としての使用も提供される。
【０３５４】
基盤粒子、たとえばビーズ、マイクロ粒子、ナノ粒子、封入体および蛍光粒子などは、本発明の官能化化合物によって形成される三次元ネットワーク上に架橋するか、またはその上または内部に取り込むことができる。これにより本発明の化合物は、所望の位置への粒子の送達を促進するための、基盤粒子のための担体または送達担体として機能する。このような担体化合物は、このような基盤粒子の存在下で、本発明の官能化化合物の反応性中間前駆体官能基を、カルベン反応性中間体に変換することによって生成することができる。次にカルベン反応性中間基を粒子と反応させて、マイクロ粒子を化合物にカップリングさせる。
【０３５５】
したがって、本発明は処理された粒子を生成するためのプロセスであって、該プロセスが：
（ａ）本明細書に定義するところの本発明の官能化化合物を基盤粒子と接触させること；および
（ｂ）カルベン反応性中間基が基盤粒子と反応して粒子を化合物と結合させ、これにより前記の処理された粒子を得るよう、前記カルベン前駆体基からカルベン反応性中間基を生成することを含むプロセスを提供する。
【０３５６】
生成する処理された粒子は担体または送達担体として機能する。したがって、本発明は粒子送達化合物を生成するためのプロセスであって、該プロセスが：
（ａ）本明細書に定義するところの本発明の官能化化合物を基盤粒子と接触させること；および
（ｂ）カルベン反応性中間基が基盤粒子と反応して粒子を化合物と結合させ、これにより前記粒子送達化合物を得るよう、前記カルベン前駆体基からカルベン反応性中間基を生成することを含むプロセスを提供する。
【０３５７】
官能化化合物は、本明細書に定義するところの本発明の官能化化合物のいずれであってもよい。
【０３５８】
プロセスのステップ（ａ）は、典型的には官能化化合物を基盤粒子と接触させること、より典型的には、任意に溶媒の存在下で、基盤粒子を架橋化合物と混合することを含む。あらゆる適切な溶媒を使用してよい。典型的には、溶媒は水である。混合は超音波処理によって促進することができる。使用する官能化化合物がジアゾ化合物であるとき、ステップ（ｂ）は通常は反応混合物を加熱することを含む。典型的には、反応混合物は使用する溶媒の還流温度で加熱される。使用する官能化化合物が、Ｒ１がＨであるヒドラゾン化合物であるとき、この変換はヒドラゾンを酸化してジアゾメタンとした後、エネルギーの適用、典型的には加熱または照射によって達成される。一部の実施形態において、本発明の官能化化合物は、前記カルベン反応性中間基を生成するために、約１００℃から約１８０℃まで、より典型的には約１１０℃から１６０℃の温度に加熱される。使用する官能化化合物がスルホニルヒドラゾン化合物であるとき、ステップ（ｂ）は通常は塩基の存在下で反応混合物を加熱することを含む。あらゆる適切な塩基、たとえばトリアルキルアミン（例：トリエチルアミン）または１，８−ジアザビシクロ［５．４．０］ウンデク−７−エン（ＤＢＵ）などの有機塩基などを用いてよい。代替的に、アルカリ金属水酸化物、たとえば水酸化ナトリウム、リチウムまたはカリウムなどの無機塩基を用いてもよい。典型的には、前記カルベン反応性中間基を生成するために、反応混合物を使用する溶媒の還流温度で加熱し、かつ一部の実施形態においては、約１００℃から約１８０℃まで、より典型的には約１１０℃から１６０℃の温度に加熱する。
【０３５９】
本発明は処理された粒子であって、該処理された粒子が式（ＸＸＶＩＶａ）の架橋部分と結合した基盤粒子を含む処理された粒子も提供し：
【０３６０】
【化７５】
0005809986.tif 000076
【０３６１】
式中、
Ｃは炭素原子であり、
＊は炭素原子の基盤粒子または他の部分または分子との結合点であり；かつ
ｎ、Ｒ、ＬおよびＱは本発明の官能化化合物について本明細書に定義する通りである。
【０３６２】
処理された粒子は粒子送達化合物であってもよい。
【０３６３】
典型的には、各＊は架橋部分の基盤粒子または他の式（ＸＸＶＩＶａ）の架橋部分との結合点である。
【０３６４】
上記に定義するところの本発明の処理された粒子または粒子送達化合物において、ｎ、Ｒ、ＬおよびＱは前記にさらに定義する通りである。
【０３６５】
１つの実施形態においては、粒子送達化合物は式（ＸＸＶＩＶａ）の架橋部分と結合した多数の基盤粒子を含む。
【０３６６】
典型的には、処理された粒子または粒子送達物質を生成するための本発明のプロセスにおいて用いられる基盤粒子、および本発明の処理された粒子または本発明の粒子送達化合物の基盤粒子は、マイクロ粒子である。基盤粒子は代替的にナノ粒子であってもよい。
【０３６７】
本明細書で用いるところの用語「マイクロ粒子」は、そのサイズがマイクロメートル（μｍ）単位で測定される顕微鏡的粒子を意味する。典型的には、マイクロ粒子は１μｍから１０００μｍの平均直径を有する。より典型的には、マイクロ粒子は１μｍから５００μｍ、たとえば１μｍから２５０μｍなどの平均直径を有する。最も典型的には、マイクロ粒子は１μｍから１００μｍの平均直径を有する。
【０３６８】
本明細書で用いるところの用語「ナノ粒子」は、そのサイズがナノメートル（ｎｍ）単位で測定される顕微鏡的粒子を意味する。典型的には、ナノ粒子は１ｎｍから１０００ｎｍの平均直径を有する。より典型的には、ナノ粒子は５ｎｍから５００μｍ、たとえば５μｍから２５０μｍなどの平均直径を有する。より典型的には、ナノ粒子は５μｍから１００μｍの平均直径を有する。
【０３６９】
１つの実施形態において、基盤粒子は封入体、すなわち一つまたはそれ以上の機能分子、たとえば一つまたはそれ以上の香料分子を封入した粒子である。封入体それ自体はマイクロ粒子であっても、またはナノ粒子であってもよい。代替的に、封入体は巨視的ビーズであってもよい。しかし典型的には、封入体は顕微鏡的粒子、たとえばマイクロ粒子やナノ粒子などである。
【０３７０】
典型的には、この実施形態において、封入体は香料封入体、すなわち１つまたはそれ以上の香料分子を含む封入体である。このような香料封入体は既知でありかつ市販されている。あらゆる適切な香料封入体を使用してよい。適切な封入体は国際公開第ＷＯ／２００２／０７４４３０号（ＱｕｅｓｔＩｎｔｅｒｎａｔｉｏｎａｌＢ．Ｖ．）に記載され、カプセル殻が尿素−ホルムアルデヒドまたはメラミン−ホルムアルデヒドポリマー、およびポリマーまたは１つまたはそれ以上の無水物のコポリマー、好ましくはエチレン／無水マレイン酸コポリマーを含む第２のポリマーを含む香料封入体に関する。さらなる適切な封入体は、米国特許第７，１２５，８３５号（Ｉｎｔｅｒｎａｔｉｏｎａｌ  Ｆｌａｖｏｒｓ  ＆  ＦｒａｇｒａｎｃｅｓＩｎｃ．）；欧州特許第１５３３３６４号（Ｉｎｔｅｒｎａｔｉｏｎａｌ  Ｆｌａｖｏｕｒｓ  ａｎｄ  Ｆｒａｇｒａｎｃｅｓ，Ｉｎｃ．）；および米国特許第７，２９４，６１２号（Ｉｎｔｅｒｎａｔｉｏｎａｌ  Ｆｌａｖｏｕｒｓ  ａｎｄ  Ｆｒａｇｒａｎｃｅｓ，Ｉｎｃ．）に記載されている。米国特許第７，２９４，６１２号はパーソナルケアおよび洗浄製品における使用に適したポリマー封入香料を記載する。他の実施形態においては、封入体は蛍光粒子であるかまたはこれを含む。
【０３７１】
他の実施形態においては、基盤粒子は蛍光粒子である。
【０３７２】
典型的には、Ｑはポリマーである。典型的には、ｎは５０に等しいかまたはそれ以上、たとえば１００に等しいかまたはそれ以上の整数である。
【０３７３】
ポリマーは、典型的には特定の標的材料に対する親和性を有する粒子送達化合物を提供し、したがってその標的材料への粒子の送達を促進するものである。
【０３７４】
１つの実施形態において、標的材料は布である。布は、たとえば綿またはポリエステルであってもよい。発明者らは、香料封入体および蛍光封入体の、Ｑが多糖類ローカストビーンガムを含む式（ＩＩ）の官能化架橋化合物との結合が、洗濯サイクル条件下で封入体の綿への沈着性を向上させることを示している。
【０３７５】
したがって、１つの実施形態においてＱはポリエステルまたは多糖体を含みかつ基盤粒子は香料封入体である。ポリエステルは、たとえばナイロン、ＰＥＴであってもまたはＰＯＥＴであってもよい。多糖類はたとえばローカストビーンガムなどのガラクトマンナンであってもよい。
【０３７６】
式（ＸＸＶＩＶａ）の架橋部分の基盤粒子または他の式（ＸＸＶＩＶａ）の架橋部分との結合点を「＊」で描出する。したがって、上記に定義するところの本発明の処理された粒子および粒子送達化合物において、符号「＊」を付与された炭素原子は基盤粒子または他の式（ＸＸＶＩＶａ）の架橋部分に結合される。当業者が理解すると思われるように、式（ＸＸＶＩＶａ）の架橋部分が基盤粒子または他の式（ＸＸＶＩＶａ）の架橋部分と結合する多種多様な様式は、その炭素原子を介して可能である。たとえば、符号「＊」を付与された炭素原子と基盤粒子の原子「Ｚ」（または他の式ＸＸＶＩＶａの架橋部分の原子「Ｚ」）との結合は単共有結合であってもよく、その場合においてその炭素原子は以下のように他の原子または基（たとえば水素原子）とも結合する：
【０３７７】
【化７６】
0005809986.tif 000077
【０３７８】
代替的に、符号「＊」を付与された炭素原子と基盤粒子の原子「Ｚ」（または他の式ＸＸＶＩＶａの架橋部分の原子「Ｚ」）との結合は、以下のように二重結合であってもよい：
【０３７９】
【化７７】
0005809986.tif 000078
【０３８０】
代替的に、符号「＊」を付与された炭素原子と基盤粒子の原子「Ｚ」（または他の式ＸＸＶＩＶａの架橋部分の原子「Ｚ」）との結合は、以下のように、両電子が炭素原子によって提供される供与結合（配位結合としても知られる）であってもよい：
【０３８１】
【化７８】
0005809986.tif 000079
【０３８２】
代替的に、符号「＊」を付与された炭素原子は、符号「＊」を付与された炭素原子と原子ＺおよびＺ’との結合がいずれも単結合であることを特徴として、基盤粒子の２個の原子「Ｚ」および「Ｚ’」（または他の式ＸＸＶＩＶａの架橋部分の２個の原子「Ｚ」および「Ｚ’」；または基盤粒子の１個の原子「Ｚ」および式ＸＸＶＩＶａの架橋分のもう１個の原子「Ｚ’」）と、以下のように結合してもよい：
【０３８３】
【化７９】
0005809986.tif 000080
【０３８４】
本発明のジアゾ官能化化合物は、２つまたはそれ以上の基盤を架橋するために用いることが可能であって、該２つまたはそれ以上の基盤は同一であっても異なってもよい。
【０３８５】
したがって、本発明は第１の基盤を第２の基盤に架橋するためのプロセスであって、該第１および第２の基盤が同一であるかまたは異なり、該プロセスが
（ａ）官能化化合物が本明細書に定義するところの本発明の架橋化合物であることを特徴とする、第１および第２の基盤を官能化化合物と接触させること；および
（ｂ）少なくとも１つのカルベン反応性中間基が第１の基盤と反応しかつ少なくとも１つの他の反応性中間基が第２の基盤と反応し、これにより第１および第２の基盤を架橋するよう、前記カルベン前駆体基からカルベン反応性中間基を生成することを含むプロセスを提供する。
【０３８６】
官能化架橋化合物は、本明細書に定義するところの本発明のあらゆる官能化化合物であってよい。
【０３８７】
１つの実施形態において、反応性中間前駆体基は式（Ｉａ）のカルベン前駆体基であり、第１の基盤を第２の基盤と架橋させるためのプロセスは
（ａ）ジアゾ官能化架橋化合物が、同一であるかまたは異なる式（Ｉａ）のｎ個のカルベン前駆体基を含み、ｎが２に等しいかまたはそれ以上の整数であることを特徴とし、
【０３８８】
【化８０】
0005809986.tif 000081
【０３８９】
式中Ｌは単結合またはリンカー基でありかつＲは末端基である、第１および第２の基盤をジアゾ官能化架橋化合物と接触させること；および
（ｂ）少なくとも１つのカルベン反応性中間基が第１の基盤と反応しかつ少なくとも１つの他のカルベン反応性中間基が第２の基盤と反応し、これによって第１および第２の基盤を架橋するよう、前記カルベン前駆体基からカルベン反応性中間基を生成することを含む。
【０３９０】
他の実施形態においては、反応性中間前駆体基は式（Ｉｅ）のヒゾラゾン前駆体基である。より典型的には、Ｒ１が、Ｒ２が本明細書に定義する通りであることを特徴とする‐Ｓ（Ｏ）２Ｒ２である式（Ｉｅ）の前駆体基、すなわちスルホニルヒドラゾン基である。
【０３９１】
当業者が認識すると思われるように、典型的にはカルベン反応性中間基のうちあるものは第１および第２の基盤と反応し、他のものは架橋化合物それ自体の他の分子と反応する。
【０３９２】
ステップ（ａ）において、第１および第２の基盤を、第１および第２の基盤の物理的形態に応じて、あらゆる適切な方法によって本発明の官能化化合物と接触させてもよい。たとえば、第１および第２の基盤がいずれも粒子状であるとき、粒子はたとえば本発明の官能化化合物と混合されて相当均一な混合物を形成してもよい。代替的に、第１および第２の基盤がいずれも層またはシートであるとき、（ｉ）本発明の官能化化合物の層を第１の基板に適用すること、および（ｉｉ）続いて第２の基盤の層を本発明の官能化化合物上に適用することにより、第１および第２の基盤を本発明の官能化化合物と接触させてもよい。他の実施形態において、第２の基盤と官能化架橋化合物の混合物を第１の基盤に適用することにより、第１および第２の基盤を本発明の官能化化合物と接触させてもよい。
【０３９３】
本発明の官能化化合物は混合していない化合物としてまたは溶液中で適用してもよい。本発明の官能化化合物に対してはあらゆる適切な溶媒を用いてよい。このような適切な溶媒はアルコール、たとえばメタノールなど、メチルエチルケトンおよびアニソールを含むが、これに限定されない。
【０３９４】
第１および第２の基盤は、たとえば浸漬コーティング、スプレーコーティング、ローリング、プリンティングまたは同時押出し成形によって官能化架橋化合物と接触させてもよい。浸漬コーティング、スプレーコーティング、ローリング、プリンティングまたは同時押し出し成形は溶媒内で実施しても他の様式で実施してもよい。したがって、浸漬コーティング、スプレーコーティング、ローリング、プリンティングまたは同時押し出し成形は官能化架橋化合物の溶液を用いても、または混合していない官能化架橋化合物を用いて実施してもよい。同様に、浸漬コーティング、スプレーコーティング、ローリング、プリンティングまたは同時押し出し成形は混合していない第１または第２の基盤を用いても、または第１または第２の基盤の適切な溶液を用いて実施してもよい。
【０３９５】
第１の基盤を第２の基盤と架橋させるための本発明のプロセスのステップ（ｂ）において、生成されるカルベン反応性中間基は第１および第２の基盤の両者の表面と反応させてもよい。この文脈において、用語「表面」は問題の基盤の全表面、または基板の表面の一部のみのいずれかを意味する。
【０３９６】
カルベン反応性中間基は、典型的には熱的プロセスによって生成されるが、化学的にまたは照射によって生成してもよい。典型的には、カルベン反応性中間基は加熱によって生成される。この熱は外部から適用されることもあるが、他のプロセス、たとえば押出し成形などの結果として適用してもよい。したがって、ステップ（ｂ）は通常は反応混合物を加熱することを含む。典型的には、反応混合物は使用する溶媒の還流温度で加熱される。一部の実施形態において、混合物は約１００℃から約１８０℃、より典型的には約１１０℃から１６０℃の温度に加熱される。
【０３９７】
使用する官能化化合物がスルホニルヒドラゾン化合物であるとき、ステップ（ｂ）は通常は塩基の存在下で反応混合物を加熱することを含む。あらゆる適切な塩基、たとえばトリアルキルアミン（例：トリエチルアミン）または１，８−ジアザビシクロ［５．４．０］ウンデク−７−エン（ＤＢＵ）などの有機塩基などを用いてよい。代替的に、アルカリ金属水酸化物、たとえば水酸化ナトリウム、リチウムまたはカリウムなどの無機塩基を用いてもよい。典型的には、反応混合物は使用する溶媒の還流温度、またはたとえば約１００℃から約１８０℃、より典型的には約１１０℃から１６０℃の温度に加熱される。使用する官能化化合物が、Ｒ１がＨであるヒドラゾン化合物であるとき、この変換はヒドラゾンを酸化してジアゾメタンとした後、エネルギーの適用、典型的には前記の温度への加熱によって達成される。
【０３９８】
より低い典型性では、反応中間体は電磁波照射、たとえばＵＶ、マイクロ波またはレーザー照射など、または超音波照射によって生成してもよい。レーザーおよびＵＶ照射を含むこれらの技術の一部は、反応性中間体を選択的に、すなわち第１または第２の基盤の表面上の一部のみで生成するのに適している。
【０３９９】
１つの実施形態において、第１の基盤の表面の一部のみを第２の基盤と架橋する。たとえば、第１の基盤の表面は一定の領域のみが修飾されて特異的な架橋の「パターン」を形成してもよい。このようにして、生成する架橋生成物の二次元的形状を制御してもよい。これは、プリント回路基板の設計、たとえば金属の基盤への架橋がある特定の場所にのみ所望される場合に有用であることがある。
【０４００】
１つの実施形態において、反応性中間基は選択的に、すなわち第１の基盤の表面上の一定の部分にのみ生成される。このようにして、反応性中間体が生成されている表面の特定の領域のみが第２の基盤と架橋される。これは「選択的活性化」として知られ、かつ特定の架橋の「パターン」を形成するために用いることができる。
【０４０１】
第１の基盤を第２の基盤と架橋するための本発明のプロセスにおいて使用される官能化架橋化合物におけるＱは、前記に定義するところの中核部分であってもよく、典型的にはｎが３から２０、または４から２０、または３から１０、または４から１０の整数であるか、または３、４または５の整数である。
【０４０２】
本発明は：
（ａ）第１の基盤；
（ｂ）第２の基盤；および
（ｃ）式（ＸＸＶＩＶａ）の架橋部分を含む架橋生成物も提供し：
【０４０３】
【化８１】
0005809986.tif 000082
【０４０４】
式中
Ｃは炭素原子であり、
＊は炭素原子の第１の基盤、第２の基盤または他の部分または分子との結合点であり；かつ
ｎ、Ｒ、ＬおよびＱは本発明の官能化化合物について本明細書に定義する通りである。
【０４０５】
典型的には、各＊は架橋部分の第１の基盤、第２の基盤または他の式（ＸＸＶＩＶａ）の架橋部分との結合点である。しかし、当業者が認識すると思われるように、架橋生成物が形成される際に他の化合物が反応混合物中に存在するのであれば、一部の炭素または窒素原子Ｅ’＊がそのような他の化合物の分子と結合してもよい。
【０４０６】
本発明の処理された粒子および粒子送達化合物に関して上記に記載したように、式（ＸＸＶＩＶ）の架橋部分と第１および第２の基盤または他の式（ＸＸＶＩＶ）の架橋部分との結合の多種多様な様式は、カルベンまたは符号「＊」を付与された窒素原子Ｅ’を介して可能である。可能な結合様式は上記に記載するものを含む。
【０４０７】
上記に定義するところの本発明の架橋生成物において、Ｒ、ＬおよびＱは前記でさらに定義する通りであってよい。通常、Ｑは前記に定義するところの中核部分であり；典型的にはｎは３から２０、４から２０、または３から１０、または４から１０の整数、または３、４または５の整数である。
【０４０８】
本発明に従って架橋される第１および第２の基盤は同一の材料であっても、あるいは２つの異なる材料であってもよい。各基盤は、上記に定義するところのジアゾ官能化架橋化合物、たとえば式（ＩＩ）のジアゾ官能化化合物などから生成されるカルベン反応性中間基と反応することのできるあらゆる天然または合成基盤であってもよい。したがって、本発明に従って極めて多様な第１および第２の基盤を架橋させることができる。
【０４０９】
同一であるかまたは異なる第１および第２の基盤は、たとえば以下の材料のいずれかより独立的に選択されてもよい：
−セルロース、ポリグリコシド、ポリペプチド、ポリアクリレート、ポリアクリル酸、ポリアミド、ポリイミド、ポリカーボネート、ポリエステル、エポキシ樹脂、ポリエーテル、ポリケトン、ポリオレフィン、ゴム、ポリスチレン、ポリスルホン、ポリウレタン、ポリビニル、およびそのコポリマーを含むがこれに限定されない天然または合成ポリマー；
−ポリエステル、ポリアクリレート、ポリオレフィン、ポリアミド、ポリイミド、ポリスルホンおよびエポキシ樹脂、エチレンのホモポリマーおよびコポリマー、スチレン、ＰＥＴ（ポリエチレンテレフタラート）またはＥＰＤＭ（エチレンプロピレンジエン単量体）；
−ホモポリマー、およびたとえばブロックコポリマーなどのコポリマー；
−熱可塑性樹脂および熱硬化性樹脂；
−金属、金属合金、金属塩、シリカ、ガラス、アルミナ、チタニア、およびダイヤモンド、ダイヤモンド様炭素、黒鉛、フラーレンおよびナノチューブなどの炭素同素体を含むがこれに限定されない無機材料；
−ナノ粒子およびマイクロ粒子；
−Ｃ６０およびカーボンナノチューブなどのナノチューブ；
−布および紙。
【０４１０】
第１の基盤、または第２の基盤は上記に列挙した材料のうちいずれか２つまたはそれ以上を含んでもよい。
【０４１１】
第１および第２の基盤はあらゆる適切な物理的形態であってよく、かつ互いに同一の形態であっても、または互いに異なる形態であってもよい。適切な形態はフィルム、層、シートまたは板、粉末形態、ペレット形態またはビーズ形態、粒子、ナノ粒子またはマイクロ粒子を含む。ペレット、ビーズまたは粒子は巨視的粒子、すなわち肉眼で見ることのできる粒子であっても、または顕微鏡的な粒子であってもよい。したがって、粒子はマイクロ粒子またはナノ粒子であることも可能である。
【０４１２】
第１の基盤を第２の基盤と架橋するための本発明のプロセス、または本発明の架橋生成物の１つの実施形態において、第１の基盤は第１のポリマーでありかつ第２の基盤は第２のポリマーである。同一であっても異なってもよい第１および第２のポリマーは、上記に列挙したもののいずれかより独立的に選択してよい。
【０４１３】
１つの実施形態において、第１のポリマーは親水性ポリマー、たとえばポリ（エチレンイミン）などである。他の実施形態において、第１のポリマーは疎水性ポリマー、たとえばポリ（テトラフルオロエチレン）などである。第２のポリマーはポリエステルであっても、またはポリ（アルキレン）（たとえばポリエチレンまたはポリプロピレン）であってもよい。１つの実施形態において、第２のポリマーはポリ（エチレンテレフタラート）およびポリプロピレンから選択される。
【０４１４】
他の実施形態において、本発明は基盤上または基盤内に化学的に結合した三次元ネットワークを生成するためのプロセスであって、該プロセスが：
（ａ）基盤を本明細書に定義するところの本発明の官能化化合物と接触させること；および
（ｂ）カルベン反応性中間基が基盤と反応して基盤上または基盤内に前記の化学的に結合した三次元ネットワークを生成するよう、前記カルベン前駆体基から前記カルベン反応性中間基を生成することを含むプロセスを提供する。
【０４１５】
基盤は、たとえば以下の材料のうちいずれかから独立に選択されてもよい：
−セルロース、ポリグリコシド、ポリペプチド、ポリアクリレート、ポリアクリル酸、ポリアミド、ポリイミド、ポリカーボネート、ポリエステル、エポキシ樹脂、ポリエーテル、ポリケトン、ポリオレフィン、ゴム、ポリスチレニック、ポリスルホン、ポリウレタン、ポリビニル、およびそのコポリマーを含むがこれに限定されない天然または合成ポリマー；
−ポリエステル、ポリアクリレート、ポリオレフィン、ポリアミド、ポリイミド、ポリスルホンおよびエポキシ樹脂、エチレンのホモポリマーおよびコポリマー、スチレン、ＰＥＴ（ポリエチレンテレフタラート）またはＥＰＤＭ（エチレンプロピレンジエン単量体）；
−ホモポリマー、およびたとえばブロックコポリマーなどのコポリマー；
−熱可塑性樹脂および熱硬化性樹脂；
−金属、金属合金、金属塩、シリカ、ガラス、アルミナ、チタニア、およびダイヤモンド、ダイヤモンド様炭素、黒鉛、フラーレンおよびナノチューブなどの炭素同素体を含むがこれに限定されない無機材料；
−ナノ粒子およびマイクロ粒子；
−Ｃ６０およびカーボンナノチューブなどのナノチューブ；
−布および紙。
【０４１６】
ステップ（ａ）において、基盤の物理的形態に応じて、あらゆる適切な方法によって基盤を本発明の官能化化合物と接触させてよい。たとえば、基盤が粒子状である場合、基盤ははたとえば本発明の官能化化合物と混合して相当均一な混合物を形成してもよい。代替的に、基盤が層またはシートであるとき、本発明の官能化化合物の層を第１の基盤に適用することにより、基盤を本発明の官能化化合物と接触させてもよい。他の実施形態において、基盤は溶融物の形態であってもよく、かつ本発明の官能化化合物を前記溶融物と接触させてもよい。
【０４１７】
本発明の官能化化合物は混合していない化合物としてまたは溶液中で適用してもよい。本発明の官能化化合物に対してはあらゆる適切な溶媒を用いてよい。
【０４１８】
基盤上または基盤内に化学的に結合した三次元ネットワークを生成するための本発明のプロセスのステップ（ｂ）において、生成されたカルベン反応性中間基は基盤と反応して前記の基盤上または基盤内に化学的に結合した三次元ネットワークを生成する。したがって、生成したカルベン反応性中間基は、たとえば基盤が溶融物または溶液である場合には基盤のバルクと反応してもよく、または基盤が固形材料であるときなどには基板の表面とのみ反応してもよい。この文脈において、用語「表面」は問題の基盤の全表面、または基板の表面の一部のみのいずれかを意味する。カルベン反応性中間基は、典型的には熱的プロセスによって生成されるが、化学的にまたは照射によって生成してもよい。典型的には、カルベン反応性中間基は加熱によって生成される。この熱は外部から適用されることもあるが、たとえば押出し成形などの他のプロセスの結果として適用してもよい。したがって、ステップ（ｂ）は通常は反応混合物を加熱することを含む。典型的には、反応混合物は使用する溶媒の還流温度で加熱される。一部の実施形態において、混合物は約１００℃から約１８０℃、より典型的には約１１０℃から１６０℃の温度に加熱される。使用する官能化化合物がスルホニルヒドラゾン化合物であるとき、ステップ（ｂ）は通常は塩基の存在下で反応混合物を加熱することを含む。あらゆる適切な塩基、たとえばトリアルキルアミン（例：トリエチルアミン）または１，８−ジアザビシクロ［５．４．０］ウンデク−７−エン（ＤＢＵ）などの有機塩基などを用いることができる。代替的に、アルカリ金属水酸化物、たとえば水酸化ナトリウム、リチウムまたはカリウムなどの無機塩基を用いてもよい。典型的には、反応混合物は使用する溶媒の還流温度、または約１００℃から約１８０℃、より典型的には約１１０℃から１６０℃の温度に加熱される。使用する官能化化合物が、Ｒ１がＨであるヒドラゾン化合物であるとき、変換はヒドラゾンを酸化してジアゾメタンとした後、エネルギーの適用、典型的には加熱または照射によって達成される。
【０４１９】
プロセスの１つの実施形態において、組成物は：
（ｉ）基盤、および
（ｉｉ）基盤上または基盤内に化学的に結合した三次元ネットワークであって、該化学的に結合した三次元ネットワークが式（ＸＸＶＩＶａ）
【０４２０】
【化８２】
0005809986.tif 000083
【０４２１】
のものである三次元ネットワークを含み、式中：
Ｃは炭素原子であり、
＊は炭素原子の基盤または組成物の他の分子または部分との結合点であり；かつ
ｎ、Ｒ、ＬおよびＱは請求項１から３３のうちいずれか１つに定義する通りであり、
かつプロセスは：
（ａ）基盤を本明細書に定義するところの官能化化合物と接触させること；および
（ｂ）カルベン反応性中間基が基盤と反応して前記組成物を生成するよう、前記カルベン前駆体基から前記カルベン反応性中間基を生成することを含む。
【０４２２】
本発明は、基盤上または基盤内に化学的に結合した三次元ネットワークを含む組成物であって、組成物が：
−基盤；および
−基盤上または基盤内に化学的に結合した三次元ネットワークであって、該化学的に結合した三次元ネットワークが式（ＸＸＶＩＶａ）
【０４２３】
【化８３】
0005809986.tif 000084
【０４２４】
のものであって、式中
Ｃは炭素原子であり、
＊は炭素原子の基盤または組成物の他の分子または部分との結合点であり；かつ
ｎ、Ｒ、ＬおよびＱは本明細書に定義する通りである三次元ネットワーク含む組成物をさらに提供する。
【０４２５】
基盤は、たとえば基盤上または基盤内に化学的に結合した三次元ネットワークを生成するための本発明のプロセスについて上記に定義する通りであってよい。
【０４２６】
他の実施形態において、本発明は第一の基盤と第二の基盤の間に化学的に結合した三次元ネットワークを生成するためのプロセスであって、該プロセスが：
（ａ）第１の基盤と第２の基盤を本明細書に定義するところの官能化化合物と接触させること；および
（ｂ）カルベン反応性中間基が第１の基盤および第２の基盤と反応して前記の化学的に結合した三次元ネットワークを前記第１および第２の基盤の間に生成するよう、前記カルベン前駆体基から前記カルベン反応性中間基を生成することを含むプロセスを提供する。
【０４２７】
第１および第２の基盤はあらゆる適切な基盤であってよくかつ同一であっても異なってもよい。たとえば、本発明の架橋生成物の第１および第２の基盤について上記に列挙された材料のいずれかから独立に選択されてもよい。
【０４２８】
ステップ（ａ）において、第１および第２の基盤を、第１および第２の基盤の物理的形態に応じて、あらゆる適切な方法によって本発明の官能化化合物と接触させてもよい。たとえば、第１および第２の基盤がいずれも粒子状であるとき、粒子はたとえば本発明の官能化化合物と混合されて相当均一な混合物を形成してもよい。代替的に、第１および第２の基盤がいずれも層またはシートであるとき、（ｉ）本発明の官能化化合物の層を第１の基板に適用すること、および（ｉｉ）続いて第２の基盤の層を本発明の官能化化合物上に適用することにより、第１および第２の基盤を本発明の官能化化合物と接触させてもよい。他の実施形態において、第２の基盤と官能化架橋化合物の混合物を第１の基盤に適用することにより、第１および第２の基盤を本発明の官能化化合物と接触させてもよい。本発明の官能化化合物は混合していない化合物として、または溶液中で適用してよい。本発明の官能化化合物に対してはあらゆる適切な溶媒を用いてよい。
【０４２９】
１つの実施形態においては、第１の基盤と第２の基盤の間で化学的に結合する三次元ネットワークを生成するためのプロセスは、ステップ（ａ）が第１の基盤および第２の基盤を含む溶融した液状物を本明細書に定義するところの本発明の官能化化合物と接触させることを含むことを特徴とする、高温溶融プロセスである。このような高温溶融プロセスは本明細書に例示される。
【０４３０】
ステップ（ｂ）は、基盤上または基盤内に化学的に結合した三次元ネットワークを生成するための本発明のプロセスについて上記に記載する通りに実施することができる。
【０４３１】
プロセスの１つの実施形態において、組成物は：
−第１の基盤；
−第２の基盤；および
−式（ＸＸＶＩＶａ）の三次元ネットワークを含み：
【０４３２】
【化８４】
0005809986.tif 000085
【０４３３】
式中
Ｃは炭素原子であり、
＊は炭素原子の第１または第２の基盤または前記組成物の他の分子または部分との結合点であり；かつ
ｎ、Ｒ、ＬおよびＱは本発明の官能化化合物について本明細書に定義する通りであって；
かつプロセスは：
（ａ）第１の基盤および第２の基盤を本明細書に定義するところの官能化化合物と接触させること；および
（ｂ）カルベン反応性中間基が第１の基盤および第２の基盤と反応して前記組成物を生成するよう、前記カルベン前駆体基から前記カルベン反応性中間基を生成することを含む。
【０４３４】
本発明はさらに：
−第１の基盤；
−第２の基盤；および
−式（ＸＸＶＩＶａ）の三次元ネットワークであって、前記第１および第２の基盤と結合する三次元ネットワークを含む組成物を提供し：
【０４３５】
【化８５】
0005809986.tif 000086
【０４３６】
式中、
Ｃは炭素原子であり、
＊は炭素原子の第１または第２の基盤または前記組成物の他の分子または部分との結合点であり；かつ
ｎ、Ｒ、ＬおよびＱは本発明の官能化化合物について本明細書に定義する通りである。
【０４３７】
本発明はさらにフィルムまたはコーティングを生成するためのプロセスであって、該プロセスが：
（ａ）フィルム配合物またはコーティング配合物が本明細書に定義するところの官能化化合物を含む、該フィルムまたはコーティング配合物を基板の表面に配置すること；および
（ｂ）前記カルベン前駆体基よりカルベン反応性中間基を生成し、これにより前記基盤上にフィルムまたはコーティングを形成することを含むプロセスを提供する。
【０４３８】
１つの実施形態において、プロセスはフィルムを生成することであり、かつプロセスは（ｃ）前記基盤よりフィルムを除去することをさらに含む。
【０４３９】
他の実施形態において、プロセスは：
−基盤；および
−基盤の表面上のコーティングであって、該コーティングが式（ＸＸＶＩＶａ）の三次元ネットワークを含むコーティングを含むコーティングされた基盤を生成するためのものであって：
【０４４０】
【化８６】
0005809986.tif 000087
【０４４１】
式中
Ｃは炭素原子であり、
＊は炭素原子の基盤またはコーティング中の他の分子または部分と結合する点であり；かつ
ｎ、Ｒ、ＬおよびＱは本発明の官能化化合物について本明細書に定義する通りであって；
該プロセスは：
（ａ）コーティング配合物が本明細書に定義するところの本発明の官能化化合物を含む、該コーティング配合物を基板の表面に配置すること；および
（ｂ）前記カルベン前駆体基からカルベン反応性中間基を生成し、これにより前記基盤上にコーティングを形成することを含む。
【０４４２】
あらゆる適切な基盤を使用することができる。基盤は、たとえば第１の基盤を第２の基盤に架橋するための本発明のプロセスについて上記に列挙した材料のいずれであってもよい。
【０４４３】
ステップ（ａ）で用いられるコーティング配合物は、典型的には（第１の）基盤と同一であってもまたは異なってもよい、第２の基盤などのさらなる材料を含む。典型的には、第２の基盤はポリマーであるが、しかしたとえば第１の基盤を第２の基盤に架橋するための本発明のプロセスについて上記に列挙した基盤材料のいずれであってもよい。
【０４４４】
典型的には、コーティング配合物は前記のさらなる材料（第２の基盤）および前記の本明細書に定義するところの本発明の官能化化合物、および溶媒を含む溶液である。
【０４４５】
しかし他の実施形態においては、コーティング配合物は前記の本発明の官能化化合物および溶媒を含む溶液であり、かつステップ（ａ）は前記コーティング配合物を基板の表面上に配置する第１のステップ、および第２の溶液が前記のさらなる材料（第２の基盤）および溶媒を含む、該第２の溶液を基板の表面上に配置する第２のステップを含む。より典型的には、この実施形態において、ステップ（ａ）は前記コーティング配合物を基板の表面上に配置し、前記コーティング配合物の層をその上に形成する第１のステップ、生成する層を乾燥させる第２のステップ、および第２の溶液が前記のさらなる材料（第２の基盤）および溶媒を含む、該第２の溶液を基板の表面上に配置する第３のステップを含む。
【０４４６】
これらの両選択肢は本明細書に例示される。
【０４４７】
ステップ（ｂ）は、基板上および基盤内に化学的に結合する三次元ネットワークを生成し、第１の基盤と第２の基盤の間に化学的に結合する三次元ネットワークを生成し、かつ第１の基盤を第２の基盤に架橋するための本発明のプロセスについて上記に記載した方法によって実施することができる。
【０４４８】
本発明はさらに：
−基盤；および
−基盤の表面上のコーティングであって、該コーティングが式（ＸＸＶＩＶａ）の三次元ネットワークを含むコーティングを含むコーティングされた基盤を提供し：
【０４４９】
【化８７】
0005809986.tif 000088
【０４５０】
式中、
Ｃは炭素原子であり、
＊は炭素原子の基盤またはコーティング中の他の分子または部分と結合する点であり；かつ
ｎ、Ｒ、ＬおよびＱは本発明の官能化化合物について本明細書に定義する通りである。
【０４５１】
本発明はさらに：
−第１の基盤；
−第２の基盤；および
−第一の基盤と第２の基盤の接続部にある組成物であって、該組成物が（ｉ）第３の材料および（ｉｉ）式（ＸＸＶＩＶａ）の三次元ネットワークを含む組成物を含む生成物を製造するためのプロセスを提供し：
【０４５２】
【化８８】
0005809986.tif 000089
【０４５３】
Ｃは炭素原子であり、
＊は炭素原子の第１の基盤、第２の基盤、第３の材料、または前記組成物中の他の分子または部分との結合点であり；かつ
ｎ、Ｒ、ＬおよびＱは本発明の官能化化合物について本明細書に定義する通りであって；
該プロセスは：
（ａ）第１の基盤と第２の基盤の接続部にある組成物であって、該組成物が（ｉ）第３の材料および（ｉｉ）本明細書に定義するところの官能化化合物を含む組成物を提供すること；および
（ｂ）カルベン反応性中間基が第１の基盤、第２の基盤、および第３の材料と反応して前記生成物を生成するよう、前記カルベン前駆体基から前記カルベン反応性中間基を生成することを含む。
【０４５４】
あらゆる適切な第１および第２の基盤を使用することができる。第１および第２の基盤は同一であってもまたは異なってもよく、かつたとえば第１の基盤を第２の基盤に架橋するための本発明のプロセスについて上記に列挙した材料のいずれかであってもよい。
【０４５５】
第３の材料は、典型的にはポリマーまたは樹脂である。たとえば、以下の材料のうちいずれかから独立的に選択してもよい：
−セルロース、ポリグリコシド、ポリペプチド、ポリアクリレート、ポリアクリル酸、ポリアミド、ポリイミド、ポリカーボネート、ポリエステル、エポキシ樹脂、ポリエーテル、ポリケトン、ポリオレフィン、ゴム、ポリスチレニン、ポリスルホン、ポリウレタン、ポリビニル、およびそのコポリマーを含むがこれに限定されない天然または合成ポリマー；
−ポリエステル、ポリアクリレート、ポリオレフィン、ポリアミド、ポリイミド、ポリスルホンおよびエポキシ樹脂、エチレンのホモポリマーおよびコポリマー、プロピレン、スチレン、ＰＥＴ（ポリエチレンテレフタラート）またはＥＰＤＭ（エチレンプロピレンジエン単量体）；
−ホモポリマー、およびたとえばブロックコポリマーなどのコポリマー；
−熱可塑性樹脂および熱硬化性樹脂。
【０４５６】
第１および第２の基盤の接続部分にある組成物は、（ｉ）前記の第３の材料および（ｉｉ）前記の本明細書に定義するところの官能化化合物を含む溶液であってもよい。しかし代替的に、接続部分にある組成物は（ｉ）前記の第３の材料および（ｉｉ）前記の本明細書に定義するところの官能化化合物を含む乾燥フィルムであってもよい。
【０４５７】
ステップ（ｂ）は、基板上および基盤内に化学的に結合する三次元ネットワークを生成し、第１の基盤と第２の基盤の間に化学的に結合する三次元ネットワークを生成し、かつ第１の基盤を第２の基盤に架橋するための本発明のプロセスについて上記に記載した方法によって実施することができる。
【０４５８】
さらに提供されるのは生成物であって：
−第１の基盤；
−第２の基盤；および
−第一の基盤と第２の基盤の接続部にある組成物であって、該組成物が（ｉ）第３の材料および（ｉｉ）式（ＸＸＶＩＶａ）の三次元ネットワークを含む組成物を含む生成物であり：
【０４５９】
【化８９】
0005809986.tif 000090
【０４６０】
式中
Ｃは炭素原子であり、
＊は炭素原子の第１の基盤、第２の基盤、第３の材料または前記の第１および第２の基盤の接続部にある前記組成物中の他の分子または一部との結合点であり；かつ
ｎ、Ｒ、ＬおよびＱは本発明の官能化化合物について本明細書に定義する通りである。
【０４６１】
式（ＩＩ）の本発明の官能化化合物は、式（ＩＩ）の官能化化合物を生成するために前記に定義されるところの本発明のプロセスによって生成してもよい。プロセスのステップ（ａ）は：（ａ）中核部分、ポリマーまたはデンドリマーであってかつｎ個の官能基を担持する第１の化合物Ｑ’を、少なくとも１つの式（ＶＩａ）
【０４６２】
【化９０】
0005809986.tif 000091
【０４６３】
の第２の化合物で処理することを含み、式中：
Ｌ’は、Ｌ’が前記官能基の１つと反応性を示して第２の化合物を第１の化合物とカップリングさせることを特徴とする、脱離基または前記式（ＸＩＩ）の基の反応性前駆体であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
ＹはＮ＝Ｎ、ＯまたはＲ１がＨまたはＳ（Ｏ）２Ｒ２でありかつＲ２が非置換または置換Ｃ１−６アルキル基または非置換または置換アリール基であることを特徴とするＮ−ＮＨＲ１であり、
生成する式（ＩＩ）の官能化化合物中の［Ｒ］ｘ−Ｅ−Ｌ−基のいずれもが、Ｒ１が‐Ｓ（Ｏ）２Ｒ２である式（Ｉｅ）の基でない場合、各Ｌは前記式（ＸＩＩ）の基の反応性前駆体でありかつＱ’は中核部分、デンドリマーまたはポリマーであって該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０４６４】
典型的には、ｎ個の官能基を担持する第１の化合物Ｑ’は、少なくともｎ等量の１つの式（ＶＩａ）の第２の化合物によって処理される。しかし、当業者が認識すると思われるように、その全てが同一であるｎ個の式［Ｒ］ｘ−Ｅ−Ｌ−のカルベン前駆体基を含む官能化化合物は、前記の第１の化合物Ｑ’を少なくともｎ等量の１つの式（ＶＩａ）の第２の化合物で処理することによって合成することができる。対照的に、その全てが同一ではないｎ個の式［Ｒ］ｘ−Ｅ−Ｌ−のカルベン前駆体基を含む官能化化合物は、前記の第１の化合物Ｑ’を２種類以上の式（ＶＩａ）の第２の化合物で処理することによって合成することができる。たとえば、式（ＶＩａ）の化合物の合計等量が少なくともｎである場合、ｎ個の官能基を担持する第１の化合物Ｑ’は、ｎ等量未満の１つの式（ＶＩａ）の化合物、およびｎ等量未満の他の式（ＶＩａ）の化合物によって処理し、２つの異なる種類の式［Ｒ］ｘ−Ｅ−Ｌ−の反応性中間前駆体基を含む本発明の官能化化合物を生成することができる。
【０４６５】
本発明のプロセスによって生成する官能化化合物は式（ＩＩ）の化合物であって、ｎが３に等しいかまたはそれ以上の整数であることを特徴とし、該官能化化合物が同一であるかまたは異なるｎ個のカルベン前駆体基を含む官能化化合物であり
【０４６６】
【化９１】
0005809986.tif 000092
【０４６７】
式中ｘは１であり、Ｅはカルベン反応性中間基に変換されることが可能な基であり、Ｑは中核部分、ポリマーまたはデンドリマーであり、かつ同一であるかまたは異なる［Ｒ］ｘ−Ｅ−Ｌ−基のそれぞれが式（Ｉｅ）の基および式（Ｉａ）の基から独立的に選択され：
【０４６８】
【化９２】
0005809986.tif 000093
【０４６９】
式中、
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【０４７０】
【化９３】
0005809986.tif 000094
【０４７１】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２はＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１は、Ｒ２が非置換または置換Ｃ１−６アルキル基または非置換または置換アリール基であることを特徴とする−Ｓ（Ｏ）２Ｒ２またはＨであり、；
［Ｒ］ｘ−Ｅ−Ｌ−がいずれもＲ１が−Ｓ（Ｏ）２Ｒ２である式（Ｉｅ）の基でないときということを条件とすればそのとき：
−各Ｌは式（ＸＩＩ）の基であり；かつ
−Ｑは中核部分、デンドリマー、またはポリマーであって、該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
かつプロセスは：
（ａ）中核部分、ポリマーまたはデンドリマーであってかつｎ個の官能基を担持する第１の化合物Ｑ’を、少なくとも１つの式（ＶＩａ）
【０４７２】
【化９４】
0005809986.tif 000095
【０４７３】
の第２の化合物で処理し、式中
Ｌ’は、Ｌ’が前記官能基と反応性を示して第２の化合物を第１の化合物とカップリングさせることを特徴とする、脱離基または前記式（ＸＩＩ）の基の反応性前駆体であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され、かつ
ＹはＮ＝Ｎ、ＯまたはＲ１がＨまたはＳ（Ｏ）２Ｒ２でありかつＲ２が非置換または置換Ｃ１−６アルキル基または非置換または置換アリール基であることを特徴とするＮ−ＮＨＲ１であり、
生成する式（ＩＩ）の官能化化合物における［Ｒ］ｘ−Ｅ−Ｌ−基のいずれもが、Ｒ１が‐Ｓ（Ｏ）２Ｒ２である式（Ｉｅ）の基でないときの場合、各Ｌ’は前記式（ＸＩＩ）の基の反応性前駆体でありかつＱ’は中核部分、デンドリマーまたはポリマーであって該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
これにより第３の式（ＩＸａ）の化合物を生成することであって：
【０４７４】
【化９５】
0005809986.tif 000096
【０４７５】
式中Ｑ、Ｌ、Ｒ、Ｙおよびｎは上記の定義の通りであることを含み；
−ＹがＯであるときの場合プロセスが：
（ｂ）Ｒ１が上記に定義する通りであることを特徴とする、Ｈ２Ｎ−ＮＨＲ１によって、第３の化合物を熱の存在下で処理し、これにより式（Ｘ）の第４の化合物を生成することであって：
【０４７６】
【化９６】
0005809986.tif 000097
【０４７７】
式中Ｑ、Ｌ、Ｒ、Ｒ１およびｎは上記の定義の通りであり；および任意に
（ｃ）前記第４の化合物のＮ−ＮＨＲ１基の一部または全てをジアゾ基Ｎ＝Ｎに変換することをさらに含み；
かつ：
−ＹがＮ−ＮＨＲ１である場合プロセスが任意に：
（ｂ）前記第３の化合物のＹ基の一部または全てをジアゾ基に変換し；
これにより前記の式（ＩＩ）の官能化化合物を生成することをさらに含む。
【０４７８】
ステップ（ａ）に用いられる反応条件は、Ｑ’を脱離基、または式（ＶＩａ）の化合物においてはＬ’と表示されるＬの反応性前駆体とカップリングさせるかまたは反応させる特定の標準的カップリング化学反応に依拠する。使用されるカップリング化学反応は、当然ながら共に反応するＱ’およびＬ’の特定の末端官能基（前記に定義するところの式−Ａ４−Ｘ２および−Ａ３−Ｘの官能基をそれぞれ含む）に依拠すると思われるが、標準的なカップリング化学反応を用いることができる。たとえば、Ｑ’官能基の式（ＶＩａ）の化合物のＬ’の基に対するカップリングは、塩化シアヌルに由来するトリアジン部分とヒドロキシル基の反応によって達成することができ；このような反応は下記の実施例１におけるトリアジン結合ローカストビーンガム化合物（６）の合成に用いられる。代替的に、以下の実施例１におけるエーテル結合ジアゾメタンローカストビーンガム化合物（９）の合成において用いられるように、ハロゲン化アルキル部分とヒドロキシル基の反応を用いてもよい。代替的に、−ＯＨ基とカルボン酸基の標準的なエステル化反応、または−ＯＨ基とハロゲン化アシルまたは酸無水物部分などの活性化カルボン酸部分の反応などのエステル化型反応を用いてもよい。ハロゲン化アシルとヒドロキシル基のカップリング反応は、以下の実施例１におけるトリス（４−メチルジアリールジアゾメタン）１，３，５−ベンゼントリエステル（１９）の合成に用いられる。代替的に、Ｑ’中のフェニル基などのアリールまたはヘテロアリール基は、Ｌ’がたとえばクロロ基などの脱離基である式（ＶＩａ）の化合物と容易に反応させることができる。特に、式（ＶＩａ）の塩化アシル化合物は、フリーデルクラフツアシル化により中核部分、ポリマーまたはデンドリマーＱ’中のアリール官能基と反応させてもよい。このような反応は技術上既知であり、たとえばＪｅｒｒｙ  Ｍａｒｃｈ著「応用有機化学；反応、機構および構造」第４版（Ｗｉｌｅｙ  Ｉｎｔｅｒｓｃｉｅｎｃｅ）に記載されている。合成の実施例（ベンゾフェノン修飾ポリマー２５の合成）は以下の実施例１に概説されている。典型的には、フリーデルクラフツアシル化は三塩化アルミニウムが存在する溶液中で実施される。しかし、本発明において、たとえばアミノ基またはチオール基のカルボン酸またはハロゲン化アシル基とのカップリング、または官能基とアルケンまたはアルキン基との反応などの、その他の多くの種類の標準的カップリング反応を用いることができる。このような標準的なカップリング反応も技術上既知であり、たとえばＪｅｒｒｙ  Ｍａｒｃｈ著「応用有機化学；反応、機構および構造」第４版（Ｗｉｌｅｙ  Ｉｎｔｅｒｓｃｉｅｎｃｅ）に記載されている。
【０４７９】
前記に説明したように、典型的には、Ｑ’はカルベン前駆体官能基［Ｒ］ｘ−Ｅ−Ｌ−（またはその前駆体［Ｒ］ｘ−Ｃ（Ｏ）−Ｌ−）をＱに導入するための１段階変換を可能とする本明細書に定義するところの官能基−Ａ４−Ｘ２、たとえばＯＨ、ＮＨ、ＳＨまたはアリール（典型的にはフェニル）官能基などを有する。
【０４８０】
したがって、１つの実施形態において、Ｑ’は少なくともｎ個の−Ａ４−Ｘ２官能基をすでに有する中核部分、ポリマーまたはデンドリマーである。したがって、中核部分、ポリマーまたはデンドリマーは、式（ＶＩａ）の第２の化合物を１段階でＱとカップリングさせるために、式（ＶＩａ）の第２の化合物と反応できる状態にある。
【０４８１】
しかし代替的に、少なくともｎ個の−Ａ４−Ｘ２官能基を有する中核部分、ポリマーまたはデンドリマーＱ’を合成するために、−Ａ４−Ｘ２官能基を全く担持していないか、または不十分な個数ｎ個を担持している化合物を合成的に修飾して−Ａ４−Ｘ２官能基を結合させることができる。
【０４８２】
この第２の戦略の例は、以下の式の−Ａ４−Ｘ２官能基をｎ個担持する修飾されたポリマー、中核部分またはデンドリマーＱ’を生成するために、ＯＨ基を担持するポリマー、中核部分またはデンドリマー（たとえばローカストビーンガムなどの多糖類、またはポリエステルポリマーなど）を、ｎ等量の塩化シアヌルで処理することによる、そのポリマー、中核部分、またはデンドリマーの修飾である：
【０４８３】
【化９７】
0005809986.tif 000098
【０４８４】
したがって、官能化化合物を生成するための本発明のプロセスはさらに：
ｎ個の官能基を前駆体中核部分、前駆体ポリマーまたは前駆体デンドリマーと結合させることによって、前記のｎ個の官能基を担持する第１の化合物Ｑ’を調製するステップを含んでもよい。
【０４８５】
典型的には、官能基は本明細書に定義するところの式−Ａ４−Ｘ２の基である。
【０４８６】
官能化化合物を生成するための本発明のプロセスは、式（ＶＩａ）および（ＩＸａ）の化合物におけるＹの性質に応じて、ＹがＯであるときケトン化合物をヒドラゾン化合物に変換し、かつＹがＮ−ＮＨＲ１であるときヒドラゾン化合物を対応するジアゾ化合物に任意に変換するステップをさらに含んでもよい。
【０４８７】
ＹがＯであるとき、Ｒ１が上記に定義する通りであることを特徴とする、ケトン化合物の、ＹがＮ−ＮＨＲ１である対応するヒドラゾン化合物への変換は、熱の存在下でＨ２Ｎ−ＮＨＲ１によりケトン化合物を処理することによって達成される。典型的には、式（ＩＸａ）の化合物は熱および溶媒の存在下でＨ２Ｎ−ＮＨＲ１により処理される。あらゆる適切な溶媒、たとえばアルコールなどの極性プロトン溶媒などを用いてよい。典型的には、溶媒はメタノールまたはエタノールである。反応は、典型的には使用する溶媒の還流温度での加熱によって実施される。たとえば、溶媒がエタノールであるとき反応は７８℃の温度また他それ以上、たとえば８０℃の温度で適切に実施される。
【０４８８】
ＹがＮ−ＮＨＲ１であるヒドラゾン化合物の、ＹがＮ＝Ｎである対応するジアゾメタン化合物への変換は、酸化または脱離反応によって実現される。したがって、１つの実施形態において前記の第３または第４の化合物のＮ−ＮＨＲ１基は酸化または脱離によってジアゾ基Ｎ＝Ｎに変換される。Ｒ１が、Ｒ２が上記に定義する通りであることを特徴とする−Ｓ（Ｏ）２Ｒ２である場合は、脱離反応を実施する。脱離は、典型的にはヒドラゾン化合物を無機塩またはトリアルキルアミン化合物、またはたとえば有機塩基１，８−ジアゾビシクロ［５．４．０］ウンデク−７−エン（ＤＢＵ）などの塩基性化合物によって処理することによって達成される。通常、無機塩は水酸化リチウム、水酸化ナトリウムまたは水酸化カリウムである。通常、トリアルキルアミン化合物はトリエチルアミンである。ＤＢＵは非揮発性であるので、一定の用途において有益となりうる。典型的には、トシルヒドラゾン化合物の塩基（たとえばトリアルキルアミン化合物など）による処理は溶媒の存在下で実施される。使用する溶媒は、適切にはアルコールなど、たとえばメタノールまたは水などの極性プロトン溶媒である。処理は、両性混合物として塩基を伴う相内で、またはトシルヒドラゾン化合物の塩基性溶液懸濁液として、トシルヒドラゾン化合物によって実施する。
【０４８９】
Ｒ１がＨである場合、酸化反応を実施する。あらゆる適切な酸化剤を用いて、ＹがＮ−ＮＨ２であるヒドラゾン化合物を対応するジアゾメタン化合物に変換することができる。適切な酸化剤は酸化第二水銀、過酸化ニッケルなどの金属酸化物、または過酸化水素または塩素（漂白剤）を含む。典型的には、酸化剤は酸化マンガンである。より典型的には、この酸化は、たとえば金属水酸化物および硫酸ナトリウムなどの塩基の存在下で実施される。金属水酸化物は、典型的にはたとえば水酸化カリウムなどのアルカリ金属水酸化物である。一般的には金属水酸化物の飽和溶液を用いる。金属水酸化物に対して使用する溶媒は、適切にはアルコールなどの極性プロトン溶媒、たとえばエタノールなどである。式（ＩＩＩ）の化合物の溶液に用いる溶媒は、適切にはテトラヒドロフラン（ＴＨＦ）またはエーテルなどの極性非プロトン溶媒である。
【０４９０】
１つの実施形態においては、官能化化合物は式（ＸＸＸ）
【０４９１】
【化９８】
0005809986.tif 000099
【０４９２】
のヒドラゾン化合物であり、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【０４９３】
【化９９】
0005809986.tif 000100
【０４９４】
の基であって、式中：
Ａ１がアリーレンおよびへテロアリーレンから選択される非置換または置換基であることを特徴とするＡ１はＲに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２はＯ、Ｓ、Ｎ（Ｒ）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；
Ｒ１はＨ、またはＲ２が非置換または置換Ｃ１−６アルキル基または非置換または置換アリール基であることを特徴とする−Ｓ（Ｏ）２Ｒ２であり；かつ
Ｑは中核部分、ポリマー、またはデンドリマーであり；
Ｒ１がＨであるときということを条件とすれば、そのとき：
−各Ｌは式（ＸＩＩ）の基であり；かつ
−Ｑは中核部分、デンドリマー、またはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
かつプロセスは：
（ａ）中核部分、ポリマーまたはデンドリマーであってかつ少なくともｎ個の官能基を担持する第１の化合物Ｑ’を、少なくとも１つの式（ＶＩａ）
【０４９５】
【化１００】
0005809986.tif 000101
【０４９６】
の第２の化合物で処理し、式中：
Ｌ’は、Ｌ’が前記官能基と反応性を示して第２の化合物を第１の化合物とカップリングさせることを特徴とする、脱離基または前記式（ＸＩＩ）の基の反応性前駆体であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され、かつ
ＹはＯ、またはＲ１が上記に定義する通りであることを特徴とするＮ−ＮＨＲ１であって、Ｒ１がＨであるときの場合、各Ｌ’は前記の式（ＸＩＩ）の基の反応性前駆体でありかつＱ’は中核部分、デンドリマー、またはポリマーであって、該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
これにより式（ＩＸａ）の第３の化合物を生成することであって：
【０４９７】
【化１０１】
0005809986.tif 000102
【０４９８】
式中Ｑ、Ｌ、Ｒ、Ｙおよびｎは上記に定義する通りであり、ＹがＮ−ＮＨＲ１であるとき前記の第３の化合物は式（ＸＸＸ）のヒドラゾン化合物であることを含み；
−ＹがＯであるときの場合プロセスはさらに：
（ｂ）Ｒ１が上記に定義する通りであることを特徴とするＨ２Ｎ−ＮＨＲ１により、第３の化合物を熱の存在下で処理することであって、Ｒ１がＨであるときの場合、各Ｌ’は前記の式（ＸＩＩ）の基の反応性前駆体でありかつＱ’は中核部分、デンドリマー、またはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
これにより前記の式（ＸＸＸ）のヒドラゾン化合物を生成することを含む。
【０４９９】
典型的には、Ｒ１は、Ｒ２が上記に定義する通りであることを特徴とする−Ｓ（Ｏ）２Ｒ２である。他の実施形態において、Ｒ１はＨである。
【０５００】
典型的には、官能化化合物は式（ＸＸＸａ）
【０５０１】
【化１０２】
0005809986.tif 000103
【０５０２】
のスルホニルヒドラゾン化合物であって、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは単結合または式（ＸＩＩ）
【０５０３】
【化１０３】
0005809986.tif 000104
【０５０４】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；
Ｒ２は非置換または置換Ｃ１−６アルキル基または非置換または置換アリール基であり；かつ
Ｑは中核部分、ポリマー、またはデンドリマーであり；
かつプロセスは：
（ａ）中核部分、ポリマーまたはデンドリマーであってかつ少なくともｎ個の官能基を担持する第１の化合物Ｑ’を、少なくとも１つの式（ＶＩｂ）
【０５０５】
【化１０４】
0005809986.tif 000105
【０５０６】
の第２の化合物で処理し、式中：
Ｌ’は、Ｌ’が前記官能基と反応性を示して第２の化合物を第１の化合物とカップリングすることを特徴とする、脱離基または前記式（ＸＩＩ）の基の反応性前駆体であり；かつ
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
これにより式（ＩＸｂ）の第３の化合物を生成することであって：
【０５０７】
【化１０５】
0005809986.tif 000106
【０５０８】
式中Ｑ、Ｌ、Ｒおよびｎは上記に定義する通りであること；および
（ｂ）Ｒ２が非置換または置換Ｃ１−６アルキル基または非置換または置換アリール基であることを特徴とするＨ２Ｎ−Ｎ（Ｈ）Ｓ（Ｏ）２Ｒ２により、第３の化合物を熱の存在下で、処理し、これにより前記の式（ＸＸＸａ）のスルホニルヒドラゾン化合物を生成することを含む。
【０５０９】
他の実施形態において、官能化化合物は式（ＩＩａ）
【０５１０】
【化１０６】
0005809986.tif 000107
【０５１１】
ジアゾ官能化化合物であり、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であってもまたは異なってもよい各Ｌは、式（ＸＩＩ）
【０５１２】
【化１０７】
0005809986.tif 000108
【０５１３】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、デンドリマーまたはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
かつプロセスは：
（ａ）官能基をｎ個担持し、中核部分、デンドリマーまたはポリマーであって、該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む第１の化合物Ｑ’を、
少なくとも１つの式（ＶＩａ）
【０５１４】
【化１０８】
0005809986.tif 000109
【０５１５】
の第２の化合物で処理し、式中：
Ｌ’は、Ｌ’が前記第１の化合物Ｑ’の官能基と反応性を示して第２の化合物を第１の化合物とカップリングさせることを特徴とする、前記式（ＸＩＩ）の基の反応性前駆体であって、
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され、かつ
ＹはＮ＝Ｎ、ＯまたはＲ１がＨまたは−Ｓ（Ｏ）２Ｒ２でありかつＲ２が非置換または置換Ｃ１−６アルキル基または非置換または置換アリール基であることを特徴とするＮ−ＮＨＲ１であり；
これにより第３の式（ＩＸａ）の化合物を生成することであって：
【０５１６】
【化１０９】
0005809986.tif 000110
【０５１７】
式中Ｑ、Ｌ、Ｒ、Ｙおよびｎは上記に定義する通りであり、ＹがＮ＝Ｎであるとき前記の第３の化合物は前記の式（ＩＩａ）のジアゾ官能化化合物であることを含み；
−ＹがＮ−ＮＨＲ１であるときの場合、プロセスはさらに：
（ｂ）前記第３の化合物のＹ基をジアゾ基に変換し、これにより前記の式（ＩＩａ）のジアゾ官能化化合物を生成することを含み；
かつ：
−ＹがＯであるときの場合プロセスはさらに：
（ｂ）Ｒ１が上記に定義する通りであることを特徴とする、Ｈ２Ｎ−ＮＨＲ１によって、第３の化合物を熱の存在下で処理し、これにより第４の式（Ｘ）の化合物を生成することであって：
【０５１８】
【化１１０】
0005809986.tif 000111
【０５１９】
式中Ｑ、Ｌ、Ｒ、Ｒ１およびｎは上記に定義する通りであること；および
（ｃ）前記の第４の化合物のＮ−ＮＨＲ１基をジアゾ基に変換し、これにより前記の式（ＩＩａ）のジアゾ官能化化合物を生成することを含む。
【０５２０】
前記の第３または第４の化合物のＮ−ＮＨＲ１基は、前記のように酸化または脱離によってジアゾ基Ｎ＝Ｎに変換してよい。
【０５２１】
典型的には、官能化化合物を生成するための本発明のプロセスにおいて、Ｒ２は非置換または置換Ｃ１−６アルキル基、非置換または置換フェニル基、または非置換または置換ナフチル基である。典型的には、Ｒ２はＣ１−６アルキル、フェニルまたはナフチルであって、該フェニルまたはナフチルは置換されないかまたはＣ１−６アルキル、ジ（Ｃ１−６アルキル）アミノ、ヒドロキシル、ニトロ、シアノまたはメトキシによって置換される。より典型的には、Ｒ２はＣ１−６アルキル、フェニルまたはナフチルであり、該フェニルまたはナフチルは置換されないかまたはＣ１−６アルキル、ジ（Ｃ１−６アルキル）アミノによって置換される。
【０５２２】
他の実施形態においては、官能化化合物は式（ＸＸＸｂ）
【０５２３】
【化１１１】
0005809986.tif 000112
【０５２４】
のヒドラゾン化合物であり、式中：
ｎは３に等しいかまたはこれより大きい整数であり；
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、式（ＸＩＩ）
【０５２５】
【化１１２】
0005809986.tif 000113
【０５２６】
の基であって、式中：
Ａ１がアリーレンおよびへテロアリーレンから選択される非置換または置換基であることを特徴とするＡ１はＲに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｑは中核部分、デンドリマー、またはポリマーであって、該ポリマーは：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
かつプロセスは：
（ａ）官能基をｎ個担持し、中核部分、デンドリマーまたはポリマーであって、該ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む第１の化合物Ｑ’を、
少なくとも１つの式（ＶＩｂ）
【０５２７】
【化１１３】
0005809986.tif 000114
【０５２８】
の化合物で処理し、式中：
Ｌ’は、Ｌ’が前記第１の化合物Ｑ’の官能基と反応性を示して第２の化合物を第１の化合物と結合させることを特徴とする、前記式（ＸＩＩ）の基の反応性前駆体であり；かつ
Ｒはアリールまたはヘテロアリールであり、該アリールまたはヘテロアリールは置換されないかまたは１つ、２つ、３つ、４つまたは５つの基によって置換され、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
これにより式（ＩＸｂ）の第３の化合物を生成することであって：
【０５２９】
【化１１４】
0005809986.tif 000115
【０５３０】
式中Ｑ、Ｌ、Ｒおよびｎは上記に定義する通りであること；および
（ｂ）第３の化合物を熱の存在下でＨ２Ｎ−ＮＨ２で処理し、これにより前記の式（ＸＸＸｂ）のヒドラゾン化合物を生成することを含む。
【０５３１】
典型的には、官能化化合物を生成するための本発明のプロセスにおいて、Ｌ’は式（ＸＩ）
【０５３２】
【化１１５】
0005809986.tif 000116
【０５３３】
の基であり、かつＬは式（ＸＩＩ）
【０５３４】
【化１１６】
0005809986.tif 000117
【０５３５】
の基であって、式中：
Ａ１がアリーレンおよびへテロアリーレンから選択される非置換または置換基であることを特徴とするＡ１はＲに結合する炭素原子と結合し、；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換基または置換基であり；
かつ、式（ＸＩ）の基において：
ＸはＨ、ハロ基または脱離基であり、
Ａ３が単結合、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレンまたはＳ（Ｏ）２であるときの場合、ＸはＨ以外であり、かつＡ３がＯ、Ｓ、Ｎ（Ｒ”）、−Ｃ（Ｏ）Ｏ−＊、−Ｃ（Ｏ）Ｎ（Ｒ”）−＊または−Ｓ（Ｏ）２Ｏ−＊である場合、Ｘはハロ基以外である。
【０５３６】
しかし他の実施形態において、Ｌは単結合でありかつＬ’は脱離基である。
【０５３７】
典型的には、第１の化合物Ｑ’のｎ個の官能基は、式−Ａ４−Ｘ２の基であって：
同一であるかまたは異なる各Ａ４が、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＸ２との接続点であることを特徴とする単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され；
Ｘ２はＨ、ハロ基または脱離基であり；
Ａ４が単結合、アリーレン、ヘテロアリーレン、Ｃ１−２０アルキレン、−Ｚ２−アリーレン−＊、−Ｚ２−ヘテロアリーレン−＊、−Ｚ２−Ｃ１−２０アルキレン−＊、またはＳ（Ｏ）２であるときの場合、Ｘ２はＨ以外であり、かつＡ４がＯ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊またはＣ１−２０アルキレン−Ｏ−＊であるときの場合、Ｘはハロ基以外であり；
かつＱが、それぞれがＬ基と結合するｎ個の式Ａ４のリンカー基であって、各Ａ４が単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＸ２との接続点であることを特徴とするリンカー基を含むことを特徴とする、式−Ａ４−Ｘ２の基である。
【０５３８】
１つの実施形態において、前記の第１の化合物Ｑ’のｎ個の官能基は同一である。
【０５３９】
官能化化合物を生成するための本発明のプロセスの１つの実施形態において、ＱおよびＱ’は、ポリマーがリンカーポリマー、分岐ポリマー、多分岐ポリマー、ホモポリマー、コポリマーまたはブロックコポリマーであることを特徴とする、ポリマーまたはデンドリマーを含む。ポリマーは、たとえば多糖類またはポリエステルまたはポリスチレンを含んでもよい。
【０５４０】
典型的には、官能化化合物を生成するための本発明のプロセスにおいて、ＱおよびＱ’は多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む。
【０５４１】
上記のように、一部の実施形態において、Ｌは単結合でありかつＬ’は脱離基である。脱離基Ｌ’はハロ基、たとえばクロロなどであってもよい。
【０５４２】
典型的には、Ｌが単結合でありかつＬ’が脱離基であるとき、前記のＱ’のｎ個の官能基はｎ個のアリールまたはヘテロアリール環であって、Ｑが前記のｎ個のアリールまたはヘテロアリール環を含み、かつ各Ｌが前記のＱのアリールまたはヘテロアリール環と直接結合し、これによりアリールまたはヘテロアリール環をＲに結合する炭素原子と直接結合させることを特徴とするｎ個のアリールまたはヘテロアリール環である。典型的には、この実施形態において、式（ＶＩａ）の化合物の脱離基Ｌ’はハロ基、たとえばクロロなどである。より典型的には、Ｌ’はクロロでありかつ式（ＶＩａ）の化合物におけるＹはＯであり、かつ本発明のプロセスのステップ（ａ）におけるＱ’と式（ＶＩａ）のカップリング反応はフリーデルクラフツアシル化である。典型的には、フリーデルクラフツアシル化は三塩化アルミニウムが存在する溶液中で実施される。典型的には、この実施形態においてＱ’およびＱは前記のｎ個のアリールまたはヘテロアリール環を含むポリマーを含む。通常、前記アリールまたはヘテロアリール環はアリール環である。アリール環は典型的にはフェニル環である。アリール環を含むポリマーの例は、たとえば、ポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含む。
【０５４３】
したがって、Ｌが単結合でありかつＬ’が脱離基であるとき、Ｑ’は典型的にはポリマーでありかつ前記のＱ’のｎ個の官能基はｎ個のアリールまたはヘテロアリール環であって、Ｑが前記のｎ個のアリールまたはヘテロアリール環を含むポリマーであり、かつ単結合である各Ｌは前記のＱのアリールまたはヘテロアリール環と直接結合し、これによりアリールまたはヘテロアリール環をＲに結合する炭素原子と直接結合させることを特徴とするｎ個のアリールまたはヘテロアリール環である。典型的には、前記アリールまたはヘテロアリール環はアリール環である。典型的には、前記アリール環はフェニル環である。
【０５４４】
本発明のプロセスの１つの実施形態においては、Ｌは単結合であり、Ｌ’は脱離基（たとえばクロロなどのハロ基）であり、Ｑ’はポリマーでありかつ前記のＱ’のｎ個の官能基はｎ個のアリールまたはヘテロアリール環であり、かつＱは前記のｎ個のアリールまたはヘテロアリール環を含むポリマーであって、単結合である各Ｌが前記のＱのアリールまたはヘテロアリール環と直接結合し、これによりアリールまたはヘテロアリール環をＲに結合する炭素原子と直接結合させることを特徴とするポリマーである。典型的には、前記アリールまたはヘテロアリール環はアリール環である。典型的には、前記アリール環はフェニル環である。典型的には、Ｑ’およびＱはポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含む。
【０５４５】
本発明のプロセスの１つの実施形態において、Ｑ’はｎ個のアリールまたはヘテロアリール基を担持する中核部分、ポリマーまたはデンドリマーであり、かつＱはアリーレンまたはヘテロアリーレン基であるｎ個のリンカー部分を含む中核部分、ポリマーまたはデンドリマーであって、前記アリーレンまたはヘテロアリーレン基のそれぞれがＬと結合することを特徴とする中核部分、ポリマーまたはデンドリマーである。
【０５４６】
典型的には、Ｑ’およびＱはポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含む。
【０５４７】
他の実施形態においては、Ｑは直鎖または分岐鎖、飽和または不飽和Ｃ１−２０炭化水素部分；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三、または四環系である中核部分あって；前記炭化水素部分、アリール環、ヘテロアリール環、炭素環、複素環または融合二、三または四環系が前記のｎ個のリンカー基Ａ４によって置換され、かつ他の様式で置換されないかまたは置換され、各Ａ４が基Ｌと結合し、Ａ４が上記に定義する通りであり、
かつＱ’が、直鎖または分岐鎖、飽和または不飽和Ｃ１−２０炭化水素部分；アリール環；ヘテロアリール環；Ｃ５−１０炭素環；Ｃ５−１０複素環；または融合二、三、または四環系の各環がアリール環、ヘテロアリール環、Ｃ５−１０炭素環およびＣ５−１０複素環より独立的に選択されることを特徴とする前記融合二、三、または四環系であり；前記炭化水素部分、アリール環、ヘテロアリール環、炭素環、複素環または融合二、三または四環系が前記のｎ個の官能基−Ａ４−Ｘ２によって置換され、かつ他の様式で置換されないかまたは置換され、Ａ４およびＸ２が上記に定義する通りであることを特徴とする中核部分である。
【０５４８】
典型的にはＱ’は式（ＸＩＩＩ）の化合物でありかつＱは式（ＸＩＶ）の中核部分であって、
【０５４９】
【化１１７】
0005809986.tif 000118
【０５５０】
式中ｎは３から１０の整数であり、各Ａ４および各Ｘ２は同一であるかまたは異なりかつ上記に定義する通りであり、かつＡはアリール環、ヘテロアリール環、Ｃ５−１０炭素環、Ｃ５−１０複素環、または融合二、三、または四環系の各環がアリール環、ヘテロアリール環、Ｃ５−１０炭素環およびＣ５−１０複素環より独立的に選択されることを特徴とする前記融合二、三、または四環系であるか；
またはＱ’が式（ＸＶ）の化合物でありかつＱ’が式（ＸＶＩ）の中核部分であって、
【０５５１】
【化１１８】
0005809986.tif 000119
【０５５２】
式中ｎは３から１０の整数であり、各Ａ４および各Ｘ２は同一であるかまたは異なりかつ上記に定義する通りであり、かつＡＨＣは他の様式で置換されないかまたは置換される直鎖または分岐鎖、飽和または不飽和Ｃ１−２０炭化水素部分である。
【０５５３】
典型的には、この実施形態において、ｎは３から６の整数である。
【０５５４】
典型的には、この実施形態において、Ａはアンアリール環またはヘテロアリール環である。
【０５５５】
典型的には、Ｃ１−２０炭化水素部分は、前記のｎ個のＡ４リンカーによって置換されかつ他の様式で置換されないかまたは置換される直鎖または分岐鎖Ｃ１−１０炭化水素部分である。たとえば、前記のｎ個のＡ４リンカーによって置換されかつ他の様式で置換されないかまたは置換されるメタン、エタン、プロパン、ブタン、ペンタン、ヘキサン、ヘプタン、オクタン、ノナン、またはデカン部分であってもよい。炭化水素は直鎖であってもまたは分岐鎖であってもよい。したがって、たとえば、プロパン炭化水素部分はｉ−プロパンであってもまたはｎ−プロパンであってもよく、かつブタン部分はｔ−ブタン、ｓ−ブタン、ｉ−ブタンまたはｎ−ブタンであってもよい。
【０５５６】
１つの実施形態において、ｎは３である。
【０５５７】
したがって、より典型的にはＱ’は式（ＸＩＩＩａ）の化合物でありかつＱは式（ＸＩＶａ）の中核部分であって
【０５５８】
【化１１９】
0005809986.tif 000120
【０５５９】
式中、各Ａ４およびＸ２は同一であるかまたは異なりかつ上記に定義する通りであり、かつＡはアリールまたはヘテロアリール環であるか；
またはＱ’が式（ＸＶａ）の化合物でありかつＱが式（ＸＶＩａ）の中核部分であることを特徴とし
【０５６０】
【化１２０】
0005809986.tif 000121
【０５６１】
式中、各Ａ４および各Ｘ２は同一であるかまたは異なり、かつ上記に定義する通りであり、かつｑ、ｍおよびｐは同一であるかまたは異なりかつ０および１から２０の整数より独立的に選択される。
【０５６２】
官能化化合物を生成するための本発明のプロセスの１つの実施形態において、Ａ３は単結合、または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、Ｃ（Ｏ）、Ｓ（Ｏ）２、＊−ＯＣ（Ｏ）および＊−Ｎ（Ｒ”）Ｃ（Ｏ）から独立的に選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との結合点であることを特徴とする非置換または置換基であり；かつ、式（ＸＩ）の基において、Ｘはハロまたは脱離基である。
【０５６３】
典型的には、この実施形態において、Ａ３は式（ＸＶＩＩ）
【０５６４】
【化１２１】
0005809986.tif 000122
【０５６５】
の基であり、式中＊はＡ３のＡ２との結合点であり、かつ式中ＸＬはハロ、ヒドロキシル、Ｃ１−１０アルコキシ、Ｃ１−２０アルキル、Ｃ２−２０アルケニル、Ｃ２−２０アルキニル、アリール、アラルキル、シアノ、アミノ、Ｃ１−１０アルキルアミノ、ジ（Ｃ１−１０）アルキルアミノ、アリールアミノ、ジアリールアミノ、アリールアルキルアミノ、アミド、アシルアミド、Ｃ１−２０ハロアルキル、エステル、アシル、アシルオキシ、アリールオキシ、ニトロ、カルボキシ、スルホン酸、スルホニル、スルホンアミド、チオール、Ｃ１−１０アルキルチオまたはアリールチオであって；かつ、式（ＸＩ）の基においてＸはハロ（より典型的にはＣｌ）である。典型的には、ＸＬはハロまたはヒドロキシルである。より典型的には、ＸＬはハロ、たとえばクロロなどである。
【０５６６】
さらにより典型的には、この実施形態において、Ａ１はフェニレンであり；Ａ２はｍが１から５でありかつ＊がＡ２のＡ１との接続点であることを特徴とする＊−Ｃ１−２０アルキレン−（Ｏ−Ｃ１−２０アルキレン−）ｍであり；かつＡ３は式（ＸＶＩＩ）
【０５６７】
【化１２２】
0005809986.tif 000123
(XVII)
【０５６８】
の基であって、式中＊はＡ３のＡ２との結合点であり、ＸＬは上記に定義する通りであり、かつ、式（ＸＩ）の基において、Ｘはハロ、たとえばクロロなどである。したがって、官能化化合物を生成するための本発明のプロセスの典型的な実施形態において、Ｌ’は：
【０５６９】
【化１２３】
0005809986.tif 000124
【０５７０】
でありかつＬは：
【０５７１】
【化１２４】
0005809986.tif 000125
【０５７２】
であり、式中＊はＬのＲに結合する炭素原子との結合点である。
【０５７３】
代替的に、この実施形態において、Ａ１はフェニレンであり；Ａ２はＣ１−２０アルキレンであり；Ａ３は単結合であり；かつ、式（ＸＩ）の基において、Ｘはハロ基である。したがって、Ｌ’は：
【０５７４】
【化１２５】
0005809986.tif 000126
【０５７５】
であってもよくかつＬは：
【０５７６】
【化１２６】
0005809986.tif 000127
【０５７７】
であって、式中＊はＬのＲに結合する炭素原子との結合点である。
【０５７８】
典型的には、この実施形態において、前記第１の化合物Ｑ’はｎ個の−ＯＨ基を担持する中核部分、ポリマーまたはデンドリマーであり、かつＱが、酸素原子であるリンカー原子をｎ個含む中核部分、ポリマーまたはデンドリマーであり、前記酸素原子のそれぞれが基Ｌと結合することを特徴とする中核部分、ポリマーまたはデンドリマーである。より典型的には、第１の化合物Ｑ’は多糖類である。代替的に、第１の化合物Ｑ’は式（ＸＩＩＩ）の化合物であって、Ｑが式（ＸＩＶ）の中核部分であることを特徴とする化合物であるか
【０５７９】
【化１２７】
0005809986.tif 000128
【０５８０】
または第１の化合物Ｑ’は式（ＸＶ）の化合物であってもよく、かつＱは式（ＸＶＩ）の中核部分であり
【０５８１】
【化１２８】
0005809986.tif 000129
【０５８２】
式中
Ａはアリールまたはヘテロアリール環であり；
ｑ、ｍおよびｐは同一であるかまたは異なっておりかつ０および１から２０の整数から独立的に選択され；
各Ａ４は同一であるかまたは異なり、かつＯ、アリーレン−Ｏ−＊、ヘテロアリーレン−Ｏ−＊、Ｃ１−２０アルキレン−Ｏ−＊、−Ｚ３−アリーレン−Ｏ−＊、−Ｚ３−ヘテロアリーレン−Ｏ−＊、−Ｚ３−Ｃ１−２０アルキレン−Ｏ−＊から独立的に選択され、Ｚ３はＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”はＨ、Ｃ１−６アルキルおよびアリールから独立的に選択され、かつ＊はＡ４のＸ２またはＬとの結合点であり；かつＸ２はＨである。
【０５８３】
代替的に、Ｌそれ自体が単結合でありかつ、式（ＸＩ）の化合物においては、Ｘは典型的にはハロである脱離基である。したがって、Ｘはクロロであってもよい。典型的には、この実施形態において、前記の第１の化合物Ｑ’はｎ個のアリールまたはヘテロアリール基、典型的にはｎ個のフェニル基を担持する中核部分、ポリマーまたはデンドリマーであって；かつＱが、アリーレンまたはヘテロアリーレン基、典型的にはフェニレン基であるｎ個のリンカー原子を含む中核部分、ポリマーまたはデンドリマーであり、前記アリーレンまたはヘテロアリーレン基のそれぞれがＬと結合することを特徴とする中核部分、ポリマーまたはデンドリマーである。より典型的には、第１の化合物Ｑ’はポリスチレンである。Ｑ’およびＱはポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含んでもよい。
【０５８４】
官能化化合物を生成するための本発明のプロセスの異なる実施形態において、Ａ３は、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との結合点であることを特徴とするＯ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルキレン、Ｃ１−２０アルキニレン、＊−Ｚ２−Ｃ１−２０アルケニレンまたは＊−Ｚ２−Ｃ１−２０アルキニレンであり；かつ、式（ＸＩ）の基において、ＸはＨである。
【０５８５】
典型的には、この実施形態において、ｎ個のＡ３はＯであり、かつ、式（ＸＩ）の基においては、ＸはＨである。より典型的には、Ａ１はフェニレンであり；Ａ２はＣ１−２０アルキレンであり；Ａ３はＯであり；かつ、式（ＸＩ）の基において、ＸはＨである。したがって、通常Ｌ’は：
【０５８６】
【化１２９】
0005809986.tif 000130
【０５８７】
でありかつＬは：
【０５８８】
【化１３０】
0005809986.tif 000131
【０５８９】
であって、式中＊はＬのＲに結合する炭素原子との結合点である。
【０５９０】
典型的には、官能化化合物を生成するための本発明のプロセスのこの実施形態において、前記の第１の化合物Ｑ’はｎ個の式（ＸＶＩＩＩ）
【０５９１】
【化１３１】
0005809986.tif 000132
【０５９２】
の基をｎ個担持する中核部分、ポリマーまたはデンドリマーであって、式中ＸＬは上記に定義する通りであり、Ｘ２Ｌはハロ基、典型的にはクロロであり、かつＱはそれぞれが基Ｌと結合するｎ個のリンカー基を担持する中核部分、ポリマーまたはデンドリマーであり、該リンカー基が式（ＸＩＸ）
【０５９３】
【化１３２】
0005809986.tif 000133
【０５９４】
のものであって、式中＊はＬとの結合点でありかつＸＬは上記に定義する通りである。典型的には、プロセスは、中核部分、ポリマーまたはデンドリマーが少なくともｎ個の−ＯＨ基を担持する、該中核部分、ポリマーまたはデンドリマーを塩化シアヌルで処理することによって前記第１の化合物Ｑ’を生成することをさらに含む。より典型的には、プロセスは、多糖類またはポリエステルが少なくともｎ個の−ＯＨ基を担持する、該多糖類またはポリエステルを塩化シアヌルで処理することによって前記第１の化合物Ｑ’を生成することをさらに含む。
【０５９５】
代替的に、官能化化合物を生成するための本発明のプロセスのこの実施形態において、前記の第１の化合物Ｑ’は式（ＸＶＩＩＩ）の化合物でありかつＱは式（ＸＩＶ）の中核部分であるか
【０５９６】
【化１３３】
0005809986.tif 000134
【０５９７】
またはＱ’は式（ＸＶ）の化合物でありかつはＱは式（ＸＶＩ）の中核部分であって
【０５９８】
【化１３４】
0005809986.tif 000135
【０５９９】
式中
Ａはアリールまたはヘテロアリール環であり；
ｑ、ｍおよびｐは同一であるかまたは異なっておりかつ０および１から２０の整数から独立的に選択され；
各Ａ４が単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｃ（Ｏ）−＊、Ｓ（Ｏ）２、−ＯＣ（Ｏ）−＊、−Ｎ（Ｒ”）Ｃ（Ｏ）−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３はＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”はＨ、Ｃ１−６アルキルおよびアリールから独立的に選択され、かつ＊がＡ４はＬとの結合点であり；かつ
Ｘ２はハロ基である。
【０６００】
したがって、第１の化合物Ｑ’は：
【０６０１】
【化１３５】
0005809986.tif 000136
【０６０２】
であって、Ｑが：
【０６０３】
【化１３６】
0005809986.tif 000137
【０６０４】
であることを特徴としてもよい。
【０６０５】
官能化化合物を生成するための本発明のプロセスの１つの実施形態において、第１の化合物Ｑ’のｎ個の官能基のうち少なくとも１個は保護され、かつ残りの１個または複数の官能基は保護されず、前記の式（ＶＩａ）または（ＶＩｂ）の第２の化合物のＬ’が前記の１個または複数の非保護官能基に対して反応性を示し、第２の化合物を第１の化合物とカップリングさせるが、前記の少なくとも１個の保護官能基に対しては反応性を有さず、プロセスのステップ（ａ）が：
（ｉ）前記の第１の化合物Ｑ’を前記の式（ＶＩａ）または（ＶＩｂ）の第２の化合物で処理し、これにより１個または複数の非保護基を介して第２の化合物を第１の化合物にカップリングさせること；
（ｉｉ）前記の少なくとも１個の保護官能基を脱保護すること；および
（ｉｉｉ）生成した化合物を、ステップ（ｉ）で用いた第２の化合物と同一であるかまたは異なる、本明細書に定義するところの式（ＶＩａ）の化合物、または本明細書に定義するところの式（ＶＩｂ）の化合物で処理し、これにより前記第３の化合物を生成することを含むことを特徴とする。
【０６０６】
典型的には、この実施形態において、非保護官能基はヒドロキシル基であり、保護官能基は保護ヒドロキシル基である。保護ヒドロキシル基は、Ｃ１−２０アルキル基（アルコキシ基を形成する）またはＣ１−２０アルキレン基（−Ｏ−Ｃ１−２０アルキレン−Ｏ−基を形成する）によって保護してもよい。後者の場合、２個の保護ヒドロキシル基は１個の同一のＣ１−２０アルキレン基によって保護される。Ｃ１−２０アルキレン基は、たとえばイソプロピリジン基であってもよい。
【０６０７】
したがって、官能化化合物を生成するための本発明のプロセスの１つの実施形態において、前記の第１の化合物Ｑ’は式（ＸＸＸＩＩＩ）の化合物であり、かつＱは式（ＸＸＸＩＶ）の中核部分である。
【０６０８】
【化１３７】
0005809986.tif 000138
【０６０９】
この実施形態において、第１の化合物Ｑ’は非保護ヒドロキシル官能基１個およびイソプロピリデン基で保護された２個のヒドロキシ官能基を担持する。非保護ヒドロキシル基が式（ＶＩａ）または（ＶＩｂ）の第２の化合物と反応した後、２個の保護ヒドロキシル基を加水分解によって脱保護してもよい。典型的には、加水分解は酸の存在下で実施される。典型的には、加水分解は熱の存在下で実施される。本発明のプロセスにおいて、脱保護したヒドロキシル基は次に式（ＶＩａ）または（ＶＩｂ）の化合物と反応させて前記の第３の化合物を生成する。
【０６１０】
（開示のさらなる態様）
より幅広い態様においては、本明細書において、官能化化合物であって、該官能化化合物が、ｎが２に等しいかまたはそれ以上の整数であることを特徴とする、同一であるかまたは異なるｎ個の式（Ｉ）
【０６１１】
【化１３８】
0005809986.tif 000139
【０６１２】
の反応性中間前駆体基を含む官能化化合物が開示され、式中ｘは０または１であり、Ｌは単結合またはリンカー基であり、Ｒは末端基であり、かつＥは反応性中間前駆体官能基である。
【０６１３】
本明細書で用いるところの用語「反応性中間前駆体官能基」は、反応性中間基がさらに反応することができることを特徴とする、化学的プロセスまたはエネルギーの適用によって反応性中間基に変換することのできる潜在反応性基を意味する。「エネルギーの適用」は、あらゆる適切なエネルギー源を用いることができるものの、たとえば熱エネルギーの適用（すなわち加熱）または照射を包含してよい。
【０６１４】
反応性中間前駆体官能基の例Ｅは、以下の基を含むがこれに限定されない：
【０６１５】
【化１３９】
0005809986.tif 000140
【０６１６】
したがって、１つの実施形態において、Ｅはジアゾ、ジアジリン、アジドまたはカルボニル基である。
【０６１７】
ジアゾおよびジアジリン基は「カルベン前駆体基」、すなわちカルベン反応性中間体への変換が可能である一方で、ニトレン基は「ニトレン前駆体基」、すなわちニトレン反応性中間体への変換が可能である。一方カルボニル基は有機ラジカル反応性中間体、たとえば以下の反応性中間体のいずれかに変換することができる前駆体である：
【０６１８】
【化１４０】
0005809986.tif 000141
【０６１９】
当業者が認識すると思われるように、整数ｘが１であるか２であるかはＬ、および存在する場合はＲが結合する原子の原子価に依拠する。その原子が炭素原子であるとき（ジアゾ、ジアジリンおよびカルボニル基においていそうであるように）、ｘは１であるのに対し、その原子が窒素である場合（アジド基においてそうであるように）、ｘは０である。
【０６２０】
典型的には、使用する反応性中間体はカルベン反応性中間体、ニトレン反応性中間体または有機ラジカルである。したがって、典型的には、反応性中間前駆体官能基Ｅのそれぞれは：カルベン反応性中間基に変換することのできる基；ニトレン反応性中間基に変換することのできる基；および有機ラジカルに変換することのできる基より選択される。
【０６２１】
典型的には、ｎ個の式（Ｉ）の反応性中間前駆体基は：
ｘ、ＬおよびＲが上記に定義する通りでありかつＥがカルベン反応性中間基に変換することのできる基であることを特徴とするカルベン前駆体基；
ｘ、ＬおよびＲが上記に定義する通りでありかつＥがニトレン反応性中間基に変換することのできる基であることを特徴とするニトレン前駆体基；および
ｘ、ＬおよびＲが上記に定義する通りでありかつＥが有機ラジカルに変換することのできる基であることを特徴とする有機ラジカル前駆体基から選択される。
【０６２２】
１つの実施形態において、同一であるかまたは異なるｎ個の式（Ｉ）の反応性中間前駆体基は、以下の式（Ｉａ）、（Ｉｂ）、（Ｉｃ）および（Ｉｄ）の基から選択され：
【０６２３】
【化１４１】
0005809986.tif 000142
【０６２４】
式中ＲおよびＬは上記に定義する通りである。
【０６２５】
典型的には、ｎ個の式（Ｉ）の反応性中間前駆体基は式（Ｉａ）のジアゾ基、式（Ｉｂ）のジアジリン基または式（Ｉｃ）のアジド基である。より典型的には、ｎ個の式（Ｉ）の反応性中間前駆体基は式（Ｉａ）のジアゾ基または式（Ｉｂ）のジアジリン基である。さらにより典型的には、ｎ個の式（Ｉ）の反応性中間前駆体基は式（Ｉａ）のジアゾ基である。
【０６２６】
上記に定義するところのより幅広い態様の官能化化合物は、同一であるかまたは異なるｎ個の式（Ｉ）の反応性中間前駆体基を含む。したがって、ｎ個の反応性中間前駆体基のそれぞれは式（Ｉ）の定義に含まれるものの、反応性中間前駆体官能基Ｅ、リンカー基（または単結合）Ｌ、整数ｘおよび／または存在する場合末端基Ｒは、官能化化合物においてある反応性中間前駆体基から隣の基まで異なってもよい。たとえば官能化化合物は式（Ｉ）の第１の反応性中間前駆体基および式（Ｉ）の第２の反応性中間前駆体基であって、反応性中間前駆体官能基Ｅ、リンカー基（または単結合）Ｌ、整数ｘおよび／または末端基Ｒが第１および第２の反応性中間前駆体基において異なることを特徴とする第１および第２の反応性中間前駆体基を含んでもよい。しかし、典型的には、Ｅは官能化化合物における全ての前駆体基において同一の反応性中間前駆体官能基である。同様にＬは、典型的には官能化化合物における全ての前駆体基において同一である。同様にＲは、典型的には化合物における全ての前駆体基において同一の末端基であり、かつ／またはｘは全ての基において同一の整数である。
【０６２７】
官能化化合物における反応性中間前駆体基の個数ｎは、２に等しいかまたはそれ以上の整数である。
【０６２８】
しかし典型的には、ｎは３に等しいかまたはそれ以上である。他の実施形態においては、ｎは４に等しいかまたはそれ以上である。
【０６２９】
１つの実施形態において、ｎは２から５０または３から５０の整数、より典型的には２から２０、２から１０、３から２０、または３から１０の整数、または２、３、４または５の整数である。
【０６３０】
しかし他の実施形態において、ｎは２から５００または３から５００の整数であり、より典型的には２から２００、３から２００、２から１００、３から１００、または１０から１００、たとえば１０から５０の整数である。
【０６３１】
さらに他の実施形態においては、ｎは５０に等しいかまたはそれ以上、たとえば１００に等しいかまたはそれ以上の整数である。したがって、ｎは５０から１，０００，０００、５０から１００，０００、５０から１０，０００、または５０から５，０００、または５０から１，０００の整数であってもよい。より典型的には、この実施形態において、ｎは５０から１０００の整数である。
【０６３２】
典型的には、このより幅広い態様の官能化化合物は式（ＩＩ）
【０６３３】
【化１４２】
0005809986.tif 000143
【０６３４】
の化合物であって、式中ｎは２に等しいかまたはそれ以上の整数であり（しかしさらに上記に定義する通りであってもよい）；ｘは０または１であり；Ｌは単結合またはリンカー基であり；Ｒは末端基であり；Ｅは反応性中間前駆体官能基であり；かつＱは中核部分、ポリマーまたはデンドリマーである。
【０６３５】
ここでも、反応性中間前駆体官能基Ｅ、リンカー基（または単結合）Ｌ、末端基Ｒおよび整数ｘはある反応性中間前駆体官能基から隣の官能化化合物まで異なってもよいが、典型的には同一である。
【０６３６】
典型的には、同一であるかまたは異なるｎ個の反応性中間前駆体官能基Ｅのそれぞれは：カルベン反応性中間基に変換することのできる基；ニトレン反応性中間基に変換することのできる基；および有機ラジカルに変換することのできる基から独立的に選択される。
【０６３７】
１つの実施形態において、同一であるかまたは異なる式（ＩＩ）のこのより幅広い態様の官能化化合物における各［Ｒ］ｘ−Ｅ−Ｌ−基は、式（Ｉａ）、式（Ｉｂ）、式（Ｉｃ）および式（Ｉｄ）の基から独立的に選択され：
【０６３８】
【化１４３】
0005809986.tif 000144
【０６３９】
式中ＲおよびＬは上記に定義する通りである。
【０６４０】
典型的には、式（ＩＩ）のこのより幅広い態様の官能化化合物における［Ｒ］ｘ−Ｅ−Ｌ−基は式（Ｉａ）のジアゾ基、式（Ｉｂ）のジアジリン基または式（Ｉｃ）のアジド基から選択される。より典型的には、式（ＩＩ）のより幅広い態様の官能化化合物における［Ｒ］ｘ−Ｅ−Ｌ−基は式（Ｉａ）のジアゾ基および式（Ｉｂ）のジアジリン基から選択される。さらにより典型的には、式（ＩＩ）のより幅広い態様の官能化化合物における［Ｒ］ｘ−Ｅ−Ｌ−基は式（Ｉａ）のジアゾ基である。
【０６４１】
１つの実施形態において、化合物はジアゾ官能化化合物であって、該ジアゾ官能化化合物は、ｎが２に等しいかまたはそれ以上の整数であることを特徴とする、同一であるかまたは異なるｎ個の式（Ｉａ）のカルベン前駆体基を含むジアゾ官能化化合物であり：
【０６４２】
【化１４４】
0005809986.tif 000145
【０６４３】
式中Ｌは単結合またはリンカー基でありかつＲは末端基である。
【０６４４】
上記に定義するところの本発明のジアゾ官能化化合物は、同一であるかまたは異なるｎ個の式（Ｉ）のカルベン前駆体基を含む。したがって、ｎ個のカルベン前駆体基のそれぞれは式（Ｉ）の定義に含まれるものの、リンカー基（または単結合）Ｌ、および／または末端基Ｒは、ジアゾ官能化化合物においてあるカルベン前駆体基から隣の基まで異なってもよい。たとえばジアゾ官能化化合物は式（Ｉ）の第１のカルベン前駆体基および式（Ｉ）の第２のカルベン前駆体基であって、末端基Ｒおよび／またはリンカー基（または単結合）Ｌが第１および第２のカルベン前駆体基において異なることを特徴とする第１および第２のカルベン前駆体基を含んでもよい。しかし典型的には、Ｌはジアゾ官能化化合物における全てのカルベン前駆体基において同一である。同様にＲは、典型的には化合物における全てのカルベン前駆体基において同一の末端基である。
【０６４５】
典型的には、本発明のジアゾ官能化化合物は式（ＩＩａ）
【０６４６】
【化１４５】
0005809986.tif 000146
【０６４７】
の化合物であって、式中ｎは２に等しいかまたはそれ以上の整数であり（しかしさらに上記に定義する通りであってもよい）；Ｌは単結合またはリンカー基であり；Ｒは末端基であり；かつＱは中核部分、ポリマーまたはデンドリマーである。ここでも、ジアゾ官能化化合物において、リンカー基（または単結合）Ｌ、および末端基Ｒはあるカルベン前駆体基から隣の基まで異なってもよいが、典型的には同一である。
【０６４８】
各Ｒ基は、典型的には水素、アリール、ヘテロアリール、Ｃ１−２０過フッ化アルキル、Ｃ１−１０アルコキシ、アリールオキシ、ジ（Ｃ１−１０）アルキルアミノ、アルキルアリールアミノ、ジアリールアミノ、Ｃ１−１０アルキルチオ、アリールチオおよび各Ｒ’がハロゲン原子、Ｃ１−２０ハロアルキル、Ｃ１−２０フルオロアルキル、Ｃ１−２０過フッ化アルキル、アリール、ヘテロアリール、Ｃ３−２０炭素環、Ｃ３−２０複素環、トリ（Ｃ１−２０アルキル）シリル、アリールジ（Ｃ１−２０アルキル）シリル、ジアリール（Ｃ１−２０アルキル）シリル、トリアリールシリル、Ｃ２−２０アルケニル、Ｃ２−２０アルキニルおよびＣ１−２０アルキルから独立的に選択されることを特徴とするＣＲ’３より選択され、該Ｃ１−２０アルキルおよびＣ１−２０過フッ化アルキルが、Ｒ”がＨ、Ｃ１−６アルキルまたはアリールであることを特徴とするＮ（Ｒ”）、Ｏ、Ｓまたはアリーレンによって任意に中断され；Ｒがアリールまたはヘテロアリールであるときの場合、前記アリールまたはヘテロアリールは置換されなくともまたは１個、２個、３個、４個、５個の基によって置換されてもよく、該基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルより独立的に選択される。
【０６４９】
各Ｒ基はさらに本明細書に定義する通りであってよい。
【０６５０】
官能化化合物における基Ｌの性質については、あらゆる適切な架橋基を用いてもよいか、またはＬが単結合であってもよい。
【０６５１】
しかし典型的には、同一であってもまたは異なってもよい各Ｌは、式（ＸＩＩ）
【０６５２】
【化１４６】
0005809986.tif 000147
【０６５３】
の基であって、式中：
Ａ１はＲに結合する炭素原子と結合し、Ａ１が単結合またはアリーレン、ヘテロアリーレン、Ｃ１−２０過フッ化アルキレン、＊−Ｏ−Ｃ１−２０アルキレン、＊−Ｏ−Ｃ１−２０過フッ化アルキレン、＊−Ｏ−アリーレン、＊−Ｏ−ヘテロアリーレン、＊−Ｎ（Ｒ”）−Ｃ１−２０アルキレン、＊−Ｎ（Ｒ”）−Ｃ１−２０過フッ化アルキレン、＊−Ｎ（Ｒ”）−アリーレン、＊−Ｎ（Ｒ”）−ヘテロアリーレン、＊−Ｓ−Ｃ１−２０アルキレン、＊−Ｓ−Ｃ１−２０過フッ化アルキレン、＊−Ｓ−アリーレン、＊−Ｓ−ヘテロアリーレン、＊−Ｃ（Ｒ’）２−Ｃ１−２０アルキレン、＊−Ｃ（Ｒ’）２−Ｃ１−２０過フッ化アルキレン、＊−Ｃ（Ｒ’）２−アリーレン、＊−Ｃ（Ｒ’）２−ヘテロアリーレンおよびＣ１−２０アルキレンから選択される非置換または置換基であって、各Ｒ’がハロゲン原子、Ｃ１−１０ハロアルキル、Ｃ１−１０フルオロアルキル、Ｃ１−１０過フッ化アルキル、アリール、ヘテロアリール、Ｃ３−１０炭素環、Ｃ３−１０複素環、トリ（Ｃ１−１０アルキル）シリル、アリールジ（Ｃ１−１０アルキル）シリル、ジアリール（Ｃ１−１０アルキル）シリル、トリアリールシリル、Ｃ２−１０アルケニル、Ｃ２−１０アルキニルおよびＣ１−１０アルキルから独立的に選択され、＊がＡ１のＲに結合するカルボニル炭素原子との結合点であり、前記Ｃ１−２０アルキレンおよびＣ１−２０過フッ化アルキレン基がＮ（Ｒ”）、Ｏ、Ｓまたはアリーレンによって任意に中断され、かつＲ”がＨ、Ｃ１−６アルキルまたはアリールであることを特徴とし；
かつＡ２およびＡ３は上記に定義する通りである。
【０６５４】
Ａ１、Ａ２およびＡ３はさらに前記に定義する通りであってよい。
【０６５５】
１つの実施形態において、Ａ１、Ａ２およびＡ３は全て単結合であり、このことはＬそれ自体が単結合であることを意味する。したがって、一部の実施形態において、Ｌは単結合でありかつ反応性中間前駆体官能基ＥのそれぞれはＱと直接結合する。
【０６５６】
より幅広い態様の１つの実施形態において、官能化化合物は式（ＸＸＸＩＩＩａ）
【０６５７】
【化１４７】
0005809986.tif 000148
【０６５８】
のものであって、式中Ｑおよびｎは前記に定義する通りである。典型的には、この実施形態において、Ｑは、ジアゾメタン基の炭素原子がアリールまたはヘテロアリール基と直接結合することを特徴とする前記アリールまたはヘテロアリール基、より典型的にはフェニル基を担持する中核部分、ポリマーまたはデンドリマーである。より典型的には、この実施形態においてＱはポリスチレンである。典型的には、ジアゾメタン基の炭素原子は前記ポリスチレンのフェニル基に結合する。より幅広い態様の１つの実施形態においては、官能化化合物は式（ＸＸＶＩａ）
【０６５９】
【化１４８】
0005809986.tif 000149
【０６６０】
のものであって、式中ｎは５０に等しいかまたはこれより大きい整数である。
【０６６１】
上記に定義するところのより幅広い態様の官能化化合物は、本発明の官能化化合物についてさらに本明細書で定義する通りであってよい。
【０６６２】
本明細書に開示される幅広い態様の官能化化合物は、反応性中間基に変換することのできる少なくとも２個の反応性中間前駆体基を担持しているので、官能化化合物の１個の分子は２個またはそれ以上の基盤化合物の分子または粒子Ｂと反応して、Ｂの分子または粒子と架橋を形成することができる。同様に、化合物の分子は２つまたはそれ以上の異なる化合物、たとえば化合物ＣおよびＤと架橋を形成することができる。官能化化合物はそれ自体と分子間で、すなわち官能化化合物の他の分子と反応することもできる。したがって、官能化化合物のバルクサンプルは、それ自体とも、接触させられる他のあらゆる１つまたは複数の材料とも反応して、材料同士を結合させる架橋ネットワークを形成することができる。たとえば、官能化化合物のバルク層を２つの基盤ＥとＦの間に適用してもよく、かつ次に官能化化合物の反応性中間前駆体基を反応性中間基に変換し、これにより官能化化合物をそれ自体と分子間反応させ、かつ２つの基板の表面と反応させ、これによりＥとＦの間に２つの基盤を共に結合する架橋ネットワークを形成してもよい。
【０６６３】
このような基盤はあらゆる適切な物理的形態、たとえば基盤の溶液または懸濁物の形態、または固形フィルム、層、シートまたはボードの形態であってよい。代替的に、基盤は粉末形態、またはペレット、ビーズ、粒子、ナノ粒子またはマイクロ粒子の形態でありうる。ペレット、ビーズまたは粒子は巨視的粒子、すなわち肉眼で見ることのできる粒子であっても、または顕微鏡的な粒子であってもよい。したがって、粒子はマイクロ粒子またはナノ粒子であることも可能である。
【０６６４】
したがって本明細書には、本明細書に定義するところの官能化化合物の、架橋剤としての使用も提供する。
【０６６５】
他の幅広い態様において、本明細書には粒子送達化合物を生成するためのプロセスであって、該プロセスが：
（ａ）官能化架橋化合物が、同一であるかまたは異なる式（Ｉ）のｎ個の反応性中間前駆体基を含み、ｎが２に等しいかまたはそれ以上の整数であることを特徴とする、官能化架橋化合物を基盤粒子と接触させることであって
【０６６６】
【化１４９】
0005809986.tif 000150
【０６６７】
式中ｘは０または１であり、Ｌは単結合またはリンカー基であり、Ｒは末端基であり、かつＥは反応性中間前駆体官能基であること；および
（ｂ）反応性中間基が基盤粒子と反応して粒子を化合物と結合させ、これにより前記粒子送達化合物を得るための、前記反応性中間前駆体基から反応性中間基を生成することを含むプロセスが開示される。
【０６６８】
他の幅広い態様において、本明細書には粒子送達化合物であって、該粒子送達化合物が式（ＸＸＶＩＶ）
【０６６９】
【化１５０】
0005809986.tif 000151
【０６７０】
の架橋部分と結合する基盤粒子を含む粒子送達物質が開示され、式中
Ｅ’は炭素または窒素原子であり；
＊は架橋部分の基盤粒子または他の部分または分子との結合点であり；
ｎは２に等しいかまたはこれより大きい整数であり；
Ｅ’が炭素である時ｘは１でありかつＥ’が窒素である時ｘは０であり；
同一であるかまたは異なる各Ｌは、単結合またはリンカー基であり；
同一であるかまたは異なる各Ｒは末端基であり；かつ
Ｑは中核部分、ポリマー、またはデンドリマーである。
【０６７１】
他の幅広い態様において、本明細書には第１の基盤を第２の基盤に架橋するためのプロセスであって、該第１および第２の基盤が同一であるかまたは異なり、該プロセスが
（ａ）官能化架橋化合物が、同一であるかまたは異なるｎ個の式（Ｉ）の反応性中間前駆体基を含み、ｎが２に等しいかまたはそれ以上の整数であることを特徴とする、第１および第２の基盤を官能化架橋化合物と接触させることであって
【０６７２】
【化１５１】
0005809986.tif 000152
【０６７３】
式中ｘは０または１であり、Ｌは単結合またはリンカー基であり、Ｒは末端基であり、かつＥは反応性中間前駆体官能基であること；および
（ｂ）少なくとも１つの反応性中間基が第１の基盤と反応しかつ少なくとも１つの他の反応性中間基が第２の基盤と反応し、これにより第１および第２の基盤を架橋するよう、前記反応性中間前駆体基から反応性中間基を生成することを含むプロセスが開示される。
【０６７４】
他の幅広い態様において、本明細書には架橋生成物であって：
（ａ）第１の基盤；
（ｂ）第２の基盤；および
（ｃ）式（ＸＸＶＩＶ）の架橋部分を含む架橋生成物が開示され、
【０６７５】
【化１５２】
0005809986.tif 000153
【０６７６】
式中
第１および第２の基盤が同一であるかまたは異なり、
Ｅ’は炭素または窒素原子であり；
各＊は架橋部分の第１の基盤、第２の基盤または他の部分または分子との結合点であり；
ｎは２に等しいかまたはこれより大きい整数であり；
Ｅ’が炭素である時ｘは１でありかつＥ’が窒素である時ｘは０であり；
同一であるかまたは異なる各Ｌは、単結合またはリンカー基であり；
同一であるかまたは異なる各Ｒは末端基であり；かつ
Ｑは中核部分、ポリマー、またはデンドリマーである。
【０６７７】
他の幅広い態様においては、本明細書において官能化化合物を生成するためのプロセスであって、該官能化化合物が、ｎが２に等しいかまたはそれ以上の整数であることを特徴とする、同一のまたは異なるｎ個の式（Ｉ）
【０６７８】
【化１５３】
0005809986.tif 000154
【０６７９】
の反応性中間前駆体基を含み、式中ｘは０または１であり、Ｌは単結合またはリンカー基であり、Ｒは末端基であり、かつＥは反応性中間前駆体官能基であって、
プロセスが：
（ａ）ｎ個の官能基を担持する第１の化合物を、少なくとも１つの式（ＶＩ）
【０６８０】
【化１５４】
0005809986.tif 000155
【０６８１】
の第２の化合物で処理し：式中、
Ｌ’は脱離基また前記リンカー基の反応性前駆体であって、Ｌ’が前記官能基と反応性を示して第２の化合物を第１の化合物とカップリングすることを特徴とする反応性前駆体であり；
Ｒは前記末端基でありかつｘは０または１であり、かつ
ＥＰは前記反応性中間前駆体官能基Ｅまたはその前駆体であり、
これによりｎ個の式（ＶＩＩ）の基を含む第３の化合物を生成することであって：
【０６８２】
【化１５５】
0005809986.tif 000156
【０６８３】
式中Ｌは前記の単結合またはリンカー基であり、Ｒは前記の末端基であり、ｘは０または１であり、かつＥＰは上記に定義する通りであり、ＥＰが前記の反応性中間前駆体官能基Ｅであるとき該第３の化合物が前記の官能化化合物であることを含み；
ＥＰが前記の反応性中間前駆体官能基Ｅの前駆体であるとき、プロセスはさらに：
（ｂ）前記第３の化合物の式（ＶＩＩ）の基を式（Ｉ）の反応性中間前駆体基に変換し、これにより前記の官能化化合物を生成することを含む。
【０６８４】
典型的には、ｎ個の官能基を担持する第１の化合物は、少なくともｎ等量の１つの式（ＶＩ）の第２の化合物によって処理される。しかし、当業者が認識すると思われるように、その全てが同一であるｎ個の式（Ｉ）の反応性中間前駆体基を含む官能化化合物は、前記の第１の化合物を少なくともｎ等量の１つの式（ＶＩ）の第２の化合物で処理することによって合成することができる。対照的に、その全てが同一ではないｎ個の式（Ｉ）の反応性中間前駆体基を含む官能化化合物は、前記の第１の化合物を２種類以上の式（ＶＩ）の第２の化合物で処理することによって合成することができる。たとえば、式（ＶＩ）の化合物の合計等量が少なくともｎである場合、ｎ個の官能基を担持する第１の化合物はｎ等量未満の１つの式（ＶＩ）の化合物、およびｎ等量未満の他の式（ＶＩ）の化合物によって処理し、２つの異なる種類の式（Ｉ）の反応性中間前駆体基を含む官能化化合物を生成することができる。
【０６８５】
典型的には、生成される官能化化合物は式（ＩＩ）
【０６８６】
【化１５６】
0005809986.tif 000157
【０６８７】
の化合物であって、式中ｎは２に等しいかまたはそれ以上の整数であり；ｘは０または１であり；Ｌは単結合またはリンカー基であり；Ｒは末端基であり；Ｅは反応性中間前駆体官能基であり；かつＱは中核部分、ポリマーまたはデンドリマーであり、
かつプロセスは：
（ａ）中核部分、ポリマーまたはデンドリマーであってかつｎ個の官能基を担持する第１の化合物Ｑ’を、少なくとも１つの式（ＶＩ）
【０６８８】
【化１５７】
0005809986.tif 000158
【０６８９】
の第２の化合物で処理し：式中、
Ｌ’は脱離基また前記リンカー基の反応性前駆体であって、Ｌ’が前記官能基と反応性を示して第２の化合物を第１の化合物とカップリングすることを特徴とする脱離基また前記リンカー基の反応性前駆体であり；
Ｒは前記末端基でありかつｘは０または１であり、かつ
ＥＰは前記反応性中間前駆体官能基Ｅまたはその前駆体であり、
これにより式（ＩＸ）のものである第３の化合物を生成することであって：
【０６９０】
【化１５８】
0005809986.tif 000159
【０６９１】
式中Ｌは前記の単結合またはリンカー基であり、Ｒは前記の末端基であり、ｘは０または１であり、かつＥＰは上記に定義する通りであり、ＥＰが前記の反応性中間前駆体官能基Ｅである時、該第３の化合物は前記の式（ＩＩ）の官能化化合物であることを含み；
ＥＰが前記の反応性中間前駆体官能基Ｅの前駆体であるとき、プロセスは：
（ｂ）前記第３の化合物のＥＰ基を反応性中間前駆体基Ｅに変換し、これにより前記の式（ＩＩ）の官能化化合物を生成することをさらに含む。
【０６９２】
典型的には、同一であるかまたは異なるｎ個の反応性中間前駆体官能基Ｅのそれぞれは：カルベン反応性中間基に変換することのできる基；ニトレン反応性中間基に変換することのできる基；および有機ラジカルに変換することのできる基から独立的に選択される。
【０６９３】
１つの実施形態においては、同一であるかまたは異なる式（ＩＩ）の官能化化合物における各［Ｒ］ｘ−Ｅ−Ｌ−基は、以下の式（Ｉａ）、式（Ｉｂ）、式（Ｉｃ）および式（Ｉｄ）の基から独立的に選択され：
【０６９４】
【化１５９】
0005809986.tif 000160
【０６９５】
式中ＲおよびＬは上記に定義する通りである。
【０６９６】
典型的には、式（ＩＩ）の官能化化合物における［Ｒ］ｘ−Ｅ−Ｌ−基は式（Ｉａ）のジアゾ基、式（Ｉｂ）のジアジリン基または式（Ｉｃ）のアジド基から選択される。より典型的には、式（ＩＩ）の官能化化合物における［Ｒ］ｘ−Ｅ−Ｌ−基は式（Ｉａ）のジアゾ基および式（Ｉｂ）のジアジリン基から選択される。
【０６９７】
より典型的には、式（ＩＩ）の官能化化合物における［Ｒ］ｘ−Ｅ−Ｌ−基は式（Ｉａ）のジアゾ基である。
【０６９８】
したがって、本明細書においてジアゾ官能化化合物を生成するためのプロセスであって、該ジアゾ官能化化合物が、ｎが２に等しいかまたはそれ以上の整数であることを特徴とする、同一であるかまたは異なるｎ個の式（Ｉａ）
【０６９９】
【化１６０】
0005809986.tif 000161
【０７００】
のカルベン前駆体基を含むプロセスが開示され、式中Ｌは単結合またはリンカー基でありかつＲは末端基であり、
プロセスは：
（ａ）ｎ個の官能基を担持する第１の化合物を、少なくとも１つの式（ＶＩａ）
【０７０１】
【化１６１】
0005809986.tif 000162
【０７０２】
の第２の化合物で処理し、式中：
Ｌ’は脱離基または前記リンカー基の反応性前駆体であって、Ｌ’が前記官能基と反応性を示して第２の化合物を第１の化合物とカップリングすることを特徴とする脱離基または前記リンカー基の反応性前駆体であり；
Ｒは前記の末端基であり、かつ
ＹはＮ＝Ｎ、ＯまたはＮ−ＮＨＲ１であり、Ｒ１はＨまたは−Ｓ（Ｏ）２Ｒ２であり、かつＲ２はＣ１−６アルキル、フェニルまたはナフチルであって、該フェニルまたはナフチルは置換されないかまたはＣ１−６アルキルまたはジ（Ｃ１−６アルキル）アミノによって置換され、
これによりｎ個の式（ＶＩＩａ）の基を含む第３の化合物を生成することであって：
【０７０３】
【化１６２】
0005809986.tif 000163
【０７０４】
式中Ｌは前記の単結合またはリンカー基であり、Ｒは前記の末端基でありかつＹは上記に定義する通りであり、ＹがＮ＝Ｎであるとき該第３の化合物は前記のジアゾ官能化化合物であること；
−ＹがＮ−ＮＨＲ１であるときの場合、プロセスは：
（ｂ）前記第３の化合物の式（ＶＩＩａ）の基を、酸化または脱離によって、式（Ｉａ）のカルベン前駆体基に変換し、これにより前記のジアゾ官能化化合物を生成することをさらに含み；かつ
−ＹがＯであるときの場合、プロセスは：
（ｂ）Ｒ１が上記に定義する通りであることを特徴とする、Ｈ２Ｎ−ＮＨＲ１によって、第３の化合物を熱の存在下で処理し、これによりｎ個の式（ＶＩＩＩ）の基を含む第４の式（Ｘ）の化合物を生成することであって：
【０７０５】
【化１６３】
0005809986.tif 000164
【０７０６】
式中Ｌは前記の単結合またはリンカー基でありかつＲは末端基でありかつＲ１は上記に定義する通りであること；および
（ｃ）前記第４の化合物の式（ＶＩＩＩ）の基を、酸化または脱離によって、式（Ｉａ）のカルベン前駆体基に変換し、これにより前記のジアゾ官能化化合物を生成することをさらに含む。
【０７０７】
典型的には、プロセスによって生成されるジアゾ官能化化合物は式（ＩＩａ）
【０７０８】
【化１６４】
0005809986.tif 000165
【０７０９】
の化合物であって：式中、
ｎは２に等しいかまたはこれより大きい整数であり；
各Ｌは単結合またはリンカー基であり；
かつＲは末端基であり；かつ
Ｑは中核部分、ポリマー、またはデンドリマーであり；
かつプロセスは：
（ａ）中核部分、ポリマーまたはデンドリマーであってかつｎ個の官能基を担持する第１の化合物Ｑ’を、少なくとも１つの式（ＶＩａ）
【０７１０】
【化１６５】
0005809986.tif 000166
【０７１１】
の第２の化合物で処理し、式中：
Ｌ’は脱離基または前記リンカー基の反応性前駆体であって、Ｌ’が前記官能基と反応性を示して第２の化合物を第１の化合物とカップリングすることを特徴とする脱離基または前記リンカー基の反応性前駆体であり；
Ｒは前記の末端基であり、かつ
ＹはＮ＝Ｎ、ＯまたはＮ−ＮＨＲ１であり、Ｒ１はＨまたは−Ｓ（Ｏ）２Ｒ２であり、かつＲ２はＣ１−６アルキル、フェニルまたはナフチルであって、該フェニルまたはナフチルは置換されないかまたはＣ１−６アルキルまたはジ（Ｃ１−６アルキル）アミノによって置換され、
これにより第３の式（ＩＸａ）の化合物を生成することであって：
【０７１２】
【化１６６】
0005809986.tif 000167
【０７１３】
式中Ｑ、Ｌ、Ｒ、Ｙおよびｎは上記に定義する通りであり、ＹがＮ＝Ｎであるとき該第３の化合物は前記のジアゾ官能化化合物であることを含み；
−ＹがＮ−ＮＨＲ１であるときの場合、プロセスは：
（ｂ）前記第３の化合物のＹ基を、酸化または脱離によって、ジアゾ基に変換し、これにより前記の式（ＩＩａ）のジアゾ官能化化合物を生成することをさらに含み；かつ
−ＹがＯであるときの場合、プロセスは：
（ｂ）Ｒ１が上記に定義する通りであることを特徴とする、Ｈ２Ｎ−ＮＨＲ１によって、第３の化合物を熱の存在下で処理し、これにより式（Ｘ）の第４の化合物を生成することであって：
【０７１４】
【化１６７】
0005809986.tif 000168
【０７１５】
式中Ｑ、Ｌ、Ｒ、Ｒ１およびｎは上記に定義する通りであること；および
（ｃ）前記の第４の化合物のＮ−ＮＨＲ１基を、酸化または脱離によって、ジアゾ基に変換し、これにより前記の式（ＩＩａ）のジアゾ官能化化合物を生成することをさらに含む。
【０７１６】
典型的には、官能化化合物を生成するための開示されたプロセスにおいて、Ｌ’は式（ＸＩ）
【０７１７】
【化１６８】
0005809986.tif 000169
【０７１８】
の基であり、かつＬは式（ＸＩＩ）
【０７１９】
【化１６９】
0005809986.tif 000170
【０７２０】
の基であって、式中：
Ａ１はＲに結合する炭素原子と結合し、Ａ１が単結合またはアリーレン、ヘテロアリーレン、Ｃ１−２０過フッ化アルキレン、＊−Ｏ−Ｃ１−２０アルキレン、＊−Ｏ−Ｃ１−２０過フッ化アルキレン、＊−Ｏ−アリーレン、＊−Ｏ−ヘテロアリーレン、＊−Ｎ（Ｒ”）−Ｃ１−２０アルキレン、＊−Ｎ（Ｒ”）−Ｃ１−２０過フッ化アルキレン、＊−Ｎ（Ｒ”）−アリーレン、＊−Ｎ（Ｒ”）−ヘテロアリーレン、＊−Ｓ−Ｃ１−２０アルキレン、＊−Ｓ−Ｃ１−２０過フッ化アルキレン、＊−Ｓ−アリーレン、＊−Ｓ−ヘテロアリーレン、＊−Ｃ（Ｒ’）２−Ｃ１−２０アルキレン、＊−Ｃ（Ｒ’）２−Ｃ１−２０過フッ化アルキレン、＊−Ｃ（Ｒ’）２−アリーレン、＊−Ｃ（Ｒ’）２−ヘテロアリーレンおよびＣ１−２０アルキレンから選択される非置換または置換基であって、各Ｒ’がハロゲン原子、Ｃ１−１０ハロアルキル、Ｃ１−１０フルオロアルキル、Ｃ１−１０過フッ化アルキル、アリール、ヘテロアリール、Ｃ３−１０炭素環、Ｃ３−１０複素環、トリ（Ｃ１−１０アルキル）シリル、アリールジ（Ｃ１−１０アルキル）シリル、ジアリール（Ｃ１−１０アルキル）シリル、トリアリールシリル、Ｃ２−１０アルケニル、Ｃ２−１０アルキニルおよびＣ１−１０アルキルから独立的に選択され、＊がＡ１のＲに結合するカルボニル炭素原子との結合点であり、前記Ｃ１−２０アルキレンおよびＣ１−２０過フッ化アルキレン基がＮ（Ｒ”）、Ｏ、Ｓまたはアリーレンによって任意に中断され、かつＲ”がＨ、Ｃ１−６アルキルまたはアリールであることを特徴とし；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換基または置換基であり；
かつ、式（ＸＩ）の基において：
ＸはＨ、ハロ基または脱離基であり、
Ａ３が単結合、＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレンまたはＳ（Ｏ）２、であるときの場合、ＸはＨ以外であり、かつＡ３がＯ、Ｓ、Ｎ（Ｒ”）、−Ｃ（Ｏ）Ｏ−＊、−Ｃ（Ｏ）Ｎ（Ｒ”）−＊または−Ｓ（Ｏ）２Ｏ−＊である場合、Ｘはハロ基以外である。
【０７２１】
官能化化合物を生成するためのプロセスの１つの実施形態において、第１の化合物Ｑ’のｎ個の官能基のうち少なくとも１個が保護され、かつ残りの１個または複数の官能基が保護されず、前記の式（ＶＩ）または（ＶＩａ）の第２の化合物のＬ’が前記の１個または複数の非保護官能基に対して反応性を示し、第２の化合物を第１の化合物とカップリングさせるが、前記の少なくとも１個の保護官能基に対しては反応性を示さず、プロセスのステップ（ａ）が：
−（ｉ）前記の第１の化合物Ｑ’を前記の式（ＶＩ）または（ＶＩａ）の第２の化合物で処理し、これにより１個または複数の非保護基を介して第２の化合物を第１の化合物とカップリングさせること；
−（ｉｉ）前記の少なくとも１個の保護官能基を脱保護すること；および
−（ｉｉｉ）生成した化合物を、ステップ（ｉ）で用いた第２の化合物と同一であるかまたは異なる式（ＶＩ）または（ＶＩａ）の化合物とカップリングし、これにより前記第３の化合物を生成することを含むことを特徴とする。
【０７２２】
プロセスは本発明のプロセスについて本明細書でさらに定義する通りであってもよい。
【０７２３】
他の幅広い態様においては、本明細書において式（ＸＸＸ）
【０７２４】
【化１７０】
0005809986.tif 000171
【０７２５】
のヒドラゾン化合物が開示され：式中、
ｎは２に等しいかまたはこれより大きい整数であり；
同一であるかまたは異なる各Ｌは、単結合またはリンカー基であり；
同一であるかまたは異なる各Ｒは末端基であり；
Ｒ１は、Ｒ２がＣ１−６アルキル、フェニルまたはナフチルであり、該フェニルまたはナフチルが置換されないかまたはＣ１−６アルキル、ジ（Ｃ１−６アルキル）アミノによって置換されることを特徴とする、Ｈまたは−Ｓ（Ｏ）２Ｒ２であり；かつ
Ｑは中核部分、ポリマー、またはデンドリマーである。
【０７２６】
Ｒ、Ｌ、Ｑ、ｎおよびＲ１はさらに本明細書に定義する通りであってよい。
【０７２７】
他の幅広い態様においては、本明細書において式（ＸＸＸＩ）
【０７２８】
【化１７１】
0005809986.tif 000172
【０７２９】
のケトン化合物が開示され：式中、
ｎは２に等しいかまたはこれより大きい整数であり；
同一であるかまたは異なる各Ｌは、単結合またはリンカー基であり；
同一であるかまたは異なる各Ｒは末端基であり；かつ
Ｑは中核部分、ポリマー、またはデンドリマーである。
【０７３０】
Ｒ、Ｌ、Ｑおよびｎはさらに本明細書に定義する通りであってよい。
【０７３１】
１つの実施形態において、ケトン化合物は式（ＸＸＸＩＩ）
【０７３２】
【化１７２】
0005809986.tif 000173
【０７３３】
の化合物であって、式中
Ｒは末端基であり；
Ａ１は単結合、またはアリーレン、ヘテロアリーレン、Ｃ１−２０過フッ化アルキレン、＊−Ｏ−Ｃ１−２０アルキレン、＊−Ｏ−Ｃ１−２０過フッ化アルキレン、＊−Ｏ−アリーレン、＊−Ｏ−ヘテロアリーレン、＊−Ｎ（Ｒ”）−Ｃ１−２０アルキレン、＊−Ｎ（Ｒ”）−Ｃ１−２０過フッ化アルキレン、＊−Ｎ（Ｒ”）−アリーレン、＊−Ｎ（Ｒ”）−ヘテロアリーレン、＊−Ｓ−Ｃ１−２０アルキレン、＊−Ｓ−Ｃ１−２０過フッ化アルキレン、＊−Ｓ−アリーレン、＊−Ｓ−ヘテロアリーレン、＊−Ｃ（Ｒ’）２−Ｃ１−２０アルキレン、＊−Ｃ（Ｒ’）２−Ｃ１−２０過フッ化アルキレン、＊−Ｃ（Ｒ’）２−アリーレン、＊−Ｃ（Ｒ’）２−ヘテロアリーレンおよびＣ１−２０アルキレンから選択される非置換または置換基であって、各Ｒ’がハロゲン原子、Ｃ１−１０ハロアルキル、Ｃ１−１０フルオロアルキル、Ｃ１−１０過フッ化アルキル、アリール、ヘテロアリール、Ｃ３−１０炭素環、Ｃ３−１０複素環、トリ（Ｃ１−１０アルキル）シリル、アリールジ（Ｃ１−１０アルキル）シリル、ジアリール（Ｃ１−１０アルキル）シリル、トリアリールシリル、Ｃ２−１０アルケニル、Ｃ２−１０アルキニルおよびＣ１−１０アルキルから独立的に選択され、＊がＡ１のＲに結合するカルボニル炭素原子との結合点であり、前記のＣ１−２０アルキレンおよびＣ１−２０過フッ化アルキレン基がＮ（Ｒ”）、Ｏ、Ｓまたはアリーレンによって任意に中断され、かつＲ”がＨ、Ｃ１−６アルキルまたはアリールであることを特徴とする非置換または置換基であり；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であって、ｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
各Ｚ１はハロ基である。
【０７３４】
１つの実施形態において、ケトン化合物は式（ＸＸＸＩＩ）のものであり、かつＲ、Ａ１およびＡ２は前記にさらに定義する通りである。典型的には、両Ｚ１基はクロロ、ブロモまたはヨード基である。より典型的には、両Ｚ１基はクロロ基である。
【０７３５】
１つの実施形態においてケトン化合物は以下の式を有する：
【０７３６】
【化１７３】
0005809986.tif 000174
【０７３７】
本発明は、以下の実施例においてさらに記載される。
【実施例１】
【０７３８】
（三次元ネットワークを形成することのできる化学薬品の合成）
（ルート１−トリアジン結合ジアゾメタンローカストビーンガム、図１を参照）
（４−メチル−４’−ニトロベンゾフェノンの合成（１））
塩化４−ニトロベンゾイル（５．００ｇ、２６．０ｍｍｏｌ、１等量）をトルエン（１０ｍＬ）に懸濁し、濁った黄色の混合物を氷／水浴中で０℃に冷却した。三塩化アルミニウム（４．５０ｇ、３３．７ｍｍｏｌ、１．２５等量）を２０分間少量ずつ添加し、さらに混合物を室温に加温させた。室温で２時間撹拌後、ＨＰＬＣは出発材料が消費されたことを示した。反応物を氷／１Ｍ  ＨＣｌ溶液に注いでクエンチングすると生成物が黄色固形物として析出した。水性混合物を酢酸エチルで抽出した（３×５０ｍＬ）。有機洗浄液を硫酸マグネシウムで乾燥させ、減圧下で濃縮して黄色の固形物を得た。黄色固形物を２−プロパノールより再結晶化させて４−メチル−４’−ニトロベンゾフェノン（４．０５ｇ、収率６２％）を黄色の結晶状固形物として得た。
【０７３９】
（４−ブロモメチル−４’−ニトロベンゾフェノンの合成（２））
４−メチル−４’ニトロベンゾフェノン（４６．８０ｇ、１９４．０ｍｍｏｌ、１等量）をクロロホルム（４００ｍＬ）に溶解して淡黄色の溶液を得た。次に、Ｎ−ブロモサクシンイミド（６９．１０ｇ、３８８．０ｍｍｏｌ、２．０等量）を５分間少量ずつ添加すると、溶液が濁った。混合物を加熱して還流し、７時間撹拌し、冷ました。混合物を１８時間放置した後、還流下でさらに３時間加熱した。この時間の後、ＨＰＬＣは出発材料の大半が消費され、副生成物として４−ジブロモメチル−４’−ニトロベンゾフェノンが形成されたことを示した。反応混合物を冷却し、飽和チオ硫酸ナトリウム溶液で洗浄し（２×２００ｍＬ）、硫酸マグネシウムで乾燥させた。溶液を減圧下で濃縮してベージュ色の固形物を得た。固形物を３０％石油エーテル／酢酸エチルから再結晶して４−ブロモメチル−４’−ニトロベンゾフェノン（２６．２５ｇ、４２％）を得た。
【０７４０】
（４−ヒドロキシメチル−４’−ニトロベンゾフェノンの合成（３））
４−ブロモメチル−４’−ニトロベンゾフェノン（３．２０ｇ、１０．０ｍｍｏｌ、１等量）を２：１アセトニトリル／水混液（３００ｍＬ）に溶解し、さらに炭酸カルシウム（３．００ｇ、３０．０ｍｍｏｌ、３等量）を加えた。濁った混合液を還流下で６０時間攪拌した。この時間の後、反応混合物を冷まし、固形炭酸カルシウムを濾取した。固形物を酢酸エチル（１０ｍＬ）で洗い、また濾液を減圧下で濃縮してくすんだ白色の固形物を得た。固形物を酢酸エチルに溶解し、さらに濃塩酸で洗った。次に有機溶液を重炭酸ナトリウムで中和し、硫酸マグネシウムで乾燥させ、減圧下で濃縮して４−ヒドロキシメチル−４’−ニトロベンゾフェノン（２．０８ｇ、８１％）をベージュ色の固形物として得た。
【０７４１】
（４−ジ（エチレングリコール）ベンジルエーテル−４’ニトロベンゾフェノンの合成（４））
４−ヒドロキシメチル−４’−ニトロベンゾフェノン（３．００ｇ、１１．７ｍｍｏｌ、１等量）をＴＨＦ（４５ｍＬ）に溶解し、さらに黄色の溶液を氷／水浴で０℃に冷却した。水素化ナトリウム（０．７０ｇ、１７．５ｍｍｏｌ、１．５等量、６０％分散）を１０分間少量ずつ添加すると溶液は暗青色／黒色に変化した。混合液を室温まで加温し、さらに３０分間攪拌した。混合液を０℃に冷却し、さらに２−（２−クロロエトキシ）エタノール（１．４８ｍＬ、１４．０ｍｍｏｌ、１．２等量）を５分間１滴ずつ添加すると溶液が暗橙色に変化した。次に、橙色の混合液を室温まで加温させ、さらに１８時間攪拌した。この時間の後、少量の水で反応をクエンチングし、混合物を減圧下で濃縮して橙色の油状物質を得た。このように界面活性を示す分子が関与する困難な作業のため、生成物はさらに精製することなく次のステップに使用した。
【０７４２】
（塩化シアヌルと４−ジ（エチレングリコール）ベンジルエーテル−４’ニトロベンゾフェノンの結合（５））
塩化シアヌル（０．４２ｇ、２．３ｍｍｏｌ、１．５等量）およびヒューニッヒ塩基（０．６３ｍＬ、２．３ｍｍｏｌ、１．５等量）をテトラヒドロフラン（２０ｍＬ）に溶解し、無色の溶液を０℃に冷却した。４−ジ（エチレングリコール）ベンジルエーテル−４’−ニトロベンゾフェノン（０．５０ｇ、１．５ｍｍｏｌ、１等量）のテトラヒドロフラン（５ｍＬ）溶液を５分間１滴ずつ添加すると、橙色の濁った混合物が得られた。次に、混合物を室温まで加温させ、１８時間攪拌した。この時点で、ＨＰＬＣは出発材料が消費されたことを示したので、沈殿物を濾取した。濾液を減圧下で濃縮して橙色の油状物質を得、これをさらに精製することなく次の段階で用いた。
【０７４３】
（トリアジン結合４−ジ（エチレングリコール）ベンジルエーテル−４’−ニトロベンゾフェノンとローカストビーンガムのカップリング（６））
トリアジン結合４−ジ（エチレングリコール）ベンジルエーテル−４’−ニトロベンゾフェノン（０．７４ｇ、１．５ｍｍｏｌ、５００等量）をテトラヒドロフラン（２０ｍＬ）に溶解し、さらにヒューニッヒ塩基（０．３２ｍＬ、１．８ｍｍｏｌ、６００等量）を加えて橙色の溶液を得た。ローカストビーンガム（１．００ｇ、３μｍｏｌ、１等量）を一度に添加し、さらに濁った混合物を５０℃に加熱した。次に、混合物を２４時間攪拌し、この時点でＨＰＬＣは反応混合物中にもはや出発材料がないことを示した。反応物を冷却し、ろ過して橙色の固形物を得た。固形物をＴＨＦで洗い、乾燥し、さらに精製することなく次の段階に用いた。
【０７４４】
（ローカストビーンガム−トリアジン結合ニトロベンゾフェノンからのトシルヒドラゾンの形成（７））
ローカストビーンガム結合ニトロベンゾフェノン（１．７０ｇ、１．５ｍｍｏｌ、１等量）をメタノール（２０ｍＬ）に懸濁し、トシルヒドラジド（０．７０ｇ、３．８ｍｍｏｌ、２．５等量）を少量ずつ２分間添加した。次に、懸濁液を加熱して２４時間還流した後、冷まして生成物を得た。
【０７４５】
（ルート２−エーテル結合ジアゾメタンローカストビーンガムの合成、図２を参照）
（ローカストビーンガムと４−ブロモメチル−４’−ニトロ−ベンゾフェノンの結合（９））
ローカストビーンガム（１．００ｇ、３μｍｏｌ、１等量）をＴＨＦ（２０ｍＬ）に懸濁し、ベージュ色の懸濁液を０℃に冷却した。水素化ナトリウム（０．０５ｇ、３．１２ｍｍｏｌ、１０６．０等量、６０％分散）を５分間少量ずつ添加して褐色の懸濁液を得た。懸濁液を室温まで加温させ、１０分間攪拌した。次に懸濁液を再度０℃まで冷却し、４−ブロモメチル−４’−ニトロ−ベンゾフェノン（１．００ｇ、３．１２ｍｍｏｌ、１０５．８等量）を３０分間ゆっくりと添加した。次に、混合物を室温まで加温させ、１８時間攪拌した。反応を水（０．５ｍＬ）で慎重にクエンチングし、さらに暗褐色の固形物を混合物から濾取した。固形物をメタノールで洗い、風乾して粒の細かい褐色固形物（２ｇ）を得た。次にこの化合物をさらに精製することなく次のステップに用いた。
【０７４６】
（エーテル結合ローカストビーンガムベンゾフェノンからのトシルヒドラゾンの形成（１０））
ベンゾフェノン（２．００ｇ、３．１２ｍｍｏｌ、１等量）およびトシルヒドラジド（１．４５ｇ、７．８０ｍｍｏｌ、２．５等量）をメタノール（１５ｍＬ）中で混合してベージュ色の懸濁液を得た。懸濁液を加熱して１８時間還流したのち冷ました。次に懸濁液をろ過して次のステップに直接用いた。
【０７４７】
（トリス（４−メチルジアリールジアゾメタン）１，３，５−ベンゼントリエステルの合成（１９）、図４参照）
１，３，５ベンゼントリカルボニルトリクロリド１（２．３３ｇ、８．８ｍｍｏｌ）のＤＣＭ（１０ｍＬ）溶液を氷浴上で０℃に冷却した。ＤＭＡＰ（触媒５４ｍｇ、０．４ｍｍｏｌ）およびトリエチルアミン（１２．２ｍＬ、８８ｍｍｏｌ）を溶液に加え、冷ました。次に、ＤＣＭ（４０ｍＬ）中のヒドロキシメチルベンゾフェノンジアゾ２（６ｇ、２６ｍｍｏｌ）を添加し、攪拌しながら混合物として維持し、室温まで加温した。４時間後、ＴＬＣでは出発材料が残っておらず、反応物はＤＣＭ（６０ｍＬ）で希釈し、ＤＣＭと飽和食塩水の間で分配することにより処理した。有機層をあわせて（２００ｍＬ）ＭｇＳＯ４で乾燥し、濾過し、真空下で濃縮して３（７．９９ｇ、定量）を赤色の固形物として得た；νｍａｘ（薄フィルム）２０１０、１７２０、１２２０ｍ−１．
【０７４８】
（１，２，３−トリ−Ｏ−（４−ヒドロキシメチルジアリールジアゾメタン−Ｄ，Ｌ−グリセリルエーテルの合成（２０）、図５参照）
（４−（１’，２’−Ｏ−イソプロピリデン−Ｄ，Ｌ−グリセリル）−メチルベンゾフェノンの合成（２１））
０℃の１，２−Ｏ−イソプロピリデン−Ｄ，Ｌ−グリセロール（１．０等量）のＴＨＦ（１ｍＬ／ｍｍｏｌ）溶液に水素化ナトリウム（６０％分散、１．２５等量）を加えた。混合物を５分間攪拌した後、４−ブロモメチルベンゾフェノン２（１．０等量）でクエンチングした。混合物を室温まで加温させ、４時間攪拌した後、水で希釈した。真空下でＴＨＦを除去し、残渣を酢酸エチルと水の間で分配した。有機層を捕集し、濃縮して生成物２１を定量的収率で得た。
【０７４９】
（４−（Ｄ，Ｌ−グリセリル）−メチルベンゾフェノンの合成（２２））
酢酸（１ｍＬ／ｍｍｏｌ）中の４−（１’，２’−Ｏ−イソプロピリデン−Ｄ，Ｌ−グリセリル）−メチルベンゾフェノン２１（１．０等量）と水（１ｍＬ／ｍｍｏｌ）の混合物を５０℃で３．５時間加熱し、その後溶媒を真空下で除去した。残渣を水で希釈し、さらに真空下で３倍に濃縮して痕跡量の酢酸を除去し、２２（９８％）を無色油状物質として得た。
【０７５０】
（１，２，３−トリ−Ｏ−（４−ヒドロキシメチルベンゾフェノン）−Ｄ，Ｌ−グリセリルエーテルの合成（２３））
０℃の４−ヒドロキシメチルベンゾフェノン−Ｄ，Ｌ−グリセリルエーテル２１（１．０等量）のＮ，Ｎ−ジメチルホルムアミド（１ｍＬ／ｍｍｏｌ）溶液に、水素化ナトリウム（６０％分散、２．４等量）を加えた。混合物を５分間攪拌した後、４−ブロモメチルベンゾフェノン２（２．０等量）でクエンチングし、さらに環境温度まで加温させた。１８時間後、混合物を水で希釈し、メチルｔｅｒｔ−ブチルエーテルで抽出した。有機抽出物を水で洗い、濃縮して２３（７６％）を無色油状物質として得た。
【０７５１】
（１，２，３−トリ−Ｏ−（４−ヒドロキシメチルベンゾフェノンヒドラゾン）−Ｄ，Ｌ−グリセリルエーテルの合成（２４））
１，２，３−トリ−Ｏ−（４−ヒドロキシメチルベンゾフェノン）−Ｄ，Ｌ−グリセリルエーテル２３（１．０等量）のプロパノール（１ｍＬ／ｍｍｏｌ）溶液に、ヒドラジン一水和物（１２等量）を加えた。混合物を加熱して１８時間還流、酢酸エチルおよび水で希釈した。有機相を捕集し、水で洗った後、濃縮して生成物２４（９８％）を黄色油状物質として得た。
【０７５２】
（１，２，３−トリ−Ｏ−（４−ヒドロキシメチルジアリールジアゾメタン−Ｄ，Ｌ−グリセリルエーテルの合成（２０））
１，２，３−トリ−Ｏ−（４−ヒドロキシメチルベンゾフェノンヒドラゾン）−Ｄ，Ｌ−グリセリルエーテル２４（１．０等量）のテトラヒドロフラン（２ｍＬ／ｍｍｏｌ）溶液に硫酸ナトリウム（４等量）、水酸化カリウムメタノール溶液（１ｍｇ／ｇ、６等量）および黄色酸化水銀（３．３等量）を加えた。混合物は、セライトパッドで濾過する前に暗所で１８時間撹拌した。濾液を真空下で濃縮し、残渣を酢酸エチルに溶解し、水で洗った。有機層を捕集し、濃縮して生成物２０（９９％）を暗赤色油状物質として得た。
【０７５３】
（図６を参照したポリトシルヒドラゾンの一般的な合成）
（ベンゾヒドラゾン修飾ポリマーの合成（２５））
ポリマーの適切な溶媒（ニトロエタン、ジクロロメタン、クロロホルム）の溶液を塩化４−ニトロベンゾイル（１等量）および塩化アルミニウム（１．２等量）で処理した。溶液を室温または４０℃で攪拌した後、水でクエンチングした。有機相を捕集し、１Ｍ  ＨＣｌおよび１Ｍ  ＮａＯＨ溶液で連続して洗った。有機相を濃縮して生成物を得た。
【０７５４】
（トシルヒドラゾン修飾ポリマーの合成（２６））
ベンゾフェノンポリマー（２５）の有機溶媒（ニトロエタン、トルエン／メタノールまたはクロロホルム／メタノール）懸濁液ををトシルヒドラジド）で処理し、６０〜７０℃に加熱した。混合物を水でクエンチングし、有機相を１ＭＨＣｌで洗い、捕集し、蒸発させて生成物（２６）を得た。
【０７５５】
【表１】
0005809986.tif 000175
【実施例２】
【０７５６】
（親水性ポリマーの３次元表面への結合、図３を参照）
（図３を参照したＬＢＧの蛍光粒子への結合）
官能化ローカストビーンガム（１００ｍｇ）をメタノール（１５ｍＬ）に懸濁し、トリエチルアミン（０．５ｍＬ）を添加すると黄色の懸濁液が明橙色に変化した。次に溶媒を減圧下で除去して生成物（１１）を得た。直接結合したジアゾメタン−ＬＢＧ（１１）を直径１０ミクロンの蛍光粒子（粒子については１％ｗ／ｗポリマー）と混合し、超音波処理して確実に完全に混合させた。混合物を還流下で２時間加熱した。
【０７５７】
（封入体の脱脂綿への沈着が増加することを示すための洗濯のシミュレーション）
封入体懸濁液を標準的な塩基性緩衝液（０．１Ｍ炭酸ナトリウム／炭酸水素ナトリウム３０ｍＬ）に加えた。混合物を振盪し、２本のバイアルに分けた。脱脂綿を第１のバイアルに加え、混合物を５００ｒｐｍで４５分間振盪し、洗濯機の主要洗濯サイクルをシミュレーションした。第２のバイアルも５００ｒｐｍで４５分間振盪し、この時間の後サンプルをバイアルから取り出し、Ｖａｒｉａｎ  ＵＶ−ｖｉｓ分光分析器で混合物の吸光度を４００ｎｍで測定した。
【０７５８】
【表２】
0005809986.tif 000176
【０７５９】
（図９を参照した、封入体の綿布への沈着が増加することを示すための選択のシミュレーション）
封入体懸濁液を標準的な塩基性緩衝液（０．１Ｍ炭酸ナトリウム／炭酸水素ナトリウム３０ｍＬ）に加えた。混合物を振盪し、２本のバイアルに分けた。綿布を第１のバイアルに加え、混合物を５００ｒｐｍで４５分間振盪し、洗濯機の主要洗濯サイクルをシミュレーションした。第２のバイアルも５００ｒｐｍで４５分間振盪し、この時間の後サンプルを取り出し、蛍光顕微鏡を用いて分析した。修飾粒子に曝露した布サンプルは、対照サンプルよりも相当高い蛍光を示した。
【実施例３】
【０７６０】
（表面へのコーティングの結合）
（実験１）
メチルエチルケトンに溶解したトリス−ジアゾ１９（３％ｗ／ｗ）の単層を、グレード１Ｋｂａｒを用いて基盤に適用し、乾燥させた。次に、メタノール（５０％ｗ／ｗ）中のポリ（エチレンイミン）の単層を、グレード１Ｋｂａｒを用いて基盤に適用し、乾燥させた。次に、１２０℃のオーブンでサンプルを１０〜１５分間熱重合させた。
【０７６１】
（実験２）
混合されたメタノール中のトリス−ジアゾ１９（６％ｗ／ｗ）とメタノール（中のポリ（エチレンイミン）２００％ｗ／ｗ）、その後グレード１Ｋｂａｒを用いて基盤に適用し、乾燥させた。１２０℃のオーブンでサンプルを１０〜１５分間熱重合させた。
【０７６２】
（実験３）
メチルエチルケトンに溶解したジアゾ単層（１％ｗ／ｗ）を、グレード１Ｋｂａｒを用いて基盤に適用し、乾燥させた。メタノール中のトリス−ジアゾ１９（１％ｗ／ｗ）およびメタノール中のポリ（エチレンイミン）（６０％ｗ／ｗ）の混合物を混合した後グレード１Ｋｂａｒを用いて基盤に適用し、乾燥させた。１２０℃のオーブンでサンプルを１０〜１５分間熱重合させた。乾燥させ、次に、１２０℃のオーブンでサンプルを１０〜１５分間熱重合させた。
【０７６３】
（実験４）
メタノール中のトリス−ジアゾ２０（６％ｗ／ｗ）およびメタノール中のポリ（エチレンイミン）（２００％ｗ／ｗ）の混合物を混合した後、グレード１Ｋｂａｒを用いて基盤に適用し、乾燥させた。１２０℃のオーブンでサンプルを１０〜１５分間熱重合させた。
【０７６４】
（実験５）
メチルエチルケトンに溶解したジアゾ単層（１％ｗ／ｗ）を、グレード１Ｋｂａｒを用いて基盤に適用し、乾燥させた。メタノール中のトリス−ジアゾ２０（１％ｗ／ｗ）およびメタノール中のポリ（エチレンイミン）（６０％ｗ／ｗ）の混合物を混合した後、レード１Ｋｂａｒを用いて基盤に適用し、乾燥させた。１２０℃のオーブンでサンプルを１０〜１５分間熱重合させた。
【０７６５】
【表３】
0005809986.tif 000177
【実施例４】
【０７６６】
（溶液プロセスを経たポリマーのネットワーク形成）
（実験６）
ポリエチレンイミンのメチルエチルケトン溶液に、化学薬品のサンプルを加えた。溶液が形成されるまで混合物を攪拌した後、ＰＴＦＥシート上に流し込んだ。形成されたフィルムを１４０℃で１５分間硬化させ、冷却した後試験した。
【０７６７】
【表４】
0005809986.tif 000178
【実施例５】
【０７６８】
（高温溶融プロセスを経てコーティングするポリマーのネットワーク形成）
（実験７）
Ｅｌｖａｘ１５０（６５等量ｗ／ｗ）とＰｉｃｏｌａｓｔｉｃ  Ａ５（３５等量ｗ／ｗ）の混合物に化学薬品（２７）（３等量ｗ／ｗ）を加えた後、均一な混合物が得られるまで混合しながらサンプルを１００℃に加熱した。混合物を冷却し、ＤＢＵ（３等量ｗ／ｗ）をゆっくりと添加した。混合物を１００℃まで加温した後、混合物全体が均一な赤色に達するまで攪拌した。次に、混合物をＸＸの間１５０℃に加熱した後、冷却した。ブルックフィールド粘度計を用いて、１２０℃、の剪断速度および平衡時間１時間におけるサンプルの粘度を測定した。
【０７６９】
【表５】
0005809986.tif 000179
【０７７０】
（実験８）
化学薬品（２７）のメタノール／ＭＥＫ溶液（３等量ｗ／ｗ）に、ＬｉＯＨ（３等量ｗ／ｗ）を加えた。混合物を攪拌、真空濃縮して赤色の固形物を得た。Ｅｌｖａｘ１５０（６５等量ｗ／ｗ）とＰｉｃｏｌａｓｔｉｃ  Ａ５（３５等量ｗ／ｗ）の混合物にこの赤色の固形物を加えた後、均一な混合物が得られるまで混合しながらサンプルを１００℃に加熱した。次に、混合物をＸＸの間１５０℃に加熱した後、冷却した。ブルックフィールド粘度計を用いて、１２０℃、０．３ｒｐｍの剪断速度および平衡時間１時間におけるサンプルの粘度を測定した。
【０７７１】
【表６】
0005809986.tif 000180
【実施例６】
【０７７２】
（コーティングと２つの基盤の間のネットワーク形成）
（実験９：溶液ベースの処理）
ポリマーのトルエン溶液（２０ｗｔ％）にトリエチルアミン（ポリマーに対して５％ｗ／ｗ化学薬品２７または１９（ポリマーに対して５％ｗ／ｗ）を添加した後、溶液が形成されるまで混合物を攪拌した。この溶液を、「ｋ−ｂａｒ」を用いてＦＲ−４Ｃステージエキスポイボードに適用し、湿フィルムの厚さ１５０ミクロンを達成した。ＦＲ４エポキシ樹脂の第２のシートは接着剤に適用し、サンドイッチを圧締めし、１５０℃に２時間加熱したのち２４時間冷ます。Ｔ−Ｐｅｅｌ配置を用いて接着強さを測定する。（表７）
【０７７３】
【表７】
0005809986.tif 000181
【０７７４】
（実験１０：乾燥フィルムベースの処理）
ポリマーのトルエン溶液（２０ｗｔ％）にトリエチルアミン（ポリマーに対して５％ｗ／ｗ化学薬品２７（ポリマーに対して５％ｗ／ｗ）を添加し、さらに溶液が形成されるまで混合物を攪拌した。この溶液をＰＴＦＥシートにコーティングし、乾燥させた。生成する乾燥フィルムをＦＲ−４Ｃステージエキスポイボードに適用したＦＲ４エポキシ樹脂の第２のシートは接着剤に適用し、サンドイッチを圧締めし、１５０℃で２時間加熱したのち２４時間冷ます。Ｔ−Ｐｅｅｌ配置を用いて接着強さを測定する。（表８）
【０７７５】
【表８】
0005809986.tif 000182
【図１】
0005809986.tif 000209
【図２】
0005809986.tif 000210
【図３】
0005809986.tif 000211
【図４】
0005809986.tif 000212
【図５】
0005809986.tif 000213
【図６】
0005809986.tif 000214
【図７】
0005809986.tif 000215